(57)【特許請求の範囲】
【請求項１】
式（Ｎ）で表されるジアミン。
【化１】
0005569095.tif 000153
式（Ｎ）において、
Ａ１は独立して−ＣＨ３または−ＯＣＨ３であり、ａ１は独立して０〜２の整数であり；そして、
Ｘは下記の式（Ａ）、（Ｂ）、（Ｃ）、および（Ｄ）で表される２価の基の群から選ばれる１つであり、
Ｘが式（Ａ）で表される２価の基であるときは、２つのアミノ基は独立して、−ＮＨ−と連結する炭素を基準にしてメタ位またはパラ位である。
【化２】
0005569095.tif 000154
式（Ａ）において、
Ａ２は独立して−ＣＨ３または−ＯＣＨ３であり、ａ２は独立して０〜２の整数であり；そして、
ｎは２〜１０の整数である。
【化３】
0005569095.tif 000155
式（Ｂ）において、
Ａ３は、単結合、−Ｏ−、−ＣＯＯ−、−ＯＣＯ−、−ＣＯ−、−ＣＯＮＨ−、または−（ＣＨ２）ｍ−であり、ｍは１〜６の整数であり；
Ｒ１はステロイド骨格を有する基または下記式（ＩＸ）で表される基であり；
【化４】
0005569095.tif 000156
式（ＩＸ）において、
Ａ４およびＡ５は独立して、単結合、−Ｏ−、−ＣＯＯ−、−ＯＣＯ−、−ＣＯＮＨ−、−ＣＨ＝ＣＨ−、または炭素数１〜１２のアルキレンであり；
Ｒ２およびＲ３は独立して、−Ｆまたは−ＣＨ３であり；
環Ｓは独立して１，４−フェニレン、１，４−シクロヘキシレン、１，３−ジオキサン−２，５−ジイル、ピリミジン−２，５−ジイル、ピリジン−２，５−ジイル、ナフタレン−１，５−ジイル、ナフタレン−２，７−ジイル、またはアントラセン−９，１０−ジイルであり；
Ｒ４は−Ｈ、−Ｆ、炭素数１〜３０のアルキル、炭素数１〜３０のフッ素置換アルキル、炭素数１〜３０のアルコキシ、−ＣＮ、−ＯＣＨ２Ｆ、−ＯＣＨＦ２、または−ＯＣＦ３であり；
ａおよびｂは独立して０〜４の整数であり；
ｃ、ｄおよびｅは独立して０〜３の整数であり；
ｆおよびｇは独立して０〜２の整数であり；そして、
ｃ＋ｄ＋ｅ≧１である。
【化５】
0005569095.tif 000157
式（Ｃ）において、
Ｒ９は−Ｈまたは炭素数１〜３０のアルキルであり；
このアルキルの任意の−ＣＨ２−は、−Ｏ−、−ＣＨ＝ＣＨ−または−Ｃ≡Ｃ−で置き換えられてもよく；
Ａ８は単結合または炭素数１〜３のアルキレンであり；
環Ｔは１，４−フェニレンまたは１，４−シクロヘキシレンであり；
ｈは０または１であり；
Ａ２は独立して−ＣＨ３または−ＯＣＨ３であり、そして、ａ２は独立して０〜２の整数である。
【化６】
0005569095.tif 000158
式（Ｄ）において、
Ｒ１０は炭素数６〜２２のアルキルであり；
Ｒ１１は炭素数１〜２２のアルキルであり；
Ａ２は独立して−ＣＨ３または−ＯＣＨ３であり、そして、ａ２は独立して０〜２の整数である。
【請求項２】
式（ＮＡ）で表される、請求項１に記載のジアミン。
【化７】
0005569095.tif 000159
式（ＮＡ）において、
Ａ１は独立して−ＣＨ３または−ＯＣＨ３であり、ａ１は独立して０〜２の整数であり；
Ａ２は独立して−ＣＨ３または−ＯＣＨ３であり、ａ２は独立して０〜２の整数であり；そして、
ｎは２〜１０の整数であり、
２つのアミノ基は独立して、−ＮＨ−と連結する炭素を基準にしてメタ位またはパラ位である。
【請求項３】
式（ＮＢ）で表される、請求項１に記載のジアミン。
【化８】
0005569095.tif 000160
式（ＮＢ）において、
Ａ３は、単結合、−Ｏ−、−ＣＯＯ−、−ＯＣＯ−、−ＣＯ−、−ＣＯＮＨ−、または（ＣＨ２）ｍ−であり、ｍは１〜６の整数であり；
Ａ１は独立して−ＣＨ３または−ＯＣＨ３であり、ａ１は独立して０〜２の整数であり；
Ｒ１は、ステロイド骨格を有する基または下記式（ＩＸ）で表される基であり；
【化９】
0005569095.tif 000161
式（ＩＸ）において、
Ａ４およびＡ５は独立して、単結合、−Ｏ−、−ＣＯＯ−、−ＯＣＯ−、−ＣＯＮＨ−、−ＣＨ＝ＣＨ−、または炭素数１〜１２のアルキレンであり；
Ｒ２およびＲ３は独立して、−ＦまたはＣＨ３であり；
環Ｓは独立して１，４−フェニレン、１，４−シクロヘキシレン、１，３−ジオキサン−２，５−ジイル、ピリミジン−２，５−ジイル、ピリジン−２，５−ジイル、ナフタレン−１，５−ジイル、ナフタレン−２，７−ジイル、またはアントラセン−９，１０−ジイルであり；
Ｒ４は−Ｈ、−Ｆ、炭素数１〜３０のアルキル、炭素数１〜３０のフッ素置換アルキル、炭素数１〜３０のアルコキシ、−ＣＮ、−ＯＣＨ２Ｆ、−ＯＣＨＦ２、または−ＯＣＦ３であり；
ａおよびｂは独立して、０〜４の整数であり；
ｃ、ｄおよびｅは独立して０〜３の整数であり；
ｆおよびｇは独立して０〜２の整数であり；そして、
ｃ＋ｄ＋ｅ≧１である。
【請求項４】
式（ＮＣ）で表される、請求項１に記載のジアミン。
【化１０】
0005569095.tif 000162
式（ＮＣ）において、
Ｒ９は−Ｈまたは炭素数１〜３０のアルキルであり；
このアルキルの任意の−ＣＨ２−は、−Ｏ−、−ＣＨ＝ＣＨ−または−Ｃ≡Ｃ−で置き換えられてもよく；
Ａ８は単結合または炭素数１〜３のアルキレンであり；
環Ｔは１，４−フェニレンまたは１，４−シクロヘキシレンであり；
ｈは０または１であり；
Ａ１は独立して−ＣＨ３または−ＯＣＨ３であり、ａ１は独立して０〜２の整数であり；
Ａ２は独立して−ＣＨ３または−ＯＣＨ３であり、そして、ａ２は独立して０〜２の整数である。
【請求項５】
ｈが１である、請求項４に記載のジアミン。
【請求項６】
式（ＮＤ）で表される、請求項１に記載のジアミン。
【化１１】
0005569095.tif 000163
式（ＮＤ）において、
Ｒ１０は炭素数６〜２２のアルキルであり；
Ｒ１１は炭素数１〜２２のアルキルであり；
Ａ１は独立して−ＣＨ３または−ＯＣＨ３であり、ａ１は独立して０〜２の整数であり；
Ａ２は独立して−ＣＨ３または−ＯＣＨ３であり、そして、ａ２は独立して０〜２の整数である。
【請求項７】
下記式（Ｎ）で表されるジアミン、または式（Ｎ）で表されるジアミンおよびそれ以外のジアミンの混合物を、テトラカルボン酸二無水物と反応させて得られるポリアミック酸。
【化１２】
0005569095.tif 000164
式（Ｎ）において、
Ａ１は独立して−ＣＨ３または−ＯＣＨ３であり、ａ１は独立して０〜２の整数であり；そして、
Ｘは下記の式（Ａ）、（Ｂ）、（Ｃ）、および（Ｄ）で表される２価の基の群から選ばれる１つである。
【化１３】
0005569095.tif 000165
式（Ａ）において、
Ａ２は独立して−ＣＨ３または−ＯＣＨ３であり、ａ２は独立して０〜２の整数であり；そして、
ｎは１〜１０の整数である。
【化１４】
0005569095.tif 000166
式（Ｂ）において、
Ａ３は、単結合、−Ｏ−、−ＣＯＯ−、−ＯＣＯ−、−ＣＯ−、−ＣＯＮＨ−、または−（ＣＨ２）ｍ−であり、ｍは１〜６の整数であり；
Ｒ１は、ステロイド骨格を有する基または下記式（ＩＸ）で表される基であり；
【化１５】
0005569095.tif 000167
式（ＩＸ）において、
Ａ４およびＡ５は独立して、単結合、−Ｏ−（ただし非連続）、−ＣＯＯ−、−ＯＣＯ−、−ＣＯＮＨ−、−ＣＨ＝ＣＨ−、または炭素数１〜１２のアルキレンであり；
Ｒ２およびＲ３は独立して、−Ｆまたは−ＣＨ３であり；
環Ｓは独立して１，４−フェニレン、１，４−シクロヘキシレン、１，３−ジオキサン−２，５−ジイル、ピリミジン−２，５−ジイル、ピリジン−２，５−ジイル、ナフタレン−１，５−ジイル、ナフタレン−２，７−ジイル、またはアントラセン−９，１０−ジイルであり；
Ｒ４は−Ｈ、−Ｆ、炭素数１〜３０のアルキル、炭素数１〜３０のフッ素置換アルキル、炭素数１〜３０のアルコキシ、−ＣＮ、−ＯＣＨ２Ｆ、−ＯＣＨＦ２、または−ＯＣＦ３であり；
ａおよびｂは独立して０〜４の整数であり；
ｃ、ｄおよびｅは独立して０〜３の整数であり；
ｆおよびｇは独立して０〜２の整数であり；そして、
ｃ＋ｄ＋ｅ≧１である。
【化１６】
0005569095.tif 000168
式（Ｃ）において、
Ｒ９は−Ｈまたは炭素数１〜３０のアルキルであり；
このアルキルの任意の−ＣＨ２−は、−Ｏ−、−ＣＨ＝ＣＨ−または−Ｃ≡Ｃ−で置き換えられてもよく；
Ａ８は単結合または炭素数１〜３のアルキレンであり；
環Ｔは１，４−フェニレンまたは１，４−シクロヘキシレンであり；
ｈは０または１であり；
Ａ２は独立して−ＣＨ３または−ＯＣＨ３であり、そして、ａ２は独立して０〜２の整数であり；
【化１７】
0005569095.tif 000169
式（Ｄ）において、
Ｒ１０は炭素数６〜２２のアルキルであり；
Ｒ１１は炭素数１〜２２のアルキルであり；
Ａ２は独立して−ＣＨ３または−ＯＣＨ３であり、そして、ａ２は独立して０〜２の整数である。
【請求項８】
下記式（ＮＡ）で表されるジアミン、または式（ＮＡ）で表されるジアミンおよびそれ以外のジアミンの混合物を、テトラカルボン酸二無水物と反応させて得られる、請求項７に記載のポリアミック酸。
【化１８】
0005569095.tif 000170
式（ＮＡ）において、
Ａ１は独立して−ＣＨ３または−ＯＣＨ３であり、ａ１は独立して０〜２の整数であり；
Ａ２は独立して−ＣＨ３または−ＯＣＨ３であり、ａ２は独立して０〜２の整数であり；そして、
ｎは２〜１０の整数である。
【請求項９】
下記式（ＮＢ）で表されるジアミン、または式（ＮＢ）で表されるジアミンおよびそれ以外のジアミンの混合物を、テトラカルボン酸二無水物と反応させて得られる、請求項７に記載のポリアミック酸。
【化１９】
0005569095.tif 000171
式（ＮＢ）において、
Ａ３は、単結合、−Ｏ−、−ＣＯＯ−、−ＯＣＯ−、−ＣＯ−、−ＣＯＮＨ−、または−（ＣＨ２）ｍ−であり、ｍは１〜６の整数であり；
Ａ１は独立して−ＣＨ３または−ＯＣＨ３であり、ａ１は独立して０〜２の整数であり；
Ｒ１はステロイド骨格を有する基または下記式（ＩＸ）で表される基であり；
【化２０】
0005569095.tif 000172
式（ＩＸ）において、
Ａ４およびＡ５は独立して、単結合、−Ｏ−、−ＣＯＯ−、−ＯＣＯ−、−ＣＯＮＨ−、−ＣＨ＝ＣＨ−、または炭素数１〜１２のアルキレンであり；
Ｒ２およびＲ３は独立して、−Ｆまたは−ＣＨ３であり；
環Ｓは独立して１，４−フェニレン、１，４−シクロヘキシレン、１，３−ジオキサン−２，５−ジイル、ピリミジン−２，５−ジイル、ピリジン−２，５−ジイル、ナフタレン−１，５−ジイル、ナフタレン−２，７−ジイル、またはアントラセン−９，１０−ジイルであり；
Ｒ４は−Ｈ、−Ｆ、炭素数１〜３０のアルキル、炭素数１〜３０のフッ素置換アルキル、炭素数１〜３０のアルコキシ、−ＣＮ、−ＯＣＨ２Ｆ、−ＯＣＨＦ２、または−ＯＣＦ３であり；
ａおよびｂは独立して、０〜４の整数であり；
ｃ、ｄおよびｅは独立して０〜３の整数であり；
ｆおよびｇは独立して０〜２の整数であり；そして、
ｃ＋ｄ＋ｅ≧１である。
【請求項１０】
下記式（ＮＣ）で表されるジアミン、または式（ＮＣ）で表されるジアミンおよびそれ以外のジアミンの混合物を、テトラカルボン酸二無水物と反応させて得られる、請求項７に記載のポリアミック酸。
【化２１】
0005569095.tif 000173
式（ＮＣ）において、
Ｒ９は−Ｈまたは炭素数１〜３０のアルキルであり；
このアルキルの任意の−ＣＨ２−は、−Ｏ−、−ＣＨ＝ＣＨ−または−Ｃ≡Ｃ−で置き換えられてもよく；
Ａ８は単結合または炭素数１〜３のアルキレンであり；
環Ｔは１，４−フェニレンまたは１，４−シクロヘキシレンであり；
ｈは０または１であり；
Ａ１は独立して−ＣＨ３または−ＯＣＨ３であり、ａ１は独立して０〜２の整数であり；
Ａ２は独立して−ＣＨ３または−ＯＣＨ３であり、そして、ａ２は独立して０〜２の整数である。
【請求項１１】
下記式（ＮＤ）で表されるジアミン、または式（ＮＤ）で表されるジアミンおよびそれ以外のジアミンの混合物を、テトラカルボン酸二無水物と反応させて得られる、請求項７に記載のポリアミック酸。
【化２２】
0005569095.tif 000174
式（ＮＤ）において、
Ｒ１０は炭素数６〜２２のアルキルであり；
Ｒ１１は炭素数１〜２２のアルキルであり；
Ａ１は独立して−ＣＨ３または−ＯＣＨ３であり、ａ１は独立して０〜２の整数であり；
Ａ２は独立して−ＣＨ３または−ＯＣＨ３であり、そして、ａ２は独立して０〜２の整数である。
【請求項１２】
式（Ｎ）で表されるジアミンが下記（ＮＡ−１）〜（ＮＡ−６）で表される化合物の群から選ばれる少なくとも１つである、請求項７に記載のポリアミック酸。
【化２３】
0005569095.tif 000175
【請求項１３】
式（Ｎ）で表されるジアミンが、式（ＮＡ−１）および（ＮＡ−３）で表される化合物の群から選ばれる少なくとも１つである、請求項１２に記載のポリアミック酸。
【請求項１４】
式（Ｎ）で表されるジアミン、および下記式（ＶＩＩＩ）および（Ｘ）〜（ＸＩＩＩ）で表される側鎖構造を有するジアミンの群から選ばれる少なくとも１つの混合物を、テトラカルボン酸二無水物と反応させて得られる、請求項７〜１３のいずれか１項に記載のポリアミック酸。
【化２４】
0005569095.tif 000176
式（ＶＩＩＩ）において、
Ａ３は、単結合、−Ｏ−、−ＣＯＯ−、−ＯＣＯ−、−ＣＯ−、−ＣＯＮＨ−、−ＣＨ２Ｏ−、−ＯＣＨ２−、−ＣＦ２Ｏ−、−ＯＣＦ２−、または−（ＣＨ２）ｍ−であり、ｍは１〜６の整数であり；
Ｒ１は、ステロイド骨格を有する基または下記式（ＩＸ）で表される基であり；
【化２５】
0005569095.tif 000177
式（ＩＸ）において、
Ａ４およびＡ５は独立して、単結合、−Ｏ−、−ＣＯＯ−、−ＯＣＯ−、−ＣＯＮＨ−、−ＣＨ＝ＣＨ−、または炭素数１〜１２のアルキレンであり；
Ｒ２およびＲ３は独立して、−ＦまたはＣＨ３であり；
環Ｓは独立して１，４−フェニレン、１，４−シクロヘキシレン、１，３−ジオキサン−２，５−ジイル、ピリミジン−２，５−ジイル、ピリジン−２，５−ジイル、ナフタレン−１，５−ジイル、ナフタレン−２，７−ジイル、またはアントラセン−９，１０−ジイルであり；
Ｒ４は−Ｆ、−ＯＨ、炭素数１〜３０のアルキル、炭素数１〜３０のフッ素置換アルキル、炭素数１〜３０のアルコキシ、−ＣＮ、−ＯＣＨ２Ｆ、−ＯＣＨＦ２、または−ＯＣＦ３であり、この炭素数１〜３０のアルキルの任意の−ＣＨ２−は下記式（ｓ）で表される２価の基で置き換えられていてもよく；
【化２６】
0005569095.tif 000178
式（ｓ）において、Ｒ３３およびＲ３４は独立して炭素数１〜３のアルキルであり、ｍは１〜６の整数であり；
ａおよびｂは独立して０〜４の整数であり；
ｃ、ｄおよびｅは独立して０〜３の整数であり；
ｆおよびｇは独立して０〜２の整数であり；そして、
ｃ＋ｄ＋ｅ≧１である。
【化２７】
0005569095.tif 000179
【化２８】
0005569095.tif 000180
式（Ｘ）および（ＸＩ）において、
Ｒ５は独立して−Ｈまたは−ＣＨ３であり；
Ｒ６は−Ｈ、または炭素数１〜２０のアルキルまたは炭素数２〜２０のアルケニルであり；
Ａ６は独立して単結合、−ＣＯ−または−ＣＨ２−であり；
式（ＸＩ）において、
Ｒ７およびＲ８は独立して炭素数１〜２０のアルキルまたはフェニルである。
【化２９】
0005569095.tif 000181
【化３０】
0005569095.tif 000182
式（ＸＩＩ）および（ＸＩＩＩ）において、
Ａ７は独立して−Ｏ−または炭素数１〜６のアルキレンであり；
式（ＸＩＩ）において、
Ｒ９は−Ｈまたは炭素数１〜３０のアルキルであり、このアルキルの任意の−ＣＨ２−は、−Ｏ−、−ＣＨ＝ＣＨ−または−Ｃ≡Ｃ−で置き換えられてもよく；
Ａ８は単結合または炭素数１〜３のアルキレンであり；
環Ｔは１，４−フェニレンまたは１，４−シクロヘキシレンであり；
ｈは０または１であり；
式（ＸＩＩＩ）において、
Ｒ１０は炭素数６〜２２のアルキルであり；そして、
Ｒ１１は炭素数１〜２２のアルキルである。
【請求項１５】
側鎖構造を有するジアミンが、下記式（ＶＩＩＩ−２）、（ＶＩＩＩ−４）〜（ＶＩＩＩ−６）、（ＸＩＩ−２）、（ＸＩＩ−４）、および（ＸＩＩ−６）で表されるジアミンの群から選ばれる少なくとも１つである、請求項１４に記載のポリアミック酸。
【化３１】
0005569095.tif 000183
【化３２】
0005569095.tif 000184
【化３３】
0005569095.tif 000185
【化３４】
0005569095.tif 000186
【化３５】
0005569095.tif 000187
上記式中、Ｒ２３、Ｒ２９およびＲ３０は、それぞれ独立して炭素数１〜３０のアルキルまたは炭素数１〜３０のアルコキシである。
【請求項１６】
式（Ｎ）で表されるジアミン、および下記式（Ｉ）〜（ＶＩＩ）、（ＸＶ）、（ＸＶＩ）、および（ＸＶＩＩ）で表される側鎖構造を有さないジアミンの群から選ばれる少なくとも１つの混合物を、テトラカルボン酸二無水物と反応させて得られる、請求項７〜１３のいずれか１項に記載のポリアミック酸。
【化３６】
0005569095.tif 000188
【化３７】
0005569095.tif 000189
式（Ｉ）において、Ｘは−（ＣＨ２）ｍ−であり、ｍは１〜６の整数であり;
式（ＩＩＩ）および（Ｖ）〜（ＶＩＩ）において、Ｙは独立して、単結合、−Ｏ−、−Ｓ−、−Ｓ−Ｓ−、−ＳＯ２−、−ＣＯ−、−ＣＯＮＨ−、−ＮＨＣＯ−、−ＮＨ−、−Ｎ（ＣＨ３）−、−Ｎ（ＣＨ３）−（ＣＨ２）ｍ−Ｎ（ＣＨ３）−、−Ｃ（ＣＨ３）２−、−Ｃ（ＣＦ３）２−、−（ＣＨ２）ｍ−、−Ｏ−（ＣＨ２）ｍ−Ｏ−、−Ｓ−（ＣＨ２）ｍ−Ｓ−であり、ｍは独立して１〜６の整数であり；
式（Ｖ）において、Ｚ１およびＺ２は−Ｈであるが、Ｙが−ＮＨ−、−Ｎ（ＣＨ３）−、−ＣＨ２−、−Ｃ（ＣＨ３）２−または−Ｃ（ＣＦ３）２−であるときには互いに結合して環を形成してもよく；
式（ＶＩ）において、環Ｄはフェニレンまたはシクロヘキシレンであり；
式（ＸＶ）において、Ｒ３３およびＲ３４はそれぞれ独立して炭素数１〜３のアルキルまたはフェニルであり；
Ａ３は独立してメチレン、フェニレンまたはアルキル置換されたフェニレンであり；
ｍは１〜１０の整数であり；
式（ＩＩ）〜（ＶＩＩ）において、シクロヘキサン環またはベンゼン環の−Ｈは独立して、−Ｆ、−ＣＨ３、−ＣＦ３、−ＯＨ、−ＣＯＯＨ、−ＳＯ３Ｈ、または−ＰＯ３Ｈ２と置き換えられていてもよく；
式（ＩＶ）において、ベンゼン環の−Ｈはベンジルで置き換えられていてもよく；
式（ＸＶＩ）において、Ａ１は独立して１価の有機基またはハロゲンであり；
Ａ２は独立して１価の有機基またはハロゲンであり；
ｍは０〜３の整数であり；
ｎは０〜４の整数であり；そして、
式（ＸＶＩＩ）において、Ｌ１は−Ｈ、炭素数１〜４のアルキル、フェニル、またはベンジルである。
【請求項１７】
側鎖構造を有さないジアミンが、下記の式（ＩＶ−１）、（ＩＶ−２）、（ＩＶ−１５）〜（ＩＶ−１７）、（Ｖ−１）〜（Ｖ−１２）、（Ｖ−３３）、（Ｖ−３５）〜（Ｖ−３７）、（ＶＩＩ−２）、（ＸＶ−１）、（ＸＶＩ−１）、および（ＸＶＩＩ−１）で表される化合物から選ばれる少なくとも１つである、請求項１６に記載のポリアミック酸。
【化３８】
0005569095.tif 000190
【化３９】
0005569095.tif 000191
【化４０】
0005569095.tif 000192
【化４１】
0005569095.tif 000193
【化４２】
0005569095.tif 000194
【化４３】
0005569095.tif 000195
【化４４】
0005569095.tif 000196
【化４５】
0005569095.tif 000197
【化４６】
0005569095.tif 000198
【化４７】
0005569095.tif 000199
【請求項１８】
式（Ｎ）で表されるジアミン、請求項１４に記載の式（ＶＩＩＩ）および（Ｘ）〜（ＸＩＩＩ）で表される側鎖構造を有するジアミンの群から選ばれる少なくとも１つ、および請求項１６に記載の式（Ｉ）〜（ＶＩＩ）、（ＸＶ）、（ＸＶＩ）、および（ＸＶＩＩ）で表される側鎖構造を有さないジアミンから選ばれる少なくとも１つの混合物を、テトラカルボン酸二無水物と反応させて得られる、請求項７〜１３のいずれか１項に記載のポリアミック酸。
【請求項１９】
側鎖構造を有するジアミンが、請求項１５に記載の式（ＶＩＩＩ−２）、（ＶＩＩＩ−４）〜（ＶＩＩＩ−６）、（ＸＩＩ−２）、（ＸＩＩ−４）、および（ＸＩＩ−６）で表されるジアミンの群から選ばれる少なくとも１つであり、側鎖構造を有さないジアミンが、請求項１７に記載の式（ＩＶ−１）、（ＩＶ−２）、（ＩＶ−１５）〜（ＩＶ−１７）、（Ｖ−１）〜（Ｖ−１２）、（Ｖ−３３）、（Ｖ−３５）〜（Ｖ−３７）、（ＶＩＩ−２）、（ＸＶ−１）、（ＸＶＩ−１）、および（ＸＶＩＩ−１）で表される化合物から選ばれる少なくとも１つである、請求項１８に記載のポリアミック酸。
【請求項２０】
ジアミンと反応させるテトラカルボン酸二無水物が、下記式（Ａｎ−１）〜（Ａｎ−６）で表される化合物から選ばれる少なくとも１つである、請求項７〜１９のいずれか１項に記載のポリアミック酸。
【化４８】
0005569095.tif 000200
式（Ａｎ−１）、（Ａｎ−４）および（Ａｎ−５）において、Ｘは独立して単結合または−ＣＨ２−であり；
式（Ａｎ−２）において、Ｇは単結合、炭素数１〜２０のアルキレン、−ＣＯ−、−Ｏ−、−Ｓ−、−ＳＯ２−、−Ｃ（ＣＨ３）２−、または−Ｃ（ＣＦ３）２−であり；
式（Ａｎ−２）〜（Ａｎ−４）において、Ｙは独立して下記の３価の基の群から選ばれる１つであり；
【化４９】
0005569095.tif 000201
式（Ａｎ−３）〜（Ａｎ−５）において、環Ａは炭素数３〜１０の単環式炭化水素の基または炭素数６〜２０の縮合多環式炭化水素の基を表し、この基の任意の水素はメチル、エチルまたはフェニルで置き換えられていてもよく；
環に掛かっている結合手は環を構成する任意の炭素に連結しており、２本の結合手が同一の炭素に連結してもよく；
式（Ａｎ−６）において、Ｘ１１は炭素数２〜６のアルキレンであり；
Ｍｅはメチルを表し、そして、Ｐｈはフェニルを表す。
【請求項２１】
ジアミンと反応させるテトラカルボン酸二無水物が、芳香族テトラカルボン酸二無水物か、または芳香族テトラカルボン酸二無水物を含むテトラカルボン酸二無水物の混合物である、請求項２０に記載のポリアミック酸。
【請求項２２】
芳香族テトラカルボン酸二無水物が下記の式（１）、（２）、（５）〜（７）および（１７）で表される化合物から選ばれる少なくとも１つである、請求項２１に記載のポリアミック酸。
【化５０】
0005569095.tif 000202
【請求項２３】
芳香族テトラカルボン酸二無水物が請求項２２に記載の式（１）で表される化合物である、請求項２１に記載のポリアミック酸。
【請求項２４】
ジアミンと反応させるテトラカルボン酸二無水物が、脂環式テトラカルボン酸二無水物および脂肪族テトラカルボン酸二無水物の少なくとも１つか、または脂環式テトラカルボン酸二無水物および脂肪族テトラカルボン酸二無水物の少なくとも１つを含むテトラカルボン酸二無水物の混合物である、請求項２０に記載のポリアミック酸。
【請求項２５】
脂環式テトラカルボン酸二無水物および／または脂肪族テトラカルボン酸二無水物が下記の式（１９）、（２３）、（２５）、（３５）〜（３９）、（４４）、および（４９）で表される化合物から選ばれる少なくとも１つである、請求項２４に記載のポリアミック酸。
【化５１】
0005569095.tif 000203
【請求項２６】
脂環式テトラカルボン酸二無水物および／または脂肪族テトラカルボン酸二無水物が、請求項２５に記載の式（１９）、（２３）、（３７）、および（４９）で表される化合物から選ばれる少なくとも１つである、請求項２４に記載のポリアミック酸。
【請求項２７】
請求項７〜２６のいずれか１項に記載のポリアミック酸を含有する液晶配向剤。
【請求項２８】
アルケニル置換ナジイミド化合物、ラジカル重合性不飽和二重結合を有する化合物、オキサジン化合物、オキサゾリン化合物、およびエポキシ化合物からなる化合物の群から選ばれる少なくとも１つをさらに含有する、請求項２７に記載の液晶配向剤。
【請求項２９】
アルケニル置換ナジイミド化合物が、ビス｛４−（アリルビシクロ［２．２．１］ヘプト−５−エン−２，３−ジカルボキシイミド）フェニル｝メタン、Ｎ，Ｎ’−ｍ−キシリレン−ビス（アリルビシクロ［２．２．１］ヘプト−５−エン−２，３−ジカルボキシイミド）、およびＮ，Ｎ’−ヘキサメチレン−ビス（アリルビシクロ［２．２．１］ヘプト−５−エン−２，３−ジカルボキシイミド）からなる化合物の群から選ばれる少なくとも１つである、請求項２８に記載の液晶配向剤。
【請求項３０】
アルケニル置換ナジイミド化合物が、ビス｛４−（アリルビシクロ［２．２．１］ヘプト−５−エン−２，３−ジカルボキシイミド）フェニル｝メタンである、請求項２８に記載の液晶配向剤。
【請求項３１】
ラジカル重合性不飽和二重結合を有する化合物が、Ｎ，Ｎ’−エチレンビスアクリルアミド、Ｎ，Ｎ’−（１，２−ジヒドロキシエチレン）ビスアクリルアミド、エチレンビスアクリレート、および４，４’−メチレンビス（Ｎ，Ｎ―ジヒドロキシエチレンアクリレートアニリン）からなる化合物の群から選ばれる少なくとも１つである、請求項２８に記載の液晶配向剤。
【請求項３２】
ラジカル重合性不飽和二重結合を有する化合物が、４，４’−メチレンビス（Ｎ，Ｎ―ジヒドロキシエチレンアクリレートアニリン）である、請求項２８に記載の液晶配向剤。
【請求項３３】
エポキシ化合物が、Ｎ，Ｎ，Ｎ’，Ｎ’−テトラグリシジル−ｍ−キシレンジアミン、１，３−ビス（Ｎ，Ｎ−ジグリシジルアミノメチル）シクロヘキサン、Ｎ，Ｎ，Ｎ’，Ｎ’−テトラグリシジル−４，４’−ジアミノジフェニルメタン、２−［４−（２，３−エポキシプロポキシ）フェニル］−２−［４−［１，１−ビス［４−（［２，３−エポキシプロポキシ］フェニル）］エチル］フェニル］プロパン、３，４−エポキシシクロヘキセニルメチル−３’，４’−エポキシシクロヘキセンカルボキシレート、Ｎ−フェニルマレイミド−グリシジルメタクリレート共重合体、および２−（３，４−エポキシシクロヘキシル）エチルトリメトキシシランからなる化合物の群から選ばれる少なくとも１つである、請求項２８に記載の液晶配向剤。
【請求項３４】
エポキシ化合物が、２−（３，４−エポキシシクロヘキシル）エチルトリメトキシシランである、請求項２８に記載の液晶配向剤。
【請求項３５】
請求項２７〜３４のいずれか１項に記載の液晶配向剤による塗膜が加熱されて形成される液晶配向膜。
【請求項３６】
一対の基板、この基板間に形成される液晶層、この液晶層に電圧を印加する電極、および液晶層を形成する液晶分子を所定の方向に配向させる液晶配向膜を有する液晶表示素子において、液晶配向膜が請求項３５に記載の液晶配向膜である、液晶表示素子。
【発明の詳細な説明】
【技術分野】
【０００１】
本発明は、分子内２箇所にジフェニルアミンの構造を有するジアミン、このジアミンを原料の１つとして得られるポリマー（ポリアミック酸またはその誘導体）、これらのポリマーが溶剤に溶解した液晶配向剤、該液晶配向剤から形成される液晶配向膜を具備した液晶表示素子に関する。
【背景技術】
【０００２】
液晶表示素子は、ノートパソコンやデスクトップパソコンのモニターをはじめ、ビデオカメラのビューファインダー、投写型のディスプレイ等の様々な液晶表示装置に使われており、最近ではテレビにも用いられている。さらに液晶素子は、光プリンターヘッド、光フーリエ変換素子、ライトバルブ等のオプトエレクトロニクス関連素子にも利用されている。
【０００３】
液晶表示素子にはこれまでにＴＮ（ツイステッドネマチック）、ＳＴＮ（超ツイステッドネマチック）、ＶＡ（垂直配向）、ＩＰＳ（インプレーンスイッチング）、ＯＣＢ（光学補償ベント）等、種々の駆動方式が知られている。しかし、液晶表示素子の技術の発展は、駆動方式や構造の改良のみならず、液晶表示素子に使用される構成部材の改良によっても達成されている。液晶表示素子は、通常、液晶層中の液晶組成物を特定の方向に配向させるための液晶配向膜を有する。液晶配向膜は液晶表示素子の表示品位に係わる重要な要素の１つであり、液晶表示素子の高品質化に伴って液晶配向膜の役割が年々重要になってきている。
【０００４】
液晶配向膜は液晶配向剤を用いて形成される。現在、主として用いられている液晶配向剤とは、ポリアミック酸または可溶性のポリイミドを有機溶剤に溶解させた溶液である。液晶配向膜は、このような溶液を基板に塗布した後、加熱等の手段により成膜することにより形成される。成膜された液晶配向膜は、レーヨンやコットンなどの布で特定の方向へ擦るラビングを施すことにより異方性が発生し、液晶が所定の方向へ配列するようになる。
【０００５】
液晶表示素子の表示品位を向上させるために液晶配向膜に要求される重要な特性として、イオン密度が挙げられる。イオン密度が高いと、フレーム期間中に液晶にかかる電圧が低下し、結果として輝度が低下して正常な階調表示に支障をきたすことがある。また、例え初期のイオン密度が低くても、高温加速試験後のイオン密度（長期信頼性）が増加してしまう場合は好ましくない。
【０００６】
前記した問題を解決する試みとして、例えば液晶配向膜を形成させる際に、物性の異なる２つ以上のポリアミック酸を組み合わせたポリアミック酸組成物が知られている（例えば、特許文献１および２を参照）。
【０００７】
一方で、低温焼成でもイミド化率の高い膜を形成するための液晶配向剤として、例えば１，４−ビス（３−アミノプロピル）ピペラジンのような、アミノ基以外の塩基性窒素原子を有するジアミンとテトラカルボン酸二無水物とを反応させて得られるポリアミック酸を含有する液晶配向剤が知られている（例えば、特許文献３を参照）。
【０００８】
さらに、分子内にピペラジンのような構造を含む芳香族ジアミンとテトラカルボン酸二無水物とを反応させて得られるポリアミック酸とその熱特性とが知られている（例えば、非特許文献１を参照）。
【０００９】
しかしながら、これらの先行技術によって得られる液晶配向膜にはイオン密度の低減という課題についてさらなる検討の余地が残されている。
【先行技術文献】
【特許文献】
【００１０】
【特許文献１】特開平１１−１９３３４５号公報
【特許文献２】特開平１１−１９３３４７号公報
【特許文献３】特開平９−１９４７２５号公報
【非特許文献】
【００１１】
【非特許文献１】Journal of Polymer Science: Part A: Polymer Chemistry, vol. 30, p1099-1102 (1992)
【発明の概要】
【発明が解決しようとする課題】
【００１２】
本発明の課題は、イオン密度が低く、かつ、その長期信頼性に優れた液晶表示素子を提供することであり、その特性をもたらす液晶配向膜、その液晶配向膜を形成するための液晶配向剤、その液晶配向剤に用いるポリマー、そして、そのポリマーの原料となるジアミンを提供することである。
【課題を解決するための手段】
【００１３】
本発明者らは、分子内２箇所にジフェニルアミンの構造を有するジアミンをテトラカルボン酸二無水物と反応させて得たポリアミック酸またはその誘導体を含有する組成物を液晶配向剤に用いた。その結果、その液晶配向剤によって形成された液晶配向膜を有する液晶表示素子が低いイオン密度を示し、その長期信頼性にも優れていることを見出し、本発明を完成させた。
【００１４】
本発明は以下の構成からなる。
【００１５】
［１］  式（Ｎ）で表されるジアミン。
【化１】
0005569095.tif 000002
式（Ｎ）において、
Ａ１は独立して−ＣＨ３または−ＯＣＨ３であり、ａ１は独立して０〜２の整数であり；そして、
Ｘは下記の式（Ａ）、（Ｂ）、（Ｃ）、および（Ｄ）で表される２価の基の群から選ばれる１つである。
【化２】
0005569095.tif 000003
式（Ａ）において、
Ａ２は独立して−ＣＨ３または−ＯＣＨ３であり、ａ２は独立して０〜２の整数であり；そして、
ｎは２〜１０の整数である。
【化３】
0005569095.tif 000004
式（Ｂ）において、
Ａ３は、単結合、−Ｏ−、−ＣＯＯ−、−ＯＣＯ−、−ＣＯ−、−ＣＯＮＨ−、または−（ＣＨ２）ｍ−であり、ｍは１〜６の整数であり；
Ｒ１はステロイド骨格を有する基または下記式（ＩＸ）で表される基であり；
【化４】
0005569095.tif 000005
式（ＩＸ）において、
Ａ４およびＡ５は独立して、単結合、−Ｏ−、−ＣＯＯ−、−ＯＣＯ−、−ＣＯＮＨ−、−ＣＨ＝ＣＨ−、または炭素数１〜１２のアルキレンであり；
Ｒ２およびＲ３は独立して、−Ｆまたは−ＣＨ３であり；
環Ｓは独立して１，４−フェニレン、１，４−シクロヘキシレン、１，３−ジオキサン−２，５−ジイル、ピリミジン−２，５−ジイル、ピリジン−２，５−ジイル、ナフタレン−１，５−ジイル、ナフタレン−２，７−ジイル、またはアントラセン−９，１０−ジイルであり；
Ｒ４は−Ｈ、−Ｆ、炭素数１〜３０のアルキル、炭素数１〜３０のフッ素置換アルキル、炭素数１〜３０のアルコキシ、−ＣＮ、−ＯＣＨ２Ｆ、−ＯＣＨＦ２、または−ＯＣＦ３であり；
ａおよびｂは独立して０〜４の整数であり；
ｃ、ｄおよびｅは独立して０〜３の整数であり；
ｆおよびｇは独立して０〜２の整数であり；そして、
ｃ＋ｄ＋ｅ≧１である。
【化５】
0005569095.tif 000006
式（Ｃ）において、
Ｒ９は−Ｈまたは炭素数１〜３０のアルキルであり；
このアルキルの任意の−ＣＨ２−は、−Ｏ−、−ＣＨ＝ＣＨ−または−Ｃ≡Ｃ−で置き換えられてもよく；
Ａ８は単結合または炭素数１〜３のアルキレンであり；
環Ｔは１，４−フェニレンまたは１，４−シクロヘキシレンであり；
ｈは０または１であり；
Ａ２は独立して−ＣＨ３または−ＯＣＨ３であり、そして、ａ２は独立して０〜２の整数であり
【化６】
0005569095.tif 000007
式（Ｄ）において、
Ｒ１０は炭素数６〜２２のアルキルであり；
Ｒ１１は炭素数１〜２２のアルキルであり；
Ａ２は独立して−ＣＨ３または−ＯＣＨ３であり、そして、ａ２は独立して０〜２の整数である。
【００１６】
［２］  式（ＮＡ）で表される、前記［１］項に記載のジアミン。
【化７】
0005569095.tif 000008
式（ＮＡ）において、
Ａ１は独立して−ＣＨ３または−ＯＣＨ３であり、ａ１は独立して０〜２の整数であり；
Ａ２は独立して−ＣＨ３または−ＯＣＨ３であり、ａ２は独立して０〜２の整数であり；そして、
ｎは２〜１０の整数である。
【００１７】
［３］  式（ＮＢ）で表される、前記［１］項に記載のジアミン。
【化８】
0005569095.tif 000009
式（ＮＢ）において、
Ａ３は、単結合、−Ｏ−、−ＣＯＯ−、−ＯＣＯ−、−ＣＯ−、−ＣＯＮＨ−、または（ＣＨ２）ｍ−であり、ｍは１〜６の整数であり；
Ａ１は独立して−ＣＨ３または−ＯＣＨ３であり、ａ１は独立して０〜２の整数であり；
Ｒ１は、ステロイド骨格を有する基または下記式（ＩＸ）で表される基であり；
【化９】
0005569095.tif 000010
式（ＩＸ）において、
Ａ４およびＡ５は独立して、単結合、−Ｏ−、−ＣＯＯ−、−ＯＣＯ−、−ＣＯＮＨ−、−ＣＨ＝ＣＨ−、または炭素数１〜１２のアルキレンであり；
Ｒ２およびＲ３は独立して、−ＦまたはＣＨ３であり；
環Ｓは独立して１，４−フェニレン、１，４−シクロヘキシレン、１，３−ジオキサン−２，５−ジイル、ピリミジン−２，５−ジイル、ピリジン−２，５−ジイル、ナフタレン−１，５−ジイル、ナフタレン−２，７−ジイル、またはアントラセン−９，１０−ジイルであり；
Ｒ４は−Ｈ、−Ｆ、炭素数１〜３０のアルキル、炭素数１〜３０のフッ素置換アルキル、炭素数１〜３０のアルコキシ、−ＣＮ、−ＯＣＨ２Ｆ、−ＯＣＨＦ２、または−ＯＣＦ３であり；
ａおよびｂは独立して、０〜４の整数であり；
ｃ、ｄおよびｅは独立して０〜３の整数であり；
ｆおよびｇは独立して０〜２の整数であり；そして、
ｃ＋ｄ＋ｅ≧１である。
【００１８】
［４］  式（ＮＣ）で表される、前記［１］項に記載のジアミン。
【化１０】
0005569095.tif 000011
式（ＮＣ）において、
Ｒ９は−Ｈまたは炭素数１〜３０のアルキルであり；
このアルキルの任意の−ＣＨ２−は、−Ｏ−、−ＣＨ＝ＣＨ−または−Ｃ≡Ｃ−で置き換えられてもよく；
Ａ８は単結合または炭素数１〜３のアルキレンであり；
環Ｔは１，４−フェニレンまたは１，４−シクロヘキシレンであり；そして、
ｈは０または１であり；
Ａ１は独立して−ＣＨ３または−ＯＣＨ３であり、ａ１は独立して０〜２の整数であり；
Ａ２は独立して−ＣＨ３または−ＯＣＨ３であり、そして、ａ２は独立して０〜２の整数である。
【００１９】
［５］  ｈが１である、前記［４］項に記載のジアミン。
【００２０】
［６］  式（ＮＤ）で表される、前記［１］項に記載のジアミン。
【化１１】
0005569095.tif 000012
式（ＮＤ）において、
Ｒ１０は炭素数６〜２２のアルキルであり；
Ｒ１１は炭素数１〜２２のアルキルであり；
Ａ１は独立して−ＣＨ３または−ＯＣＨ３であり、ａ１は独立して０〜２の整数であり；
Ａ２は独立して−ＣＨ３または−ＯＣＨ３であり、そして、ａ２は独立して０〜２の整数である。
【００２１】
［７］  下記式（Ｎ）で表されるジアミン、または式（Ｎ）で表されるジアミンおよびそれ以外のジアミンの混合物を、テトラカルボン酸二無水物と反応させて得られるポリアミック酸またはその誘導体。
【化１２】
0005569095.tif 000013
式（Ｎ）において、
Ａ１は独立して−ＣＨ３または−ＯＣＨ３であり、ａ１は独立して０〜２の整数であり；そして、
Ｘは下記の式（Ａ）、（Ｂ）、（Ｃ）、および（Ｄ）で表される２価の基の群から選ばれる１つである。
【化１３】
0005569095.tif 000014
式（Ａ）において、
Ａ２は独立して、−ＣＨ３または−ＯＣＨ３であり、ａ２は独立して０〜２の整数であり；そして、
ｎは１〜１０の整数である。
【化１４】
0005569095.tif 000015
式（Ｂ）において、
Ａ３は、単結合、−Ｏ−、−ＣＯＯ−、−ＯＣＯ−、−ＣＯ−、−ＣＯＮＨ−、または−（ＣＨ２）ｍ−であり、ｍは１〜６の整数であり；
Ｒ１は、ステロイド骨格を有する基または下記式（ＩＸ）で表される基であり；
【化１５】
0005569095.tif 000016
式（ＩＸ）において、
Ａ４およびＡ５は独立して、単結合、−Ｏ−（ただし非連続）、−ＣＯＯ−、−ＯＣＯ−、−ＣＯＮＨ−、−ＣＨ＝ＣＨ−、または炭素数１〜１２のアルキレンであり；
Ｒ２およびＲ３は独立して、−Ｆまたは−ＣＨ３であり；
環Ｓは独立して１，４−フェニレン、１，４−シクロヘキシレン、１，３−ジオキサン−２，５−ジイル、ピリミジン−２，５−ジイル、ピリジン−２，５−ジイル、ナフタレン−１，５−ジイル、ナフタレン−２，７−ジイル、またはアントラセン−９，１０−ジイルであり；
Ｒ４は−Ｈ、−Ｆ、炭素数１〜３０のアルキル、炭素数１〜３０のフッ素置換アルキル、炭素数１〜３０のアルコキシ、−ＣＮ、−ＯＣＨ２Ｆ、−ＯＣＨＦ２、またはＯＣＦ３であり；
ａおよびｂは独立して０〜４の整数であり；
ｃ、ｄおよびｅは独立して０〜３の整数であり；
ｆおよびｇは独立して０〜２の整数であり；そして、
ｃ＋ｄ＋ｅ≧１である。
【化１６】
0005569095.tif 000017
式（Ｃ）において、
Ｒ９は−Ｈまたは炭素数１〜３０のアルキルであり；
このアルキルの任意の−ＣＨ２−は、−Ｏ−、−ＣＨ＝ＣＨ−または−Ｃ≡Ｃ−で置き換えられてもよく；
Ａ８は単結合または炭素数１〜３のアルキレンであり；
環Ｔは１，４−フェニレンまたは１，４−シクロヘキシレンであり；
ｈは０または１であり；
Ａ２は独立して−ＣＨ３または−ＯＣＨ３であり、そして、ａ２は独立して０〜２の整数であり；
【化１７】
0005569095.tif 000018
式（Ｄ）において、
Ｒ１０は炭素数６〜２２のアルキルであり；
Ｒ１１は炭素数１〜２２のアルキルであり；
Ａ２は独立して−ＣＨ３または−ＯＣＨ３であり、そして、ａ２は独立して０〜２の整数である。
【００２２】
［８］  下記式（ＮＡ）で表されるジアミン、または式（ＮＡ）で表されるジアミンおよびそれ以外のジアミンの混合物を、テトラカルボン酸二無水物と反応させて得られる、前記［７］項に記載のポリアミック酸またはその誘導体。
【化１８】
0005569095.tif 000019
式（ＮＡ）において、
Ａ１は独立して−ＣＨ３または−ＯＣＨ３であり、ａ１は独立して０〜２の整数であり；
Ａ２は独立して−ＣＨ３または−ＯＣＨ３であり、ａ２は独立して０〜２の整数であり；そして、
ｎは２〜１０の整数である。
【００２３】
［９］  下記式（ＮＢ）で表されるジアミン、または式（ＮＢ）で表されるジアミンおよびそれ以外のジアミンの混合物を、テトラカルボン酸二無水物と反応させて得られる、前記［７］項に記載のポリアミック酸またはその誘導体。
【化１９】
0005569095.tif 000020
式（ＮＢ）において、
Ａ３は、単結合、−Ｏ−、−ＣＯＯ−、−ＯＣＯ−、−ＣＯ−、−ＣＯＮＨ−、または−（ＣＨ２）ｍ−であり、ｍは１〜６の整数であり；
Ａ１は独立して−ＣＨ３または−ＯＣＨ３であり、ａ１は独立して０〜２の整数であり；
Ｒ１はステロイド骨格を有する基または下記式（ＩＸ）で表される基であり；
【化２０】
0005569095.tif 000021
式（ＩＸ）において、
Ａ４およびＡ５は独立して、単結合、−Ｏ−、−ＣＯＯ−、−ＯＣＯ−、−ＣＯＮＨ−、−ＣＨ＝ＣＨ−、または炭素数１〜１２のアルキレンであり；
Ｒ２およびＲ３は独立して、−Ｆまたは−ＣＨ３であり；
環Ｓは独立して１，４−フェニレン、１，４−シクロヘキシレン、１，３−ジオキサン−２，５−ジイル、ピリミジン−２，５−ジイル、ピリジン−２，５−ジイル、ナフタレン−１，５−ジイル、ナフタレン−２，７−ジイル、またはアントラセン−９，１０−ジイルであり；
Ｒ４は−Ｈ、−Ｆ、炭素数１〜３０のアルキル、炭素数１〜３０のフッ素置換アルキル、炭素数１〜３０のアルコキシ、−ＣＮ、−ＯＣＨ２Ｆ、−ＯＣＨＦ２、または−ＯＣＦ３であり；
ａおよびｂは独立して、０〜４の整数であり；
ｃ、ｄおよびｅは独立して０〜３の整数であり；
ｆおよびｇは独立して０〜２の整数であり；そして、
ｃ＋ｄ＋ｅ≧１である。
【００２４】
［１０］  下記式（ＮＣ）で表されるジアミン、または式（ＮＣ）で表されるジアミンおよびそれ以外のジアミンの混合物を、テトラカルボン酸二無水物と反応させて得られる、前記［７］項に記載のポリアミック酸またはその誘導体。
【化２１】
0005569095.tif 000022
式（ＮＣ）において、
Ｒ９は−Ｈまたは炭素数１〜３０のアルキルであり；
このアルキルの任意の−ＣＨ２−は、−Ｏ−、−ＣＨ＝ＣＨ−または−Ｃ≡Ｃ−で置き換えられてもよく；
Ａ８は単結合または炭素数１〜３のアルキレンであり；
環Ｔは１，４−フェニレンまたは１，４−シクロヘキシレンであり；
ｈは０または１であり；
Ａ１は独立して−ＣＨ３または−ＯＣＨ３であり、ａ１は独立して０〜２の整数であり；
Ａ２は独立して−ＣＨ３または−ＯＣＨ３であり、そして、ａ２は独立して０〜２の整数である。
【００２５】
［１１］  下記式（ＮＤ）で表されるジアミン、または式（ＮＤ）で表されるジアミンおよびそれ以外のジアミンの混合物を、テトラカルボン酸二無水物と反応させて得られる、前記［７］項に記載のポリアミック酸またはその誘導体。
【化２２】
0005569095.tif 000023
式（ＮＤ）において、
Ｒ１０は炭素数６〜２２のアルキルであり；
Ｒ１１は炭素数１〜２２のアルキルであり；
Ａ１は独立して−ＣＨ３または−ＯＣＨ３であり、ａ１は独立して０〜２の整数であり；
Ａ２は独立して−ＣＨ３または−ＯＣＨ３であり、そして、ａ２は独立して０〜２の整数である。
【００２６】
［１２］  式（Ｎ）で表されるジアミンが下記（ＮＡ−１）〜（ＮＡ−６）で表される化合物の群から選ばれる少なくとも１つである、前記［７］項に記載のポリアミック酸またはその誘導体。
【化２３】
0005569095.tif 000024
【００２７】
［１３］  式（Ｎ）で表されるジアミンが、式（ＮＡ−１）および（ＮＡ−３）で表される化合物の群から選ばれる少なくとも１つである、前記［１２］項に記載のポリアミック酸またはその誘導体。
【００２８】
［１４］  式（Ｎ）で表されるジアミン、および下記式（ＶＩＩＩ）および（Ｘ）〜（ＸＩＩＩ）で表される側鎖構造を有するジアミンの群から選ばれる少なくとも１つの混合物を、テトラカルボン酸二無水物と反応させて得られる、前記［７］〜［１３］のいずれか１項に記載のポリアミック酸またはその誘導体。
【化２４】
0005569095.tif 000025
式（ＶＩＩＩ）において、
Ａ３は、単結合、−Ｏ−、−ＣＯＯ−、−ＯＣＯ−、−ＣＯ−、−ＣＯＮＨ−、−ＣＨ２Ｏ−、−ＯＣＨ２−、−ＣＦ２Ｏ−、−ＯＣＦ２−、または−（ＣＨ２）ｍ−であり、ｍは１〜６の整数であり；
Ｒ１は、ステロイド骨格を有する基または下記式（ＩＸ）で表される基であり；
【化２５】
0005569095.tif 000026
式（ＩＸ）において、
Ａ４およびＡ５は独立して、単結合、−Ｏ−、−ＣＯＯ−、−ＯＣＯ−、−ＣＯＮＨ−、−ＣＨ＝ＣＨ−、または炭素数１〜１２のアルキレンであり；
Ｒ２およびＲ３は独立して、−ＦまたはＣＨ３であり；
環Ｓは独立して１，４−フェニレン、１，４−シクロヘキシレン、１，３−ジオキサン−２，５−ジイル、ピリミジン−２，５−ジイル、ピリジン−２，５−ジイル、ナフタレン−１，５−ジイル、ナフタレン−２，７−ジイル、またはアントラセン−９，１０−ジイルであり；
Ｒ４は−Ｆ、−ＯＨ、炭素数１〜３０のアルキル、炭素数１〜３０のフッ素置換アルキル、炭素数１〜３０のアルコキシ、−ＣＮ、−ＯＣＨ２Ｆ、−ＯＣＨＦ２、または−ＯＣＦ３であり、この炭素数１〜３０のアルキルの任意の−ＣＨ２−は下記式（ｓ）で表される２価の基で置き換えられていてもよく；
【化２６】
0005569095.tif 000027
式（ｓ）において、Ｒ３３およびＲ３４は独立して炭素数１〜３のアルキルであり、ｍは１〜６の整数であり；
ａおよびｂは独立して０〜４の整数であり；
ｃ、ｄおよびｅは独立して０〜３の整数であり；
ｆおよびｇは独立して０〜２の整数であり；そして、
ｃ＋ｄ＋ｅ≧１である。
【化２７】
0005569095.tif 000028
【化２８】
0005569095.tif 000029
式（Ｘ）および（ＸＩ）において、
Ｒ５は独立して−Ｈまたは−ＣＨ３であり；
Ｒ６は−Ｈ、または炭素数１〜２０のアルキルまたは炭素数２〜２０のアルケニルであり；
Ａ６は独立して単結合、−ＣＯ−または−ＣＨ２−であり；
式（ＸＩ）において、
Ｒ７およびＲ８は独立して炭素数１〜２０のアルキルまたはフェニルである。
【化２９】
0005569095.tif 000030
【化３０】
0005569095.tif 000031
式（ＸＩＩ）および（ＸＩＩＩ）において、
Ａ７は独立して−Ｏ−または炭素数１〜６のアルキレンであり；
式（ＸＩＩ）において、
Ｒ９は−Ｈまたは炭素数１〜３０のアルキルであり、このアルキルの任意の−ＣＨ２−は、−Ｏ−、−ＣＨ＝ＣＨ−または−Ｃ≡Ｃ−で置き換えられてもよく；
Ａ８は単結合または炭素数１〜３のアルキレンであり；
環Ｔは１，４−フェニレンまたは１，４−シクロヘキシレンであり；
ｈは０または１であり；
式（ＸＩＩＩ）において、
Ｒ１０は炭素数６〜２２のアルキルであり；そして、
Ｒ１１は炭素数１〜２２のアルキルである。
【００２９】
［１５］  側鎖構造を有するジアミンが、下記式（ＶＩＩＩ−２）、（ＶＩＩＩ−４）〜（ＶＩＩＩ−６）、（ＸＩＩ−２）、（ＸＩＩ−４）、および（ＸＩＩ−６）で表されるジアミンの群から選ばれる少なくとも１つである、前記［１４］項に記載のポリアミック酸またはその誘導体。
【化３１】
0005569095.tif 000032
【化３２】
0005569095.tif 000033
【化３３】
0005569095.tif 000034
【化３４】
0005569095.tif 000035
【化３５】
0005569095.tif 000036
上記式中、Ｒ２３、Ｒ２９およびＲ３０は、それぞれ独立して炭素数１〜３０のアルキルまたは炭素数１〜３０のアルコキシである。
【００３０】
［１６］  式（Ｎ）で表されるジアミン、および下記式（Ｉ）〜（ＶＩＩ）、（ＸＶ）、（ａ）、および（ｂ）で表される側鎖構造を有さないジアミンの群から選ばれる少なくとも１つの混合物を、テトラカルボン酸二無水物と反応させて得られる、前記［７］〜［１３］のいずれか１項に記載のポリアミック酸またはその誘導体。
【化３６】
0005569095.tif 000037
【化３７】
0005569095.tif 000038
式（Ｉ）において、Ｘは−（ＣＨ２）ｍ−であり、ｍは１〜６の整数であり;
式（ＩＩＩ）および（Ｖ）〜（ＶＩＩ）において、Ｙは独立して、単結合、−Ｏ−、−Ｓ−、−Ｓ−Ｓ−、−ＳＯ２−、−ＣＯ−、−ＣＯＮＨ−、−ＮＨＣＯ−、−ＮＨ−、−Ｎ（ＣＨ３）−、−Ｎ（ＣＨ３）−（ＣＨ２）ｍ−Ｎ（ＣＨ３）−、−Ｃ（ＣＨ３）２−、−Ｃ（ＣＦ３）２−、−（ＣＨ２）ｍ−、−Ｏ−（ＣＨ２）ｍ−Ｏ−、−Ｓ−（ＣＨ２）ｍ−Ｓ−であり、ｍは独立して１〜６の整数であり；
式（Ｖ）において、Ｚ１およびＺ２は−Ｈであるが、Ｙが−ＮＨ−、−Ｎ（ＣＨ３）−、−ＣＨ２−、−Ｃ（ＣＨ３）２−または−Ｃ（ＣＦ３）２−であるときには互いに結合して環を形成してもよく；
式（ＶＩ）において、環Ｄはフェニレンまたはシクロヘキシレンであり；
式（ＸＶ）において、Ｒ３３およびＲ３４はそれぞれ独立して炭素数１〜３のアルキルまたはフェニルであり；
Ａ３は独立してメチレン、フェニレンまたはアルキル置換されたフェニレンであり；
ｍは１〜１０の整数であり；
式（ＩＩ）〜（ＶＩＩ）において、シクロヘキサン環またはベンゼン環の−Ｈは独立して、−Ｆ、−ＣＨ３、−ＣＦ３、−ＯＨ、−ＣＯＯＨ、−ＳＯ３Ｈ、または−ＰＯ３Ｈ２と置き換えられていてもよく；
式（ＩＶ）において、ベンゼン環の−Ｈはベンジルで置き換えられていてもよく；
式（ＸＶＩ）において、Ａ１は独立して１価の有機基またはハロゲンであり；
Ａ２は独立して１価の有機基またはハロゲンであり；
ｍは０〜３の整数であり；
ｎは０〜４の整数であり；そして、
式（ＸＶＩＩ）において、Ｌ１は−Ｈ、炭素数１〜４のアルキル、フェニル、またはベンジルである。
【００３１】
［１７］  側鎖構造を有さないジアミンが、下記の式（ＩＶ−１）、（ＩＶ−２）、（ＩＶ−１５）〜（ＩＶ−１７）、（Ｖ−１）〜（Ｖ−１２）、（Ｖ−３３）、（Ｖ−３５）〜（Ｖ−３７）、（ＶＩＩ−２）、（ＸＶ−１）、（ＸＶＩ−１）、および（ＸＶＩＩ−１）で表される化合物から選ばれる少なくとも１つである、前記［１６］項に記載のポリアミック酸またはその誘導体。
【化３８】
0005569095.tif 000039
【化３９】
0005569095.tif 000040
【化４０】
0005569095.tif 000041
【化４１】
0005569095.tif 000042
【化４２】
0005569095.tif 000043
【化４３】
0005569095.tif 000044
【化４４】
0005569095.tif 000045
【化４５】
0005569095.tif 000046
【化４６】
0005569095.tif 000047
【化４７】
0005569095.tif 000048
【００３２】
［１８］  式（Ｎ）で表されるジアミン、前記［１４］項に記載の式（ＶＩＩＩ）および（Ｘ）〜（ＸＩＩＩ）で表される側鎖構造を有するジアミンの群から選ばれる少なくとも１つ、および前記［１６］項に記載の式（Ｉ）〜（ＶＩＩ）、（ＸＶ）、（ＸＶＩ）、および（ＸＶＩＩ）で表される側鎖構造を有さないジアミンから選ばれる少なくとも１つの混合物を、テトラカルボン酸二無水物と反応させて得られる、前記［７］〜［１３］のいずれか１項に記載のポリアミック酸またはその誘導体。
【００３３】
［１９］  側鎖構造を有するジアミンが、前記［１５］項に記載の式（ＶＩＩＩ−２）、（ＶＩＩＩ−４）〜（ＶＩＩＩ−６）、（ＸＩＩ−２）、（ＸＩＩ−４）、および（ＸＩＩ−６）で表されるジアミンの群から選ばれる少なくとも１つであり、側鎖構造を有さないジアミンが、前記［１７］項に記載の式（ＩＶ−１）、（ＩＶ−２）、（ＩＶ−１５）〜（ＩＶ−１７）、（Ｖ−１）〜（Ｖ−１２）、（Ｖ−３３）、（Ｖ−３５）〜（Ｖ−３７）、（ＶＩＩ−２）、（ＸＶ−１）、（ＸＶＩ−１）、および（ＸＶＩＩ−１）で表される化合物から選ばれる少なくとも１つである、前記［１８］項に記載のポリアミック酸またはその誘導体。
【００３４】
［２０］  ジアミンと反応させるテトラカルボン酸二無水物が、下記式（Ａｎ−１）〜（Ａｎ−６）で表される化合物から選ばれる少なくとも１つである、前記［７］〜［１９］のいずれか１項に記載のポリアミック酸またはその誘導体。
【化４８】
0005569095.tif 000049
式（Ａｎ−１）、（Ａｎ−４）および（Ａｎ−５）において、Ｘは独立して単結合または−ＣＨ２−であり；
式（Ａｎ−２）において、Ｇは単結合、炭素数１〜２０のアルキレン、−ＣＯ−、−Ｏ−、−Ｓ−、−ＳＯ２−、−Ｃ（ＣＨ３）２−、または−Ｃ（ＣＦ３）２−であり；
式（Ａｎ−２）〜（Ａｎ−４）において、Ｙは独立して下記の３価の基の群から選ばれる１つであり；
【化４９】
0005569095.tif 000050
式（Ａｎ−３）〜（Ａｎ−５）において、環Ａは炭素数３〜１０の単環式炭化水素の基または炭素数６〜２０の縮合多環式炭化水素の基を表し、この基の任意の水素はメチル、エチルまたはフェニルで置き換えられていてもよく；
環に掛かっている結合手は環を構成する任意の炭素に連結しており、２本の結合手が同一の炭素に連結してもよく；
式（Ａｎ−６）において、Ｘ１１は炭素数２〜６のアルキレンであり；
Ｍｅはメチルを表し、そして、Ｐｈはフェニルを表す。
【００３５】
［２１］  ジアミンと反応させるテトラカルボン酸二無水物が、芳香族テトラカルボン酸二無水物か、または芳香族テトラカルボン酸二無水物を含むテトラカルボン酸二無水物の混合物である、前記［２０］項に記載のポリアミック酸またはその誘導体。
【００３６】
［２２］  芳香族テトラカルボン酸二無水物が下記の式（１）、（２）、（５）〜（７）および（１７）で表される化合物から選ばれる少なくとも１つである、前記［２１］項に記載のポリアミック酸またはその誘導体。
【化５０】
0005569095.tif 000051
【００３７】
［２３］  芳香族テトラカルボン酸二無水物が請求項２２に記載の式（１）で表される化合物である、前記［２１］項に記載のポリアミック酸またはその誘導体。
【００３８】
［２４］  ジアミンと反応させるテトラカルボン酸二無水物が、脂環式テトラカルボン酸二無水物および脂肪族テトラカルボン酸二無水物の少なくとも１つか、または脂環式テトラカルボン酸二無水物および脂肪族テトラカルボン酸二無水物の少なくとも１つを含むテトラカルボン酸二無水物の混合物である、前記［２０］項に記載のポリアミック酸またはその誘導体。
【００３９】
［２５］  脂環式テトラカルボン酸二無水物および／または脂肪族テトラカルボン酸二無水物が下記の式（１９）、（２３）、（２５）、（３５）〜（３９）、（４４）、および（４９）で表される化合物から選ばれる少なくとも１つである、前記［２４］項に記載のポリアミック酸またはその誘導体。
【化５１】
0005569095.tif 000052
【００４０】
［２６］  脂環式テトラカルボン酸二無水物および／または脂肪族テトラカルボン酸二無水物が、請求項２５に記載の式（１９）、（２３）、（３７）、および（４９）で表される化合物から選ばれる少なくとも１つである、前記［２４］項に記載のポリアミック酸またはその誘導体。
【００４１】
［２７］  前記［７］〜［２６］のいずれか１項に記載のポリアミック酸またはその誘導体を含有する液晶配向剤。
【００４２】
［２８］  アルケニル置換ナジイミド化合物、ラジカル重合性不飽和二重結合を有する化合物、オキサジン化合物、オキサゾリン化合物、およびエポキシ化合物からなる化合物の群から選ばれる少なくとも１つをさらに含有する、前記［２７］項に記載の液晶配向剤。
【００４３】
［２９］  アルケニル置換ナジイミド化合物が、ビス｛４−（アリルビシクロ［２．２．１］ヘプト−５−エン−２，３−ジカルボキシイミド）フェニル｝メタン、Ｎ，Ｎ’−ｍ−キシリレン−ビス（アリルビシクロ［２．２．１］ヘプト−５−エン−２，３−ジカルボキシイミド）、およびＮ，Ｎ’−ヘキサメチレン−ビス（アリルビシクロ［２．２．１］ヘプト−５−エン−２，３−ジカルボキシイミド）からなる化合物の群から選ばれる少なくとも１つである、前記［２８］項に記載の液晶配向剤。
【００４４】
［３０］  アルケニル置換ナジイミド化合物が、ビス｛４−（アリルビシクロ［２．２．１］ヘプト−５−エン−２，３−ジカルボキシイミド）フェニル｝メタンである、前期［２８］項に記載の液晶配向剤。
【００４５】
［３１］  ラジカル重合性不飽和二重結合を有する化合物が、Ｎ，Ｎ’−エチレンビスアクリルアミド、Ｎ，Ｎ’−（１，２−ジヒドロキシエチレン）ビスアクリルアミド、エチレンビスアクリレート、および４，４’−メチレンビス（Ｎ，Ｎ―ジヒドロキシエチレンアクリレートアニリン）からなる化合物の群から選ばれる少なくとも１つである、前記［２８］項に記載の液晶配向剤。
【００４６】
［３２］  ラジカル重合性不飽和二重結合を有する化合物が、４，４’−メチレンビス（Ｎ，Ｎ―ジヒドロキシエチレンアクリレートアニリン）である、前記［２８］項に記載の液晶配向剤。
【００４７】
［３３］  エポキシ化合物が、Ｎ，Ｎ，Ｎ’，Ｎ’−テトラグリシジル−ｍ−キシレンジアミン、１，３−ビス（Ｎ，Ｎ−ジグリシジルアミノメチル）シクロヘキサン、Ｎ，Ｎ，Ｎ’，Ｎ’−テトラグリシジル−４，４’−ジアミノジフェニルメタン、２−［４−（２，３−エポキシプロポキシ）フェニル］−２−［４−［１，１−ビス［４−（［２，３−エポキシプロポキシ］フェニル）］エチル］フェニル］プロパン、３，４−エポキシシクロヘキセニルメチル−３’，４’−エポキシシクロヘキセンカルボキシレート、Ｎ−フェニルマレイミド−グリシジルメタクリレート共重合体、および２−（３，４−エポキシシクロヘキシル）エチルトリメトキシシランからなる化合物の群から選ばれる少なくとも１つである、前記［２８］項に記載の液晶配向剤。
【００４８】
［３４］  エポキシ化合物が、２−（３，４−エポキシシクロヘキシル）エチルトリメトキシシランである、前記［２８］項に記載の液晶配向剤。
【００４９】
［３５］  前記［２７］〜［３４］のいずれか１項に記載の液晶配向剤による塗膜が加熱されて形成される液晶配向膜。
【００５０】
［３６］  一対の基板、この基板間に形成される液晶層、この液晶層に電圧を印加する電極、および液晶層を形成する液晶分子を所定の方向に配向させる液晶配向膜を有する液晶表示素子において、液晶配向膜が前記［３５］項に記載の液晶配向膜である、液晶表示素子。
【発明の効果】
【００５１】
本発明の好ましい態様に掛かるジアミンをテトラカルボン酸二無水物と反応させて得たポリアミック酸またはその誘導体を含有する組成物を液晶配向剤に用いることによって、その液晶配向剤によって形成された液晶配向膜を有する液晶表示素子は低いイオン密度を示し、かつ、その長期信頼性にも優れている。
【発明を実施するための形態】
【００５２】
本明細書においては、以降、例えば「式（ＮＡ−１）で表される化合物」のことを「化合物（ＮＡ−１）」と称することがある。「式（ＮＡ−３）で表される化合物」のことを「化合物（ＮＡ−３）」と称することがある。その他の式記号、式番号についても同様に扱われる。また、例えば「式（ＶＩＩＩ−２）で表される化合物」がジアミンである場合に、これを「ジアミン（ＶＩＩＩ−２）」と称することがある。その他の式記号、式番号についても同様に扱われる。例えば「式（１）で表される化合物」がテトラカルボン酸二無水物である場合に、これを「酸無水物（１）」と称することがある。その他の式番号についても同様に扱われる。
【００５３】
化学構造式を説明する際に用いる用語「任意の」は、位置だけでなく個数についても任意であることを意味する。そして、例えば、「任意のＡはＢ、ＣまたはＤで置き換えられてもよい」という表現は、少なくとも１つのＡがＢで置き換えられてもよく、少なくとも１つのＡがＣで置き換えられてもよく、少なくとも１つのＡがＤで置き換えられてもよく、そして更に複数のＡがＢ〜Ｄの少なくとも２つで置き換えられてもよいことを意味する。但し、任意の−ＣＨ２−が他の基で置き換えられてもよいとするとき、連続する複数の−ＣＨ２−が−Ｏ−で置き換えられることは含まれない。Ｐｈはフェニルを意味し、Ｍｅはメチルを意味する。
【００５４】
化学構造式において、文字（例えばＡ、Ｂ）を円または六角形で囲った基は環構造の基（環Ａまたは環Ｂ）であることを意味する。環を構成する炭素のいずれか１つと明確に結合しておらず、環に掛かっている結合手は環を構成する任意の炭素原子に連結することを意味する。この環が、例えばシクロヘキサン環である場合、化学的に問題がない限りにおいて２つの結合手が１つの炭素原子と連結していてもよい。複数の式において同じ記号が用いられている場合は、その記号で示される環、結合基または末端基が同じ定義範囲を有することを意味するが、すべての式において同時にその定義範囲内の同じ基でなければならないことを意味しない。複数の式において同じ基であってもよいし、式ごとに異なる基であってもよい。
【００５５】
［本発明のジアミン］
本発明のジアミンは下記の式（Ｎ）で表される、分子内２箇所にジフェニルアミンの構造を有するジアミン化合物である。ジアミン（Ｎ）とテトラカルボン酸二無水物とを反応させることにより得られるポリアミック酸またはその誘導体は、液晶配向膜を形成するための液晶配向剤として用いられる。
【化５２】
0005569095.tif 000053
式（Ｎ）において、Ａ１は独立して−ＣＨ３または−ＯＣＨ３であり、ａ１は独立して０〜２の整数である。２つのアミノ基は独立してフェニルの任意の位置に結合してよいが、−ＮＨ−と連結する炭素を基準にしてメタ位、パラ位が好ましく、パラ位がより好ましい。そして、Ｘは下記の式（Ａ）、（Ｂ）、（Ｃ）、および（Ｄ）で表される２価の基の群から選ばれる１つである。
【００５６】
【化５３】
0005569095.tif 000054
式（Ａ）において、Ａ２は独立して−ＣＨ３または−ＯＣＨ３であり、ａ２は独立して０〜２の整数であり、そして、ｎは２〜１０の整数である。
【化５４】
0005569095.tif 000055
式（Ｂ）において、Ａ３は、単結合、−Ｏ−、−ＣＯＯ−、−ＯＣＯ−、−ＣＯ−、−ＣＯＮＨ−、または−（ＣＨ２）ｍ−であり、ｍは１〜６の整数であり、Ｒ１は、ステロイド骨格を有する基または下記式（ＩＸ）で表される基である。
【化５５】
0005569095.tif 000056
式（ＩＸ）において、Ａ４およびＡ５は独立して、単結合、−Ｏ−、−ＣＯＯ−、−ＯＣＯ−、−ＣＯＮＨ−、−ＣＨ＝ＣＨ−、または炭素数１〜１２のアルキレンである。Ｒ２およびＲ３は独立して、−Ｆまたは−ＣＨ３であり、環Ｓは独立して１，４−フェニレン、１，４−シクロヘキシレン、１，３−ジオキサン−２，５−ジイル、ピリミジン−２，５−ジイル、ピリジン−２，５−ジイル、ナフタレン−１，５−ジイル、ナフタレン−２，７−ジイル、またはアントラセン−９，１０−ジイルである。Ｒ４は−Ｈ、−Ｆ、炭素数１〜３０のアルキル、炭素数１〜３０のフッ素置換アルキル、炭素数１〜３０のアルコキシ、−ＣＮ、−ＯＣＨ２Ｆ、−ＯＣＨＦ２、または−ＯＣＦ３である。ａおよびｂは独立して０〜４の整数であり、ｃ、ｄおよびｅは独立して０〜３の整数であり、ｆおよびｇは独立して０〜２の整数であり、そして、ｃ＋ｄ＋ｅ≧１である。
【００５７】
【化５６】
0005569095.tif 000057
式（Ｃ）において、Ｒ９は−Ｈまたは炭素数１〜３０のアルキルであり、このアルキルの任意の−ＣＨ２−は、−Ｏ−、−ＣＨ＝ＣＨ−または−Ｃ≡Ｃ−で置き換えられてもよい。Ａ８は単結合または炭素数１〜３のアルキレンであり、環Ｔは１，４−フェニレンまたは１，４−シクロヘキシレンである。ｈは０または１であるが、後述する液晶配向膜のプレティルトを高くする効果を得るには、ｈは１の方が好ましい。Ａ２は独立して−ＣＨ３または−ＯＣＨ３であり、そして、ａ２は独立して０〜２の整数である。
【００５８】
【化５７】
0005569095.tif 000058
式（Ｄ）において、
Ｒ１０は炭素数６〜２２のアルキルであり、Ｒ１１は炭素数１〜２２のアルキルである。Ａ２は独立して−ＣＨ３または−ＯＣＨ３であり、そして、ａ２は独立して０〜２の整数である。
【００５９】
［本発明のポリアミック酸またはその誘導体］
本発明のポリアミック酸は、本発明のジアミン（Ｎ）の少なくとも１つ、または本発明のジアミン（Ｎ）の少なくとも１つとそれ以外のジアミンとの混合物とを、テトラカルボン酸二無水物と反応させることによって得られる。このポリアミック酸は、ポリアミック酸の誘導体であってもよく、ポリアミック酸とその誘導体の混合物であってもよい。
【００６０】
ポリアミック酸の誘導体としては、１）ポリアミック酸を完全に脱水閉環反応させて得られるポリイミド、２）ポリアミック酸を部分的に脱水閉環反応させて得られる部分イミド化ポリアミック酸、３）ポリアミック酸を部分的に脱水閉環反応させて得られる部分イソイミド化ポリアミック酸、４）ポリアミック酸エステル、５）テトラカルボン酸二無水物の一部をジカルボン酸に置き換えることによって得られるポリアミック酸−ポリアミド共重合体、６）このポリアミック酸−ポリアミド共重合体の一部もしくは全部を脱水閉環反応させて得られるポリアミドイミドが挙げられる。これらのうちポリイミドおよび部分イミド化ポリアミック酸が好ましく、ポリイミドがより好ましい。以後本明細書では、実施例等を除いて、ポリアミック酸およびその誘導体の総称として「ポリアミック酸」を用いる。
【００６１】
［ジアミン（Ｎ）］
本発明のポリアミック酸の原料として用いられるジアミン（Ｎ）は、より詳しくは、下記の式（ＮＡ）、（ＮＢ）、（ＮＣ）、または（ＮＤ）で表される化合物である。
【００６２】
ジアミン（ＮＡ）は下記の式で表される。
【化５８】
0005569095.tif 000059
式（ＮＡ）において、Ａ１は独立して−ＣＨ３または−ＯＣＨ３であり、ａ１は独立して０〜２の整数である。Ａ２は独立して−ＣＨ３または−ＯＣＨ３であり、ａ２は独立して０〜２の整数である。ｎは１〜１０の整数である。２つのアミノ基は独立してフェニルの任意の位置に結合してよいが、−ＮＨ−と連結する炭素を基準にしてメタ位、パラ位が好ましく、パラ位がより好ましい。
【００６３】
ジアミン（ＮＡ）の具体例は、下記の式（ＮＡ−１）〜（ＮＡ−７）で表される化合物であり、式（ＮＡ−１）および（ＮＡ−３）で表される化合物が好ましい。
【化５９】
0005569095.tif 000060
【００６４】
ジアミン（ＮＢ）は下記の式で表される。
【化６０】
0005569095.tif 000061
式（ＮＢ）において、Ａ３は、単結合、−Ｏ−、−ＣＯＯ−、−ＯＣＯ−、−ＣＯ−、−ＣＯＮＨ−、または（ＣＨ２）ｍ−であり、ｍは１〜６の整数である。Ａ１は独立して−ＣＨ３または−ＯＣＨ３であり、ａ１は独立して０〜２の整数である。Ｒ１は、ステロイド骨格を有する基または下記式（ＩＸ）で表される基である。
【化６１】
0005569095.tif 000062
式（ＩＸ）において、Ａ４およびＡ５は独立して、単結合、−Ｏ−、−ＣＯＯ−、−ＯＣＯ−、−ＣＯＮＨ−、−ＣＨ＝ＣＨ−、または炭素数１〜１２のアルキレンである。Ｒ２およびＲ３は独立して、−ＦまたはＣＨ３である。環Ｓは独立して１，４−フェニレン、１，４−シクロヘキシレン、１，３−ジオキサン−２，５−ジイル、ピリミジン−２，５−ジイル、ピリジン−２，５−ジイル、ナフタレン−１，５−ジイル、ナフタレン−２，７−ジイル、またはアントラセン−９，１０−ジイルである。Ｒ４は−Ｈ、−Ｆ、炭素数１〜３０のアルキル、炭素数１〜３０のフッ素置換アルキル、炭素数１〜３０のアルコキシ、−ＣＮ、−ＯＣＨ２Ｆ、−ＯＣＨＦ２、または−ＯＣＦ３である。ａおよびｂは独立して０〜４の整数であり、ｃ、ｄおよびｅは独立して０〜３の整数であり、ｆおよびｇは独立して０〜２の整数であり、そして、ｃ＋ｄ＋ｅ≧１である。２つのアミノ基は独立してフェニルの任意の位置に結合してよいが、−ＮＨ−と連結する炭素を基準にしてメタ位、パラ位が好ましく、パラ位がより好ましい。
【００６５】
ジアミン（ＮＢ）の具体例は、下記の式（ＮＢ−１）〜（ＮＢ−４）で表される化合物である。
【化６２】
0005569095.tif 000063
【００６６】
ジアミン（ＮＣ）は下記の式で表される。
【化６３】
0005569095.tif 000064
式（ＮＣ）において、Ｒ９は−Ｈまたは炭素数１〜３０のアルキルであり、このアルキルの任意の−ＣＨ２−は、−Ｏ−、−ＣＨ＝ＣＨ−または−Ｃ≡Ｃ−で置き換えられてもよい。Ａ８は単結合または炭素数１〜３のアルキレンであり、環Ｔは１，４−フェニレンまたは１，４−シクロヘキシレンである。ｈは０または１であるが、後述する液晶配向膜のプレティルトを高くする効果を得るには、ｈは１の方が好ましい。Ａ１は独立して−ＣＨ３または−ＯＣＨ３であり、ａ１は独立して０〜２の整数である。Ａ２は独立して−ＣＨ３または−ＯＣＨ３であり、そして、ａ２は独立して０〜２の整数である。２つのアミノ基は独立してフェニルの任意の位置に結合してよいが、−ＮＨ−と連結する炭素を基準にしてメタ位、パラ位が好ましく、パラ位がより好ましい。
【００６７】
ジアミン（ＮＣ）の具体例は、下記の式（ＮＣ−１）〜（ＮＣ−６）で表される化合物である。
【化６４】
0005569095.tif 000065
【化６５】
0005569095.tif 000066
【００６８】
ジアミン（ＮＤ）は下記の式で表される。
【化６６】
0005569095.tif 000067
式（ＮＤ）において、Ｒ１０は炭素数６〜２２のアルキルであり、Ｒ１１は炭素数１〜２２のアルキルである。Ａ１は独立して−ＣＨ３または−ＯＣＨ３であり、ａ１は独立して０〜２の整数である。Ａ２は独立して−ＣＨ３または−ＯＣＨ３であり、ａ２は独立して０〜２の整数である。２つのアミノ基は独立してフェニルの任意の位置に結合してよいが、−ＮＨ−と連結する炭素を基準にしてメタ位、パラ位が好ましく、パラ位がより好ましい。
【００６９】
ジアミン（ＮＤ）の具体例は、下記の式（ＮＤ−１）および（ＮＤ−２）で表される化合物である。
【化６７】
0005569095.tif 000068
【００７０】
本発明のポリアミック酸を製造するにあたり、原料であるジアミンは、前記のジアミン（ＮＡ）、（ＮＢ）、（ＮＣ）、および（ＮＤ）から選択される少なくとも１つのジアミンを用いてもよく、これらのジアミンとそれ以外のジアミンの少なくとも１つとの混合物として用いてもよい。ジアミン（Ｎ）の群から選択されるジアミンの使用割合は、ポリアミック酸製造に用いるジアミン原料に占める割合として１〜１００モル％であり、１０〜１００モル％であることが好ましく、３０〜１００モル％であることがより好ましい。ジアミン（Ｎ）をこのような使用割合にすることによって、得られたポリアミック酸を含有する本発明の液晶配向剤によって形成された液晶配向膜を有する液晶表示素子は低いイオン密度を示し、またその長期信頼性にも優れる。
【００７１】
［ジアミン（Ｎ）以外のジアミン］
本発明に用いられるジアミン（Ｎ）以外のジアミンはその構造よって２種類に分けることができる。即ち、２つのアミノ基を結ぶ骨格を主鎖として見たときに、主鎖から分岐する基、即ち側鎖基を有するジアミンと側鎖基を持たないジアミンである。側鎖基を有するジアミンをテトラカルボン酸二無水物と反応させることによって、ポリマーの主鎖に対して多数の側鎖基を有するポリアミック酸が得られる。このようなポリマー主鎖に対して側鎖基を有するポリアミック酸を使用するとき、このポリマーを含有する液晶配向剤から形成される液晶配向膜は、液晶表示素子におけるプレチルト角を大きくすることができる。この側鎖基はプレチルト角を大きくする効果を有する基である。このような効果を有する側鎖基は炭素数３以上の基である必要があり、具体的な例として炭素数３以上のアルキル、炭素数３以上のアルコキシ、炭素数３以上のアルコキシアルキル、およびステロイド骨格を有する基を挙げることができる。１つ以上の環を有する基であって、その末端の環が置換基として炭素数１以上のアルキル、炭素数１以上のアルコキシおよび炭素数２以上のアルコキシアルキルのいずれか１つを有する基も側鎖基としての効果を有する。本発明における側鎖基はこれらの基から選ばれる。以下の説明では、このような側鎖基を有するジアミンを側鎖型ジアミンと称することがある。そして、このような側鎖基を持たないジアミンを非側鎖型ジアミンと称することがある。
【００７２】
側鎖型ジアミンと非側鎖型ジアミンを適切に使い分けることにより、先に挙げた種々の液晶表示素子のそれぞれに必要なプレチルト角に対応することができる。液晶層を狭持する一対の基板の対向する電極間に電圧が印加される縦電界方式の液晶表示素子では比較的大きなプレチルト角が必要となる。液晶分子を基板面に対してほぼ垂直に配向させるＶＡ方式においては側鎖型ジアミンが主に用いられる。ＴＮ方式やＳＴＮ方式ではプレチルト角を１度からおよそ３０度の間でコントロールするため、側鎖型ジアミンと非側鎖型ジアミンが併用される。側鎖型ジアミンと非側鎖型ジアミンの配合比率は、液晶表示素子毎に要求されるプレチルト角の大きさに応じて決めればよい。側鎖基を適当に選ぶことにより、側鎖型ジアミンのみを用いて対応することも可能である。液晶層を狭持する一対の基板の片方のみに形成された電極間に電圧が印加される、ＩＰＳ方式に代表される横電界方式ではプレチルト角が小さく、高い液晶配向性が必要となるため、非側鎖型ジアミンの少なくとも１つを用いればよい。このように、本発明の液晶配向剤は、あらゆる種類の液晶表示素子に適用することができる。
【００７３】
このような構造上の特徴に基づく側鎖型、非側鎖型の分類はジアミン（Ｎ）に関しても同様の扱いがなされる。本発明のジアミン（Ｎ）にも、側鎖型ジアミンと非側鎖型ジアミンがある。従って、例えば側鎖型のジアミン（Ｎ）、非側鎖型のジアミン（Ｎ）、側鎖型のその他ジアミン、および非側鎖型のその他ジアミンを併用する場合、側鎖型ジアミンの使用割合を論ずるときは、使用するジアミン全体の何モル％が側鎖型ジアミンであるかが議論の対象となる。
【００７４】
［側鎖型ジアミン］
側鎖型ジアミンの側鎖基の例は次の通りである。
まず最初に、アルキル、アルキルオキシ、アルキルオキシアルキル、アルキルカルボニル、アルキルカルボニルオキシ、アルキルオキシカルボニル、アルキルアミノカルボニル、アルケニル、アルケニルオキシ、アルケニルカルボニル、アルケニルカルボニルオキシ、アルケニルオキシカルボニル、アルケニルアミノカルボニル、アルキニル、アルキニルオキシ、アルキニルカルボニル、アルキニルカルボニルオキシ、アルキニルオキシカルボニル、アルキニルアミノカルボニル等を挙げることができる。これらの基におけるアルキル、アルケニルおよびアルキニルは、いずれも炭素数３以上の基である。但し、アルキルオキシアルキルにおいては、基全体で炭素数３以上であればよい。これらの基は直鎖状であっても分岐鎖状であってもよい。
【００７５】
側鎖基の例は次に、末端の環が置換基として炭素数１以上のアルキル、炭素数１以上のアルコキシまたは炭素数２以上のアルコキシアルキルを有することを条件に、フェニル、フェニルアルキル、フェニルアルキルオキシ、フェニルオキシ、フェニルカルボニル、フェニルカルボニルオキシ、フェニルオキシカルボニル、フェニルアミノカルボニル、フェニルシクロヘキシルオキシ、炭素数３以上のシクロアルキル、シクロヘキシルアルキル、シクロヘキシルオキシ、シクロヘキシルオキシカルボニル、シクロヘキシルフェニル、シクロヘキシルフェニルアルキル、シクロヘキシルフェニルオキシ、ビス（シクロヘキシル）オキシ、ビス（シクロヘキシル）アルキル、ビス（シクロヘキシル）フェニル、ビス（シクロヘキシル）フェニルアルキル、ビス（シクロヘキシル）オキシカルボニル、ビス（シクロヘキシル）フェニルオキシカルボニル、およびシクロヘキシルビス（フェニル）オキシカルボニル等の環構造の基を挙げることができる。
【００７６】
側鎖基の例はさらに、２個以上のベンゼン環を有する基、２個以上のシクロヘキサン環を有する基、またはベンゼン環およびシクロヘキサン環で構成される２環以上の基であって、結合基が独立して単結合、−Ｏ−、−ＣＯＯ−、−ＯＣＯ−、−ＣＯＮＨ−もしくは炭素数１〜３のアルキレンであり、末端の環が置換基として炭素数１以上のアルキル、炭素数１以上のフッ素置換アルキル、炭素数１以上のアルコキシ、または炭素数２以上のアルコキシアルキルを有する環集合基を挙げることができる。ステロイド骨格を有する基も側鎖基として有効である。
【００７７】
側鎖型ジアミンの好ましい例は、式（ＶＩＩＩ）および式（Ｘ）〜式（ＸＩＩＩ）で表されるジアミンである。ジアミン（ＶＩＩＩ）は以下のように定義される。
【化６８】
0005569095.tif 000069
式（ＶＩＩＩ）において、Ａ３は単結合、−Ｏ−、−ＣＯＯ−、−ＯＣＯ−、−ＣＯ−、−ＣＯＮＨ−、−ＣＨ２Ｏ−、−ＯＣＨ２−、−ＣＦ２Ｏ−、−ＯＣＦ２−、または−（ＣＨ２）ｍ−であり、ｍは１〜６の整数である。
Ａ３の好ましい例は単結合、−Ｏ−、−ＣＯＯ−、−ＯＣＯ−、−ＣＨ２Ｏ−、および炭素数１〜３のアルキレンであり、特に好ましい例は単結合、−Ｏ−、−ＣＯＯ−、−ＯＣＯ−、−ＣＨ２Ｏ−、−ＣＨ２−および−ＣＨ２ＣＨ２−である。
【００７８】
Ｒ１はステロイド骨格を有する基または式（ＩＸ）で表される基である。
【化６９】
0005569095.tif 000070
式（ＩＸ）において、Ａ４およびＡ５は独立して、単結合、−Ｏ−、−ＣＯＯ−、−ＯＣＯ−、−ＣＯＮＨ−、−ＣＨ＝ＣＨ−、または炭素数１〜１２のアルキレンである。好ましいＡ４およびＡ５は独立して単結合または炭素数１〜４のアルキレンである。Ｒ２およびＲ３は独立して、−Ｆまたは−ＣＨ３である。環Ｓは独立して１，４−フェニレン、１，４−シクロヘキシレン、１，３−ジオキサン−２，５−ジイル、ピリミジン−２，５−ジイル、ピリジン−２，５−ジイル、ナフタレン−１，５−ジイル、ナフタレン−２，７−ジイルまたはアントラセン−９，１０−ジイルである。Ｒ４は−Ｆ、−ＯＨ、炭素数１〜３０のアルキル、炭素数１〜３０のフッ素置換アルキル、炭素数１〜３０のアルコキシ、−ＣＮ、−ＯＣＨ２Ｆ、−ＯＣＨＦ２、または−ＯＣＦ３であり、この炭素数１〜３０のアルキルの任意の−ＣＨ２−は下記式（ｓ）で表される２価の基で置き換えられていてもよく、ａおよびｂは独立して０〜４の整数であり、ｃ、ｄおよびｅは独立して０〜３の整数であり、ｆおよびｇは独立して０〜２の整数であり、好ましくは０である。そして、ｃ＋ｄ＋ｅ≧１である。
【化７０】
0005569095.tif 000071
式（ｓ）において、Ｒ３３およびＲ３４は独立して炭素数１〜３のアルキルであり、ｍは１〜６の整数である。Ｒ４の好ましい例は炭素数１〜３０のアルキルおよび炭素数１〜３０のアルコキシである。
【００７９】
Ｒ１の好ましい例は炭素数３〜３０のアルキル、炭素数１〜３０のアルキルで置換されたフェニル、炭素数１〜３０のアルコキシで置換されたフェニルである。２つのアミノ基がベンゼン環と結合する位置は、Ａ３の結合位置を１位とするとき、３位と５位または２位と５位であることが好ましい。
【００８０】
ジアミン（Ｘ）および（ＸＩ）は以下のように定義される。
【化７１】
0005569095.tif 000072
【化７２】
0005569095.tif 000073
【００８１】
式（Ｘ）および式（ＸＩ）において、Ｒ５は独立して−Ｈまたは−ＣＨ３である。Ｒ６は−Ｈ、炭素数１〜２０のアルキルまたは炭素数２〜２０のアルケニルである。Ｒ７およびＲ８はそれぞれ独立して炭素数１〜２０のアルキルまたはフェニルである。Ａ６は独立して単結合、−ＣＯ−または−ＣＨ２−である。式（Ｘ）において、２つの「ＮＨ２−Ｐｈ−Ａ６−Ｏ−」の一方はステロイド骨格の３位に結合し、もう一方は６位に結合していることが好ましい。また、２つのアミノ基のベンゼン環との結合位置は、いずれもＡ６の結合位置に対して、メタ位またはパラ位であることが好ましい。式（ＸＩ）において、２つの「ＮＨ２−（Ｒ６−）Ｐｈ−Ａ６−Ｏ−」のベンゼン環との結合位置は、いずれもステロイド骨格が結合している炭素に対してメタ位またはパラ位であることが好ましい。また、２つのアミノ基のベンゼン環との結合位置は、いずれもＡ６の結合位置に対して、メタ位またはパラ位であることが好ましい。
【００８２】
ジアミン（ＸＩＩ）および（ＸＩＩＩ）は以下のように定義される。
【化７３】
0005569095.tif 000074
【化７４】
0005569095.tif 000075
【００８３】
式（ＸＩＩ）において、Ｒ９は炭素数１〜３０のアルキルであり、このアルキルの任意の−ＣＨ２−は、−Ｏ−、−ＣＨ＝ＣＨ−または−Ｃ≡Ｃ−で置き換えられてもよい。Ａ８は単結合または炭素数１〜３のアルキレンである。環Ｔは１，４−フェニレンまたは１，４−シクロヘキシレンである。ｈは０または１である。式（ＸＩＩＩ）において、Ｒ１０は炭素数６〜２２のアルキルであり、Ｒ１１は炭素数１〜２２のアルキルである。式（ＸＩＩ）および式（ＸＩＩＩ）において、Ａ７は独立して−Ｏ−または炭素数１〜６のアルキレンである。式（ＸＩＩ）および式（ＸＩＩＩ）共に、２つのアミノ基のベンゼン環との結合位置は、独立してＡ７の結合位置に対してメタ位またはパラ位であることが好ましい。
【００８４】
［側鎖型ジアミンの具体例］
ジアミン（ＶＩＩＩ）の具体例を以下に示す。
【化７５】
0005569095.tif 000076
式（ＶＩＩＩ−１）〜（ＶＩＩＩ−１１）において、Ｒ２３は炭素数１〜３０のアルキルまたは炭素数１〜３０のアルコキシであり、好ましくは炭素数５〜２５のアルキルまたは炭素数５〜２５のアルコキシである。Ｒ２４は炭素数１〜３０のアルキルまたは炭素数１〜３０のアルコキシであり、好ましくは炭素数３〜２５のアルキルまたは炭素数３〜２５のアルコキシである。
【００８５】
【化７６】
0005569095.tif 000077
式（ＶＩＩＩ−１２）〜（ＶＩＩＩ−１７）において、Ｒ２５は炭素数４〜３０のアルキルであり、好ましくは炭素数６〜２５のアルキルである。Ｒ２６は炭素数６〜３０のアルキルであり、好ましくは炭素数８〜２５のアルキルである。
【００８６】
【化７７】
0005569095.tif 000078
【００８７】
【化７８】
0005569095.tif 000079
【００８８】
式（ＶＩＩＩ−１８）〜（ＶＩＩＩ−３７）において、Ｒ２７は炭素数１〜３０のアルキルまたは炭素数１〜３０のアルコキシであり、好ましくは炭素数３〜２５のアルキルまたは炭素数３〜２５のアルコキシである。Ｒ２８は−Ｆ、炭素数１〜３０のアルキル、炭素数１〜３０のアルコキシ、−ＣＮ、−ＯＣＨ２Ｆ、−ＯＣＨＦ２または−ＯＣＦ３であり、好ましくは炭素数３〜２５のアルキル、または炭素数３〜２５のアルコキシである。
【００８９】
【化７９】
0005569095.tif 000080
【００９０】
例示した式（ＶＩＩＩ−１）〜（ＶＩＩＩ−４３）で表されるジアミンの中では、ジアミン（ＶＩＩＩ−１）〜（ＶＩＩＩ−１１）が好ましく、ジアミン（ＶＩＩＩ−２）および（ＶＩＩＩ−４）〜（ＶＩＩＩ−６）がより好ましい。
【００９１】
ジアミン（Ｘ）の具体例を以下に示す。
【化８０】
0005569095.tif 000081
【００９２】
ジアミン（ＸＩ）の具体例を以下に示す。
【化８１】
0005569095.tif 000082
【００９３】
【化８２】
0005569095.tif 000083
【００９４】
ジアミン（ＸＩＩ）の具体例を以下に示す。
【化８３】
0005569095.tif 000084
【００９５】
【化８４】
0005569095.tif 000085
【００９６】
式（ＸＩＩ−１）〜（ＸＩＩ−３）において、Ｒ２９は炭素数１〜３０のアルキルまたは炭素数１〜３０のアルコキシであり、好ましくは炭素数３〜３０のアルキルまたは炭素数３〜３０のアルコキシである。式（ＸＩＩ−４）〜（ＸＩＩ−８）において、Ｒ３０は炭素数１〜３０のアルキルまたは炭素数１〜３０のアルコキシであり、好ましくは炭素数３〜３０のアルキルまたは炭素数３〜３０のアルコキシである。
【００９７】
ジアミン（ＸＩＩＩ）の具体例を以下に示す。
【化８５】
0005569095.tif 000086
式（ＸＩＩＩ−１）〜（ＸＩＩＩ−３）において、Ｒ３１は炭素数６〜２２のアルキルであり、好ましくは炭素数６〜２０のアルキルである。Ｒ３２は炭素数１〜２２のアルキルであり、好ましくは炭素数１〜１０のアルキルである。
【００９８】
例示した式（Ｘ−１）〜（Ｘ−４）、（ＸＩ−１）〜（ＸＩ−８）、（ＸＩＩ−１）〜（ＸＩＩ−８）、および（ＸＩＩＩ−１）〜（ＸＩＩＩ−３）で表されるジアミンの中では、ジアミン（ＶＩＩＩ−２）、（ＶＩＩＩ−４）〜（ＶＩＩＩ−６）、（ＸＩＩ−２）、（ＸＩＩ−４）、および（ＸＩＩ−６）が好ましい。
【００９９】
本発明の液晶配向膜を用いる液晶表示素子が大きなプレチルト角を必要とする場合には、本発明の液晶配向剤に用いるポリマーを製造するに際して、側鎖型ジアミンをジアミン総量の１〜９０モル％用いることが好ましく、５〜７０モル％用いることがより好ましい。
【０１００】
［非側鎖型ジアミン］
側鎖基を持たないジアミン、即ち非側鎖型ジアミンの好ましい例として、式（Ｉ）〜（ＶＩＩ）、（ＸＶ）、（ＸＶＩ）、および（ＸＶＩＩ）で表される化合物が挙げられる。
【化８６】
0005569095.tif 000087
【化８７】
0005569095.tif 000088
【０１０１】
式（Ｉ）において、Ｘは炭素数２〜１２の直鎖アルキレンである。式（ＩＩＩ）、（Ｖ）、（ＶＩ）、および（ＶＩＩ）において、Ｙは独立して単結合、−Ｏ−、−ＣＯ−、−ＮＨ−、−Ｎ（ＣＨ３）−、−ＣＯＮＨ−、−ＮＨＣＯ−、−Ｃ（ＣＨ３）２−、−Ｃ（ＣＦ３）２−、−Ｏ−（ＣＨ２）ｔ−Ｏ−、−Ｓ−、−Ｓ−Ｓ−、−ＳＯ２−、−Ｓ−（ＣＨ２）ｔ−Ｓ−または炭素数１〜１２の直鎖アルキレンであり、ｔは１〜１２の整数である。式（Ｖ）において、Ｚ１およびＺ２は−Ｈであるが、Ｙが−ＮＨ−、−Ｎ（ＣＨ３）−、−ＣＨ２−、−Ｃ（ＣＨ３）２−または−Ｃ（ＣＦ３）２−であるときには互いに結合して環を形成してもよい。式（ＶＩ）において、環Ｄはフェニレンまたはシクロヘキシレンである。式（ＸＶ）において、Ｒ３３およびＲ３４はそれぞれ独立して炭素数１〜３のアルキルまたはフェニルである。Ａ３は独立して炭素数１〜６のアルキレン、フェニレンまたはアルキル置換されたフェニレンである。ｍは１〜１０の整数である。上記の各式において、シクロヘキサン環またはベンゼン環の任意の−Ｈは、−Ｆ、−ＣＨ３、−ＯＨ、−ＣＯＯＨ、−ＳＯ３Ｈ、−ＰＯ３Ｈ２、ベンジルまたはヒドロキシベンジルで置き換えられていてもよい。式（ＸＶＩ）において、Ａ１は独立して１価の有機基であり、Ａ２は独立して１価の有機基であり、ｍは０〜３の整数であり、ｎは０〜４の整数である。式（ＸＶＩＩ）において、Ｌ１は−Ｈ、炭素数１〜４のアルキル、フェニル、またはベンジルである。
【０１０２】
［非側鎖型ジアミンの具体例］
ジアミン（Ｉ）の例を以下に示す。
【化８８】
0005569095.tif 000089
【０１０３】
ジアミン（ＩＩ）の具体例を以下に示す。
【化８９】
0005569095.tif 000090
【０１０４】
ジアミン（ＩＩＩ）の具体例を以下に示す。
【化９０】
0005569095.tif 000091
【０１０５】
ジアミン（ＩＶ）の具体例を以下に示す。
【化９１】
0005569095.tif 000092
【０１０６】
ジアミン（Ｖ）の具体例を以下に示す。
【化９２】
0005569095.tif 000093
【０１０７】
【化９３】
0005569095.tif 000094
【０１０８】
【化９４】
0005569095.tif 000095
【０１０９】
ジアミン（ＶＩ）の具体例を以下に示す。
【化９５】
0005569095.tif 000096
【０１１０】
ジアミン（ＶＩＩ）の具体例を次に示す。
【化９６】
0005569095.tif 000097
【０１１１】
ジアミン（ＸＶ）の具体例を次に示す。
【化９７】
0005569095.tif 000098
【０１１２】
前記式（ＸＶＩ）で表されるジアミンとしては、例えば下記式（ＸＶＩ−１）〜（ＸＶＩ−１３）で表されるジアミンが挙げられる。その中で、式（ＸＶＩ−１）および（ＸＶＩ−２）で表わされるジアミンを用いることが好ましい。
【化９８】
0005569095.tif 000099
【０１１３】
前記式（ＸＶＩＩ）で表されるジアミンとしては、例えば下記式（ＸＶＩＩ−１）〜（ＸＶＩＩ−３）で表されるジアミンが挙げられる。その中で、式（ＸＶＩＩ−１）で表わされるジアミンを用いることが好ましい。
【化９９】
0005569095.tif 000100
【０１１４】
上記の非側鎖型ジアミンの内、式（ＩＶ−１）〜（ＩＶ−５）、（ＩＶ−１５）〜（ＩＶ−１７）、（Ｖ−１）〜（Ｖ−１２）、（Ｖ−２６）、（Ｖ−２７）、（Ｖ−３１）、（Ｖ−３３）、（Ｖ−３５）〜（Ｖ−３７）、（ＶＩ−１）、（ＶＩ−２）、（ＶＩ−６）、（ＶＩ−７）、（ＶＩＩ−１）〜（ＶＩＩ−５）、（ＸＶ−１）、（ＸＶＩ−１）、（ＸＶＩ−２）、および（ＸＶＩＩ−１）で表されるジアミンが好ましく、式（ＩＶ−１）、（ＩＶ−２）、（ＩＶ−１５）〜（ＩＶ−１７）、（Ｖ−１）〜（Ｖ−１２）、（Ｖ−３３）、（Ｖ−３５）〜（Ｖ−３７）、（ＶＩ−７）、（ＶＩＩ−２）、（ＸＶ−１）、（ＸＶＩ−１）、（ＸＶＩ−２）、および（ＸＶＩＩ−１）で表されるジアミンがより好ましい。
【０１１５】
このような非側鎖型ジアミンは液晶表示素子のイオン密度を低下させる等、電気特性を改善する効果がある。非側鎖型ジアミンは本発明の液晶配向剤に用いるポリマーを製造するに際して、ジアミン総量の１〜９８モル％用いることが好ましく、１０〜９５モル％用いることがより好ましい。
【０１１６】
［その他のジアミン］
本発明で用いるジアミンには、これまで説明したジアミン（Ｉ）〜（ＶＩＩＩ）、ジアミン（Ｘ）〜（ＸＩＩＩ）およびジアミン（ＸＶ）以外のジアミンも用いることができる。このようなジアミンとしては、例えば、フルオレン環を有するフルオレン系ジアミンおよびジアミン（ＶＩＩＩ）〜ジアミン（ＸＩＩ）以外の側鎖型ジアミンが挙げられる。
【０１１７】
ジアミン（ＶＩＩＩ）〜ジアミン（ＸＩＩ）以外の側鎖型ジアミンの例は下記のジアミン（１'）〜（８'）である。
【化１００】
0005569095.tif 000101
【化１０１】
0005569095.tif 000102
【化１０２】
0005569095.tif 000103
これらの式において、Ｒ３５およびＲ３６はそれぞれ独立して炭素数３〜３０のアルキル基である。これらのジアミンは、本発明の液晶配向剤に用いるポリアミック酸を製造する際に、本発明の効果が損なわれない範囲で用いることができる。
【０１１８】
［ポリアミック酸の製造］
本発明のポリアミック酸を製造する際には、常法に準じて等モル量のテトラカルボン酸二無水物とジアミンを有機溶剤中で混合する。このとき塩が沈殿するが、反応温度を通常７０〜２００℃、好ましくは７０〜１５０℃、より好ましくは７０〜１００℃にして、混合物中の沈殿物が溶解し、均一の溶液になるまで反応を行った後、溶液の温度を室温に下げて反応を続ける。
【０１１９】
本発明のポリアミック酸を製造する際には、ジアミンにモノアミンを添加してもよい。モノアミンを添加することによって、ポリアミック酸を生成する際の重合反応のターミネーションを起こして、それ以上の重合反応の進行を抑えることができる。それによって得られるポリアミック酸の分子量を容易に制御することができ、その結果、例えば本発明の効果が損われることなく液晶配向剤の塗布特性を改善することができる。モノアミンの添加割合は、目的とするポリアミック酸の分子量を考慮して適宜調整すればよい。本発明の効果が損なわれなければ、２種以上のモノアミンを添加してもよい。モノアミンの例はアニリン、４−ヒドロキシアニリン、シクロヘキシルアミン、ｎ−ブチルアミン、ｎ−ペンチルアミン、ｎ−ヘキシルアミン、ｎ−ヘプチルアミン、ｎ−オクチルアミン、ｎ−ノニルアミン、ｎ−デシルアミン、ｎ−ウンデシルアミン、ｎ−ドデシルアミン、ｎ−トリデシルアミン、ｎ−テトラデシルアミン、ｎ−ペンタデシルアミン、ｎ−ヘキサデシルアミン、ｎ−ヘプタデシルアミン、ｎ−オクタデシルアミン、およびｎ−エイコシルアミンである。
【０１２０】
本発明では、ジアミンをテトラカルボン酸二無水物と反応させてポリアミック酸を得るに際して、前記のようにジアミン（Ｎ）の群から選択されるジアミンとそれ以外のジアミンとの混合物を用いることができる。このとき、それ以外のジアミンの好ましい例の１つは、ジアミン（ＶＩＩＩ）およびジアミン（Ｘ）〜ジアミン（ＸＩＩＩ）の群から選ばれる側鎖型ジアミンの少なくとも１つである。それ以外のジアミンのもう１つの好ましい例は、ジアミン（ＶＩＩＩ）およびジアミン（Ｘ）〜ジアミン（ＸＩＩＩ）の群から選ばれる側鎖型ジアミンの少なくとも１つと、ジアミン（Ｉ）〜ジアミン（ＶＩＩ）およびジアミン（ＸＶ）の群から選ばれる非側鎖型ジアミンの少なくとも１つとの混合物である。前記の［１４］〜［１９］項はジアミン（Ｎ）の群から選択されるジアミン、側鎖型ジアミンおよび非側鎖型ジアミンの組み合わせの好ましい例である。
【０１２１】
［ポリアミック酸の混合物］
本発明では、上記のように混合ジアミンをテトラカルボン酸と反応させて得られたポリアミック酸をポリマー成分としてもよいし、原料の異なるポリアミック酸の混合物をポリマー成分としてもよい。ポリアミック酸の混合物は少なくとも２つのポリアミック酸で構成される。そのポリアミック酸の１つは、例えばジアミン（Ｎ）の群から選択されるジアミンの少なくとも１つと、ジアミン（ＶＩＩＩ）およびジアミン（Ｘ）〜ジアミン（ＸＩＩＩ）の群から選ばれる側鎖型ジアミンの少なくとも１つとの混合物を、テトラカルボン酸二無水物と反応させて得られるポリアミック酸でもよく、またはジアミン（Ｎ）の群から選択されるジアミンの少なくとも１つ、ジアミン（ＶＩＩＩ）およびジアミン（Ｘ）〜ジアミン（ＸＩＩＩ）の群から選ばれる側鎖型ジアミンの少なくとも１つ、およびジアミン（Ｉ）〜ジアミン（ＶＩＩ）およびジアミン（ＸＶ）の群から選ばれる非側鎖型ジアミンの少なくとも１つの混合物を、テトラカルボン酸二無水物と反応させて得られるポリアミック酸でもよい。もう１つのポリアミック酸は、例えば前記の非側鎖型ジアミンの少なくとも１つとテトラカルボン酸二無水物と反応させて得られるポリアミック酸でもよく、またはこの非側鎖型ジアミンの少なくとも１つと、ジアミン（Ｎ）の群から選択されるジアミンの少なくとも１つとの混合物を、テトラカルボン酸二無水物と反応させて得られるポリアミック酸でもよい。ポリアミック酸の混合物の好ましい例の１つは、上記２種類のポリアミック酸の混合物である。
【０１２２】
また、ポリアミック酸の混合物として用いられるポリアミック酸の１つは、例えばジアミン（Ｎ）の群から選択されるジアミンの少なくとも１つと、ジアミン（Ｉ）〜ジアミン（ＶＩＩ）およびジアミン（ＸＶ）の群から選ばれる非側鎖型ジアミンの少なくとも１つとの混合物を、テトラカルボン酸二無水物と反応させて得られるポリアミック酸でもよい。もう１つのポリアミック酸は、例えばジアミン（ＶＩＩＩ）およびジアミン（Ｘ）〜ジアミン（ＸＩＩＩ）の群から選ばれる側鎖型ジアミンの少なくとも１つを、テトラカルボン酸二無水物と反応させて得られるポリアミック酸でもよく、またはこの側鎖型ジアミンの少なくとも１つと、前記の非側鎖型ジアミンの少なくとも１つとの混合物を、テトラカルボン酸二無水物と反応させて得られるポリアミック酸でもよい。ポリアミック酸の混合物の好ましい例のもう１つは、上記２種類のポリアミック酸の混合物である。
【０１２３】
［テトラカルボン酸二無水物］
本発明においてジアミンと反応させるテトラカルボン酸二無水物は、芳香族テトラカルボン酸二無水物、脂環式テトラカルボン酸二無水物および脂肪族テトラカルボン酸二無水物に大別される。本発明ではテトラカルボン酸二無水物は芳香族テトラカルボン酸の少なくとも１つを用いるか、または、芳香族テトラカルボン酸の少なくとも１つと芳香族以外のテトラカルボン酸二無水物の少なくとも１つの混合物として用いるのが好ましい。
【０１２４】
本発明において芳香族テトラカルボン酸二無水物とは、２つの−ＣＯ−Ｏ−ＣＯ−の少なくとも１つが芳香族化合物に結合する化合物である。芳香族テトラカルボン酸二無水物の例を以下に示す。
【化１０３】
0005569095.tif 000104
【化１０４】
0005569095.tif 000105
【化１０５】
0005569095.tif 000106
【化１０６】
0005569095.tif 000107
【化１０７】
0005569095.tif 000108
【化１０８】
0005569095.tif 000109
【化１０９】
0005569095.tif 000110
【０１２５】
上記の芳香族テトラカルボン酸二無水物のうち、酸無水物（１）、（２）、（５）〜（７）、（１１）および（１７）が好ましく、酸無水物（１）が特に好ましい。芳香族テトラカルボン酸二無水物を使用すると液晶表示素子の耐光性を高める効果並びに残留ＤＣを低減する効果がある。
【０１２６】
本発明において脂環式テトラカルボン酸二無水物とは、２つの−ＣＯ−Ｏ−ＣＯ−の少なくとも１つが脂肪族環に結合する化合物であり、上記で定義される芳香族テトラカルボン酸二無水物を含まない。脂環式テトラカルボン酸二無水物の例を以下に示す。
【化１１０】
0005569095.tif 000111
【化１１１】
0005569095.tif 000112
【化１１２】
0005569095.tif 000113
【化１１３】
0005569095.tif 000114
【化１１４】
0005569095.tif 000115
【化１１５】
0005569095.tif 000116
【化１１６】
0005569095.tif 000117
【０１２７】
【化１１７】
0005569095.tif 000118
【化１１８】
0005569095.tif 000119
【化１１９】
0005569095.tif 000120
【化１２０】
0005569095.tif 000121
【化１２１】
0005569095.tif 000122
【化１２２】
0005569095.tif 000123
【化１２３】
0005569095.tif 000124
【０１２８】
上記の脂環式テトラカルボン酸二無水物のうち、酸無水物（１９）、（２５）、（３５）〜（３７）、（３９）、（４４）、および（４９）が好ましく、酸無水物（１９）がより好ましい。
【０１２９】
本発明において脂肪族テトラカルボン酸二無水物とは、２つの−ＣＯ−Ｏ−ＣＯ−が芳香族環にも脂肪族環にも結合せず、脂肪族化合物に結合する化合物である。脂肪族テトラカルボン酸二無水物の例を以下に示す。下記の例のうち酸無水物（２３）が好ましい。
【化１２４】
0005569095.tif 000125
【化１２５】
0005569095.tif 000126
【化１２６】
0005569095.tif 000127
【０１３０】
脂環式テトラカルボン酸二無水物および／または脂肪族テトラカルボン酸二無水物を併用すると、液晶表示素子の耐熱性を高める効果並びに透明性を改善する効果がある。
【０１３１】
本発明では、上記の酸無水物（１）〜（６７）以外のテトラカルボン酸二無水物も用いることができる。その例として側鎖基を有するテトラカルボン酸二無水物が挙げられる。側鎖基を有するテトラカルボン酸二無水物を用いることによって、液晶表示素子におけるプレチルト角を大きくすることができる。側鎖基を有するテトラカルボン酸二無水物としては、例えばステロイド骨格を有する酸無水物（６８）および（６９）が挙げられる。
【化１２７】
0005569095.tif 000128
【０１３２】
［シルセスキオキサンテトラカルボン酸二無水物］
本発明においては、ジアミンと反応させるテトラカルボン酸二無水物にシルセスキオキサン構造を有するテトラカルボン酸二無水物を含むこともできる。シルセスキオキサンは高度な架橋体であり加水分解されることはないため、ポリアミック酸の原料に含有させることにより液晶配向剤としての保存安定性が優れる。また、製膜後も加水分解されないため、熱信頼性の高い液晶配向膜の形成が可能となる。
【０１３３】
本発明に用いるシルセスキオキサンテトラカルボン酸二無水物は、例えば国際公開第０３／０２４８７０号パンフレットに記載されている下記の式（Ｓ）で表される化合物を用いることができる。
【化１２８】
0005569095.tif 000129
【０１３４】
式（Ｓ）中、Ｒはそれぞれ独立して、−Ｈ、炭素数１〜４５のアルキル、置換または非置換のアリールおよび置換または非置換のアリールアルキルから選択され、Ｙは下記（ｙ１）または（ｙ２）で表される。
【化１２９】
0005569095.tif 000130
式（ｙ１）および式（ｙ２）中のＸは、それぞれ独立して、−Ｈ、ハロゲン、水酸基または酸無水物の構造（−ＣＯ−Ｏ−ＣＯ−）を有する１価の有機基であり、Ｘの少なくとも２つは酸無水物の構造（−ＣＯ−Ｏ−ＣＯ−）を有する１価の有機基であり、Ｚは−Ｏ−、−ＣＨ２−または単結合である。但し、炭素数１〜４５のアルキルにおいて、任意の−Ｈは−Ｆで置き換えられてもよく、任意の−ＣＨ２−は−Ｏ−、−ＣＨ＝ＣＨ−、シクロアルキレンまたはシクロアルケニレンで置き換えられてもよい。置換または非置換のアリールアルキル中のアルキレンにおいて、任意の−Ｈは−Ｆで置き換えられていてもよく、任意の−ＣＨ２−は−Ｏ−、−ＣＨ＝ＣＨ−、またはシクロアルキレンで置き換えられていてもよい。
【０１３５】
式（Ｓ）で表されるシルセスキオキサンテトラカルボン酸二無水物の例は前記の式（Ａｎ−６）で表される化合物であり、その内で好ましいのは下記の式（Ａｎ−６−１）で表される化合物である。
【化１３０】
0005569095.tif 000131
式（Ａｎ−６−１）において、Ｐｈはフェニルを表し、Ｍｅはメチルを表す。
【０１３６】
シルセスキオキサンテトラカルボン酸二無水物誘導体を使用すると、液晶表示素子の電圧保持率を高くし、耐光性および耐熱性を高くし、そしてイオン密度を低減する効果がある。
【０１３７】
本発明のポリアミック酸を製造する際には、テトラカルボン酸二無水物にジカルボン酸無水物を添加して用いてもよい。そうすることによって、ポリアミック酸を生成する際の重合反応のターミネーションを起こして、それ以上の重合反応の進行を抑えることができる。それによって得られるポリアミック酸の分子量を容易に制御することができ、その結果、例えば本発明の効果が損われることなく液晶配向剤の塗布特性を改善することができる。ジカルボン酸無水物の添加割合は、目的とするポリアミック酸の分子量を考慮して適宜調整すればよい。本発明の効果が損なわれなければ、２種以上のジカルボン酸無水物を添加してもよい。ジカルボン酸無水物の例は、無水マレイン酸、無水フタル酸、無水イタコン酸、ｎ−デシル無水コハク酸、ｎ−ドデシル無水コハク酸、ｎ−テトラデシル無水コハク酸、ｎ−ヘキサデシル無水コハク酸、およびシクロヘキサン酸無水物である。
【０１３８】
本発明では、ポリアミック酸を製造する際に、モノイソシアネート化合物をさらに添加してもよい。モノイソシアネート化合物を添加することによって、得られるポリアミック酸の末端が修飾され、分子量が調節される。この末端修飾型のポリアミック酸を用いることにより、例えば本発明の効果が損われることなく液晶配向剤の塗布特性を改善することができる。モノイソシアネート化合物の添加量は、ジアミンおよびテトラカルボン酸二無水物の総量に対して１〜１０モル％であることが好ましい。モノイソシアネート化合物としては、例えばフェニルイソシアネートおよびナフチルイソシアネートが挙げられる。
【０１３９】
［ポリアミック酸］
本発明のポリアミック酸は、ポリイミド膜の形成に用いられる公知のポリアミック酸と同様に製造することができる。テトラカルボン酸二無水物の総仕込み量は、ジアミンの総モル数とほぼ等モル（モル比０．９〜１．１程度）とすることが好ましい。
【０１４０】
ポリアミック酸の分子量は、ポリスチレン換算の重量平均分子量（Ｍｗ）で１０，０００〜５００，０００であることが好ましく、２０，０００〜２００，０００であることがより好ましい。ポリアミック酸の分子量は、ゲルパーミエーションクロマトグラフィー（ＧＰＣ）法による測定値から求めることができる。
【０１４１】
ポリアミック酸は、反応液に多量の貧溶媒を投入することにより沈殿させて得られる固形分を、ＩＲ、ＮＭＲ等の手段で分析することにより、その存在を確認することができる。ポリアミック酸をＫＯＨやＮａＯＨ等の強アルカリの水溶液によって分解し、その分解物から有機溶剤によって抽出された成分をＧＣ、ＨＰＬＣもしくはＧＣ−ＭＳで分析することにより、使用されている原料を確認することができる。
【０１４２】
［液晶配向剤］
本発明の液晶配向剤は、前記のポリアミック酸を含むポリマー成分を、通常溶媒で希釈して溶液の形態で実用に供される。その際のポリマー成分の濃度は、特に限定されないが、０．１〜４０重量％が好ましい。本発明の液晶配向剤は、ポリアミック酸を合成した際の反応液に溶媒を加えて上記の濃度に調製してもよく、また、反応液の溶媒を一旦減圧・留去し、再度適当な溶媒に溶解して用いてもよい。
【０１４３】
本発明の液晶配向剤は、前記のポリアミック酸以外の他の成分をさらに含有していてもよい。他の成分は、１種であっても２種以上であってもよい。
【０１４４】
例えば、本発明の液晶配向剤は、液晶表示素子の電気特性を長期に安定させる観点から、アルケニル置換ナジイミド化合物をさらに含有していてもよい。アルケニル置換ナジイミド化合物は１種で用いてもよいし、２種以上を併用してもよい。アルケニル置換ナジイミド化合物の含有量は、液晶配向剤中のポリアミック酸に対する重量比で０．０１〜１．００であることが好ましく、０．０１〜０．７０であることがより好ましく、０．０１〜０．５０であることがさらに好ましい。
【０１４５】
アルケニル置換ナジイミド化合物は、本発明で用いられるポリアミック酸を溶解する溶剤に溶解させることができる化合物であることが好ましい。このようなアルケニル置換ナジイミド化合物の例は、下記式（Ｉｎａ）で表される化合物が挙げられる。
【化１３１】
0005569095.tif 000132
式（Ｉｎａ）において、Ｌ１およびＬ２は独立して−Ｈ、炭素数１〜１２のアルキル、炭素数３〜６のアルケニル、炭素数５〜８のシクロアルキル、アリールまたはベンジルであり、ｎは１または２である。
【０１４６】
ｎ＝１のとき、Ｗは炭素数１〜１２のアルキル、炭素数２〜６のアルケニル、炭素数５〜８のシクロアルキル、炭素数６〜１２のアリール、ベンジル、−Ｚ１−（Ｏ）ｑ−（Ｚ２Ｏ）ｒ−Ｚ３−Ｈ（ここで、Ｚ１、Ｚ２およびＺ３は独立して炭素数２〜６のアルキレンであり、ｑは０または１であり、そして、ｒは１〜３０の整数である。）で表される基、−（Ｚ４）ｓ−Ｂ−Ｚ５−Ｈ（ここで、Ｚ４およびＺ５は独立して炭素数１〜４のアルキレンまたは炭素数５〜８のシクロアルキレンであり、Ｂはフェニレンであり、そして、ｓは０または１である。）で表される基、−Ｂ−Ｔ−Ｂ−Ｈ（ここで、Ｂはフェニレンであり、そして、Ｔは−ＣＨ２−、−Ｃ（ＣＨ３）２−、−Ｏ−、−ＣＯ−、−Ｓ−、または−ＳＯ２−である。）で表される基、またはこれらの基の１〜３個の−Ｈが−ＯＨで置換された基である。
【０１４７】
このとき、好ましいＷは、炭素数１〜８のアルキル、炭素数３〜４のアルケニル、シクロヘキシル、フェニル、ベンジル、炭素数４〜１０のポリ（エチレンオキシ）エチル、フェニルオキシフェニル、フェニルメチルフェニル、フェニルイソプロピリデンフェニル、およびこれらの基の１個または２個の−Ｈが−ＯＨで置き換えられた基である。
【０１４８】
一般式（Ｉｎａ）において、ｎ＝２のとき、Ｗは炭素数２〜２０のアルキレン、炭素数５〜８のシクロアルキレン、炭素数６〜１２のアリーレン、−Ｚ１−Ｏ−（Ｚ２Ｏ）ｒ−Ｚ３−（ここで、Ｚ１〜Ｚ３、およびｒの意味は前記の通りである。）で表される基、−Ｚ４−Ｂ−Ｚ５−（ここで、Ｚ４、Ｚ５およびＢの意味は前記の通りである。）で表される基、−Ｂ−（Ｏ−Ｂ）ｓ−Ｔ−（Ｂ−Ｏ）ｓ−Ｂ−（ここで、Ｂはフェニレンであり、Ｔは炭素数１〜３のアルキレン、−Ｏ−または−ＳＯ２−であり、ｓは０または１である。）で表される基、またはこれらの基の１〜３個の−Ｈが−ＯＨで置き換えられた基である。
【０１４９】
このとき、好ましいＷは炭素数２〜１２のアルキレン、シクロヘキシレン、フェニレン、トリレン、キシリレン、−Ｃ３Ｈ６−Ｏ−（Ｚ２−Ｏ）ｒ−Ｏ−Ｃ３Ｈ６−（ここで、Ｚ２は炭素数２〜６のアルキレンであり、ｒは１または２である。）で表される基、−Ｂ−Ｔ−Ｂ−（ここで、Ｂはフェニレンであり、そして、Ｔは−ＣＨ２−、−Ｏ−または−ＳＯ２−である。）で表される基、−Ｂ−Ｏ−Ｂ−Ｃ３Ｈ６−Ｂ−Ｏ−Ｂ−（ここで、Ｂはフェニレンである。）で表される基、およびこれらの基の１個または２個の−Ｈが−ＯＨで置き換えられた基である。
【０１５０】
このようなアルケニル置換ナジイミド化合物は、例えば特許第２７２９５６５号公報に記載されているように、アルケニル置換ナジック酸無水物誘導体とジアミンとを８０〜２２０℃の温度で０．５〜２０時間保持することにより合成して得られる化合物や市販されている化合物を用いることができる。アルケニル置換ナジイミド化合物の具体例として、以下に示す化合物が挙げられる。
【０１５１】
Ｎ−メチル−アリルビシクロ［２．２．１］ヘプト−５−エン−２，３−ジカルボキシイミド、Ｎ−メチル−アリルメチルビシクロ［２．２．１］ヘプト−５−エン−２，３−ジカルボキシイミド、Ｎ−メチル−メタリルビシクロ［２．２．１］ヘプト−５−エン−２，３−ジカルボキシイミド、Ｎ−メチル−メタリルメチルビシクロ［２．２．１］ヘプト−５−エン−２，３−ジカルボキシイミド、Ｎ−（２−エチルヘキシル）−アリルビシクロ［２．２．１］ヘプト−５−エン−２，３−ジカルボキシイミド、
【０１５２】
Ｎ−（２−エチルヘキシル）−アリル（メチル）ビシクロ［２．２．１］ヘプト−５−エン−２，３−ジカルボキシイミド、Ｎ−アリル−アリルビシクロ［２．２．１］ヘプト−５−エン−２，３−ジカルボキシイミド、Ｎ−アリル−アリルメチルビシクロ［２．２．１］ヘプト−５−エン−２，３−ジカルボキシイミド、Ｎ−アリル−メタリルビシクロ［２．２．１］ヘプト−５−エン−２，３−ジカルボキシイミド、Ｎ−イソプロペニル−アリルビシクロ［２．２．１］ヘプト−５−エン−２，３−ジカルボキシイミド、Ｎ−イソプロペニル−アリル（メチル）ビシクロ［２．２．１］ヘプト−５−エン−２，３−ジカルボキシイミド、Ｎ−イソプロペニル−メタリルビシクロ［２．２．１］ヘプト−５−エン−２，３−ジカルボキシイミド、Ｎ−シクロヘキシル−アリルビシクロ［２．２．１］ヘプト−５−エン−２，３−ジカルボキシイミド、Ｎ−シクロヘキシル−アリル（メチル）ビシクロ［２．２．１］ヘプト−５−エン−２，３−ジカルボキシイミド、Ｎ−シクロヘキシル−メタリルビシクロ［２．２．１］ヘプト−５−エン−２，３−ジカルボキシイミド、Ｎ−フェニル−アリルビシクロ［２．２．１］ヘプト−５−エン−２，３−ジカルボキシイミド、
【０１５３】
Ｎ−フェニル−アリル（メチル）ビシクロ［２．２．１］ヘプト−５−エン−２，３−ジカルボキシイミド、Ｎ−ベンジル−アリルビシクロ［２．２．１］ヘプト−５−エン−２，３−ジカルボキシイミド、Ｎ−ベンジル−アリルメチルビシクロ［２．２．１］ヘプト−５−エン−２，３−ジカルボキシイミド、Ｎ−ベンジル−メタリルビシクロ［２．２．１］ヘプト−５−エン−２，３−ジカルボキシイミド、Ｎ−（２−ヒドロキシエチル）−アリルビシクロ［２．２．１］ヘプト−５−エン−２，３−ジカルボキシイミド、Ｎ−（２−ヒドロキシエチル）−アリル（メチル）ビシクロ［２．２．１］ヘプト−５−エン−２，３−ジカルボキシイミド、Ｎ−（２−ヒドロキシエチル）−メタリルビシクロ［２．２．１］ヘプト−５−エン−２，３−ジカルボキシイミド、
【０１５４】
Ｎ−（２，２−ジメチル−３−ヒドロキシプロピル）−アリルビシクロ［２．２．１］ヘプト−５−エン−２，３−ジカルボキシイミド、Ｎ−（２，２−ジメチル−３−ヒドロキシプロピル）−アリル（メチル）ビシクロ［２．２．１］ヘプト−５−エン−２，３−ジカルボキシイミド、Ｎ−（２，３−ジヒドロキシプロピル）−アリルビシクロ［２．２．１］ヘプト−５−エン−２，３−ジカルボキシイミド、Ｎ−（２，３−ジヒドロキシプロピル）−アリル（メチル）ビシクロ［２．２．１］ヘプト−５−エン−２，３−ジカルボキシイミド、Ｎ−（３−ヒドロキシ−１−プロペニル）−アリルビシクロ［２．２．１］ヘプト−５−エン−２，３−ジカルボキシイミド、Ｎ−（４−ヒドロキシシクロヘキシル）−アリル（メチル）ビシクロ［２．２．１］ヘプト−５−エン−２，３−ジカルボキシイミド、
【０１５５】
Ｎ−（４−ヒドロキシフェニル）−アリルビシクロ［２．２．１］ヘプト−５−エン−２，３−ジカルボキシイミド、Ｎ−（４−ヒドロキシフェニル）−アリル（メチル）ビシクロ［２．２．１］ヘプト−５−エン−２，３−ジカルボキシイミド、Ｎ−（４−ヒドロキシフェニル）−メタリルビシクロ［２．２．１］ヘプト−５−エン−２，３−ジカルボキシイミド、Ｎ−（４−ヒドロキシフェニル）−メタリルメチルビシクロ［２．２．１］ヘプト−５−エン−２，３−ジカルボキシイミド、Ｎ−（３−ヒドロキシフェニル）−アリルビシクロ［２．２．１］ヘプト−５−エン−２，３−ジカルボキシイミド、Ｎ−（３−ヒドロキシフェニル）−アリル（メチル）ビシクロ［２．２．１］ヘプト−５−エン−２，３−ジカルボキシイミド、Ｎ−（ｐ−ヒドロキシベンジル）−アリルビシクロ［２．２．１］ヘプト−５−エン−２，３−ジカルボキシイミド、Ｎ−｛２−（２−ヒドロキシエトキシ）エチル｝−アリルビシクロ［２．２．１］ヘプト−５−エン−２，３−ジカルボキシイミド、
【０１５６】
Ｎ−｛２−（２−ヒドロキシエトキシ）エチル｝−アリル（メチル）ビシクロ［２．２．１］ヘプト−５−エン−２，３−ジカルボキシイミド、Ｎ−｛２−（２−ヒドロキシエトキシ）エチル｝−メタリルビシクロ［２．２．１］ヘプト−５−エン−２，３−ジカルボキシイミド、Ｎ−｛２−（２−ヒドロキシエトキシ）エチル｝−メタリルメチルビシクロ［２．２．１］ヘプト−５−エン−２，３−ジカルボキシイミド、Ｎ−〔２−｛２−（２−ヒドロキシエトキシ）エトキシ｝エチル〕−アリルビシクロ［２．２．１］ヘプト−５−エン−２，３−ジカルボキシイミド、Ｎ−〔２−｛２−（２−ヒドロキシエトキシ）エトキシ｝エチル〕−アリル（メチル）ビシクロ［２．２．１］ヘプト−５−エン−２，３−ジカルボキシイミド、Ｎ−〔２−｛２−（２−ヒドロキシエトキシ）エトキシ｝エチル〕−メタリルビシクロ［２．２．１］ヘプト−５−エン−２，３−ジカルボキシイミド、Ｎ−｛４−（４−ヒドロキシフェニルイソプロピリデン）フェニル｝−アリルビシクロ［２．２．１］ヘプト−５−エン−２，３−ジカルボキシイミド、Ｎ−｛４−（４−ヒドロキシフェニルイソプロピリデン）フェニル｝−アリル（メチル）ビシクロ［２．２．１］ヘプト−５−エン−２，３−ジカルボキシイミド、Ｎ−｛４−（４−ヒドロキシフェニルイソプロピリデン）フェニル｝−メタリルビシクロ［２．２．１］ヘプト−５−エン−２，３−ジカルボキシイミド、およびこれらのオリゴマー、
【０１５７】
Ｎ，Ｎ’−エチレン−ビス（アリルビシクロ［２．２．１］ヘプト−５−エン−２，３−ジカルボキシイミド）、Ｎ，Ｎ’−エチレン−ビス（アリルメチルビシクロ［２．２．１］ヘプト−５−エン−２，３−ジカルボキシイミド）、Ｎ，Ｎ’−エチレン−ビス（メタリルビシクロ［２．２．１］ヘプト−５−エン−２，３−ジカルボキシイミド）、Ｎ，Ｎ’−トリメチレン−ビス（アリルビシクロ［２．２．１］ヘプト−５−エン−２，３−ジカルボキシイミド）、Ｎ，Ｎ’−ヘキサメチレン−ビス（アリルビシクロ［２．２．１］ヘプト−５−エン−２，３−ジカルボキシイミド）、Ｎ，Ｎ’−ヘキサメチレン−ビス（アリルメチルビシクロ［２．２．１］ヘプト−５−エン−２，３−ジカルボキシイミド）、Ｎ，Ｎ’−ドデカメチレン−ビス（アリルビシクロ［２．２．１］ヘプト−５−エン−２，３−ジカルボキシイミド）、Ｎ，Ｎ’−ドデカメチレン−ビス（アリルメチルビシクロ［２．２．１］ヘプト−５−エン−２，３−ジカルボキシイミド）、Ｎ，Ｎ’−シクロヘキシレン−ビス（アリルビシクロ［２．２．１］ヘプト−５−エン−２，３−ジカルボキシイミド）、Ｎ，Ｎ’−シクロヘキシレン−ビス（アリルメチルビシクロ［２．２．１］ヘプト−５−エン−２，３−ジカルボキシイミド）、
【０１５８】
１，２−ビス｛３’−（アリルビシクロ［２．２．１］ヘプト−５−エン−２，３−ジカルボキシイミド）プロポキシ｝エタン、１，２−ビス｛３’−（アリルメチルビシクロ［２．２．１］ヘプト−５−エン−２，３−ジカルボキシイミド）プロポキシ｝エタン、１，２−ビス｛３’−（メタリルビシクロ［２．２．１］ヘプト−５−エン−２，３−ジカルボキシイミド）プロポキシ｝エタン、ビス〔２’−｛３’−（アリルビシクロ［２．２．１］ヘプト−５−エン−２，３−ジカルボキシイミド）プロポキシ｝エチル〕エーテル、ビス〔２’−｛３’−（アリルメチルビシクロ［２．２．１］ヘプト−５−エン−２，３−ジカルボキシイミド）プロポキシ｝エチル〕エーテル、１，４−ビス｛３’−（アリルビシクロ［２．２．１］ヘプト−５−エン−２，３−ジカルボキシイミド）プロポキシ｝ブタン、１，４−ビス｛３’−（アリルメチルビシクロ［２．２．１］ヘプト−５−エン−２，３−ジカルボキシイミド）プロポキシ｝ブタン、
【０１５９】
Ｎ，Ｎ’−ｐ−フェニレン−ビス（アリルビシクロ［２．２．１］ヘプト−５−エン−２，３−ジカルボキシイミド）、Ｎ，Ｎ’−ｐ−フェニレン−ビス（アリルメチルビシクロ［２．２．１］ヘプト−５−エン−２，３−ジカルボキシイミド）、Ｎ，Ｎ’−ｍ−フェニレン−ビス（アリルビシクロ［２．２．１］ヘプト−５−エン−２，３−ジカルボキシイミド）、Ｎ，Ｎ’−ｍ−フェニレン−ビス（アリルメチルビシクロ［２．２．１］ヘプト−５−エン−２，３−ジカルボキシイミド）、Ｎ，Ｎ’−｛（１−メチル）−２，４−フェニレン｝−ビス（アリルビシクロ［２．２．１］ヘプト−５−エン−２，３−ジカルボキシイミド）、Ｎ，Ｎ’−ｐ−キシリレン−ビス（アリルビシクロ［２．２．１］ヘプト−５−エン−２，３−ジカルボキシイミド）、Ｎ，Ｎ’−ｐ−キシリレン−ビス（アリルメチルビシクロ［２．２．１］ヘプト−５−エン−２，３−ジカルボキシイミド）、Ｎ，Ｎ’−ｍ−キシリレン−ビス（アリルビシクロ［２．２．１］ヘプト−５−エン−２，３−ジカルボキシイミド）、Ｎ，Ｎ’−ｍ−キシリレン−ビス（アリルメチルビシクロ［２．２．１］ヘプト−５−エン−２，３−ジカルボキシイミド）、
【０１６０】
２，２−ビス〔４−｛４−（アリルビシクロ［２．２．１］ヘプト−５−エン−２，３−ジカルボキシイミド）フェノキシ｝フェニル〕プロパン、２，２−ビス〔４−｛４−（アリルメチルビシクロ［２．２．１］ヘプト−５−エン−２，３−ジカルボキシイミド）フェノキシ｝フェニル〕プロパン、２，２−ビス〔４−｛４−（メタリルビシクロ［２．２．１］ヘプト−５−エン−２，３−ジカルボキシイミド）フェノキシ｝フェニル〕プロパン、ビス｛４−（アリルビシクロ［２．２．１］ヘプト−５−エン−２，３−ジカルボキシイミド）フェニル｝メタン、ビス｛４−（アリルメチルビシクロ［２．２．１］ヘプト−５−エン−２，３−ジカルボキシイミド）フェニル｝メタン、
【０１６１】
ビス｛４−（メタリルビシクロ［２．２．１］ヘプト−５−エン−２，３−ジカルボキシイミド）フェニル｝メタン、ビス｛４−（メタリルメチルビシクロ［２．２．１］ヘプト−５−エン−２，３−ジカルボキシイミド）フェニル｝メタン、ビス｛４−（アリルビシクロ［２．２．１］ヘプト−５−エン−２，３−ジカルボキシイミド）フェニル｝エーテル、ビス｛４−（アリルメチルビシクロ［２．２．１］ヘプト−５−エン−２，３−ジカルボキシイミド）フェニル｝エーテル、ビス｛４−（メタリルビシクロ［２．２．１］ヘプト−５−エン−２，３−ジカルボキシイミド）フェニル｝エーテル、ビス｛４−（アリルビシクロ［２．２．１］ヘプト−５−エン−２，３−ジカルボキシイミド）フェニル｝スルホン、ビス｛４−（アリルメチルビシクロ［２．２．１］ヘプト−５−エン−２，３−ジカルボキシイミド）フェニル｝スルホン、
【０１６２】
ビス｛４−（メタリルビシクロ［２．２．１］ヘプト−５−エン−２，３−ジカルボキシイミド）フェニル｝スルホン、１，６−ビス（アリルビシクロ［２．２．１］ヘプト−５−エン−２，３−ジカルボキシイミド）−３−ヒドロキシ−ヘキサン、１，１２−ビス（メタリルビシクロ［２．２．１］ヘプト−５−エン−２，３−ジカルボキシイミド）−３，６−ジヒドロキシ−ドデカン、１，３−ビス（アリルビシクロ［２．２．１］ヘプト−５−エン−２，３−ジカルボキシイミド）−５−ヒドロキシ−シクロヘキサン、１，５−ビス｛３’−（アリルビシクロ［２．２．１］ヘプト−５−エン−２，３−ジカルボキシイミド）プロポキシ｝−３−ヒドロキシ−ペンタン、１，４−ビス（アリルビシクロ［２．２．１］ヘプト−５−エン−２，３−ジカルボキシイミド）−２−ヒドロキシ−ベンゼン、
【０１６３】
１，４−ビス（アリルメチルビシクロ［２．２．１］ヘプト−５−エン−２，３−ジカルボキシイミド）−２，５−ジヒドロキシ−ベンゼン、Ｎ，Ｎ’−ｐ−（２−ヒドロキシ）キシリレン−ビス（アリルビシクロ［２．２．１］ヘプト−５−エン−２，３−ジカルボキシイミド）、Ｎ，Ｎ’−ｐ−（２−ヒドロキシ）キシリレン−ビス（アリルメチルシクロ［２．２．１］ヘプト−５−エン−２，３−ジカルボキシイミド）、Ｎ，Ｎ’−ｍ−（２−ヒドロキシ）キシリレン−ビス（アリルビシクロ［２．２．１］ヘプト−５−エン−２，３−ジカルボキシイミド）、Ｎ，Ｎ’−ｍ−（２−ヒドロキシ）キシリレン−ビス（メタリルビシクロ［２．２．１］ヘプト−５−エン−２，３−ジカルボキシイミド）、Ｎ，Ｎ’−ｐ−（２，３−ジヒドロキシ）キシリレン−ビス（アリルビシクロ［２．２．１］ヘプト−５−エン−２，３−ジカルボキシイミド）、
【０１６４】
２，２−ビス〔４−｛４−（アリルビシクロ［２．２．１］ヘプト−５−エン−２，３−ジカルボキシイミド）−２−ヒドロキシ−フェノキシ｝フェニル〕プロパン、ビス｛４−（アリルメチルビシクロ［２．２．１］ヘプト−５−エン−２，３−ジカルボキシイミド）−２−ヒドロキシ−フェニル｝メタン、ビス｛３−（アリルビシクロ［２．２．１］ヘプト−５−エン−２，３−ジカルボキシイミド）−４−ヒドロキシ−フェニル｝エーテル、ビス｛３−（メタリルビシクロ［２．２．１］ヘプト−５−エン−２，３−ジカルボキシイミド）−５−ヒドロキシ−フェニル｝スルホン、１，１，１−トリ｛４−（アリルメチルビシクロ［２．２．１］ヘプト−５−エン−２，３−ジカルボキシイミド）｝フェノキシメチルプロパン、Ｎ，Ｎ’，Ｎ”−トリ（エチレンメタリルビシクロ［２．２．１］ヘプト−５−エン−２，３−ジカルボキシイミド）イソシアヌレート、およびこれらのオリゴマー等。
【０１６５】
さらに、本発明に用いられるアルケニル置換ナジイミド化合物は、非対称なアルキレン・フェニレン基を含む下記構造式で表される化合物でもよい。
【化１３２】
0005569095.tif 000133
【０１６６】
前記アルケニル置換ナジイミド化合物のうち、好ましい化合物を以下に示す。
Ｎ，Ｎ’−エチレン−ビス（アリルビシクロ［２．２．１］ヘプト−５−エン−２，３−ジカルボキシイミド）、Ｎ，Ｎ’−エチレン−ビス（アリルメチルビシクロ［２．２．１］ヘプト−５−エン−２，３−ジカルボキシイミド）、Ｎ，Ｎ’−エチレン−ビス（メタリルビシクロ［２．２．１］ヘプト−５−エン−２，３−ジカルボキシイミド）、Ｎ，Ｎ’−トリメチレン−ビス（アリルビシクロ［２．２．１］ヘプト−５−エン−２，３−ジカルボキシイミド）、Ｎ，Ｎ’−ヘキサメチレン−ビス（アリルビシクロ［２．２．１］ヘプト−５−エン−２，３−ジカルボキシイミド）、Ｎ，Ｎ’−ヘキサメチレン−ビス（アリルメチルビシクロ［２．２．１］ヘプト−５−エン−２，３−ジカルボキシイミド）、Ｎ，Ｎ’−ドデカメチレン−ビス（アリルビシクロ［２．２．１］ヘプト−５−エン−２，３−ジカルボキシイミド）、Ｎ，Ｎ’−ドデカメチレン−ビス（アリルメチルビシクロ［２．２．１］ヘプト−５−エン−２，３−ジカルボキシイミド）、Ｎ，Ｎ’−シクロヘキシレン−ビス（アリルビシクロ［２．２．１］ヘプト−５−エン−２，３−ジカルボキシイミド）、Ｎ，Ｎ’−シクロヘキシレン−ビス（アリルメチルビシクロ［２．２．１］ヘプト−５−エン−２，３−ジカルボキシイミド）、
【０１６７】
Ｎ，Ｎ’−ｐ−フェニレン−ビス（アリルビシクロ［２．２．１］ヘプト−５−エン−２，３−ジカルボキシイミド）、Ｎ，Ｎ’−ｐ−フェニレン−ビス（アリルメチルビシクロ［２．２．１］ヘプト−５−エン−２，３−ジカルボキシイミド）、Ｎ，Ｎ’−ｍ−フェニレン−ビス（アリルビシクロ［２．２．１］ヘプト−５−エン−２，３−ジカルボキシイミド）、Ｎ，Ｎ’−ｍ−フェニレン−ビス（アリルメチルビシクロ［２．２．１］ヘプト−５−エン−２，３−ジカルボキシイミド）、Ｎ，Ｎ’−｛（１−メチル）−２，４−フェニレン｝−ビス（アリルビシクロ［２．２．１］ヘプト−５−エン−２，３−ジカルボキシイミド）、Ｎ，Ｎ’−ｐ−キシリレン−ビス（アリルビシクロ［２．２．１］ヘプト−５−エン−２，３−ジカルボキシイミド）、Ｎ，Ｎ’−ｐ−キシリレン−ビス（アリルメチルビシクロ［２．２．１］ヘプト−５−エン−２，３−ジカルボキシイミド）、Ｎ，Ｎ’−ｍ−キシリレン−ビス（アリルビシクロ［２．２．１］ヘプト−５−エン−２，３−ジカルボキシイミド）、Ｎ，Ｎ’−ｍ−キシリレン−ビス（アリルメチルビシクロ［２．２．１］ヘプト−５−エン−２，３−ジカルボキシイミド）、２，２−ビス〔４−｛４−（アリルビシクロ［２．２．１］ヘプト−５−エン−２，３−ジカルボキシイミド）フェノキシ｝フェニル〕プロパン、２，２−ビス〔４−｛４−（アリルメチルビシクロ［２．２．１］ヘプト−５−エン−２，３−ジカルボキシイミド）フェノキシ｝フェニル〕プロパン、２，２−ビス〔４−｛４−（メタリルビシクロ［２．２．１］ヘプト−５−エン−２，３−ジカルボキシイミド）フェノキシ｝フェニル〕プロパン、ビス｛４−（アリルビシクロ［２．２．１］ヘプト−５−エン−２，３−ジカルボキシイミド）フェニル｝メタン、ビス｛４−（アリルメチルビシクロ［２．２．１］ヘプト−５−エン−２，３−ジカルボキシイミド）フェニル｝メタン、
【０１６８】
ビス｛４−（メタリルビシクロ［２．２．１］ヘプト−５−エン−２，３−ジカルボキシイミド）フェニル｝メタン、ビス｛４−（メタリルメチルビシクロ［２．２．１］ヘプト−５−エン−２，３−ジカルボキシイミド）フェニル｝メタン、ビス｛４−（アリルビシクロ［２．２．１］ヘプト−５−エン−２，３−ジカルボキシイミド）フェニル｝エーテル、ビス｛４−（アリルメチルビシクロ［２．２．１］ヘプト−５−エン−２，３−ジカルボキシイミド）フェニル｝エーテル、ビス｛４−（メタリルビシクロ［２．２．１］ヘプト−５−エン−２，３−ジカルボキシイミド）フェニル｝エーテル、ビス｛４−（アリルビシクロ［２．２．１］ヘプト−５−エン−２，３−ジカルボキシイミド）フェニル｝スルホン、ビス｛４−（アリルメチルビシクロ［２．２．１］ヘプト−５−エン−２，３−ジカルボキシイミド）フェニル｝スルホン、ビス｛４−（メタリルビシクロ［２．２．１］ヘプト−５−エン−２，３−ジカルボキシイミド）フェニル｝スルホン。
【０１６９】
更に好ましいアルケニル置換ナジイミド化合物を次に示す。
Ｎ，Ｎ’−エチレン−ビス（アリルビシクロ［２．２．１］ヘプト−５−エン−２，３−ジカルボキシイミド）、Ｎ，Ｎ’−エチレン−ビス（アリルメチルビシクロ［２．２．１］ヘプト−５−エン−２，３−ジカルボキシイミド）、Ｎ，Ｎ’−エチレン−ビス（メタリルビシクロ［２．２．１］ヘプト−５−エン−２，３−ジカルボキシイミド）、Ｎ，Ｎ’−トリメチレン−ビス（アリルビシクロ［２．２．１］ヘプト−５−エン−２，３−ジカルボキシイミド）、Ｎ，Ｎ’−ヘキサメチレン−ビス（アリルビシクロ［２．２．１］ヘプト−５−エン−２，３−ジカルボキシイミド）、Ｎ，Ｎ’−ヘキサメチレン−ビス（アリルメチルビシクロ［２．２．１］ヘプト−５−エン−２，３−ジカルボキシイミド）、Ｎ，Ｎ’−ドデカメチレン−ビス（アリルビシクロ［２．２．１］ヘプト−５−エン−２，３−ジカルボキシイミド）、Ｎ，Ｎ’−ドデカメチレン−ビス（アリルメチルビシクロ［２．２．１］ヘプト−５−エン−２，３−ジカルボキシイミド）、Ｎ，Ｎ’−シクロヘキシレン−ビス（アリルビシクロ［２．２．１］ヘプト−５−エン−２，３−ジカルボキシイミド）、Ｎ，Ｎ’−シクロヘキシレン−ビス（アリルメチルビシクロ［２．２．１］ヘプト−５−エン−２，３−ジカルボキシイミド）、
【０１７０】
Ｎ，Ｎ’−ｐ−フェニレン−ビス（アリルビシクロ［２．２．１］ヘプト−５−エン−２，３−ジカルボキシイミド）、Ｎ，Ｎ’−ｐ−フェニレン−ビス（アリルメチルビシクロ［２．２．１］ヘプト−５−エン−２，３−ジカルボキシイミド）、Ｎ，Ｎ’−ｍ−フェニレン−ビス（アリルビシクロ［２．２．１］ヘプト−５−エン−２，３−ジカルボキシイミド）、Ｎ，Ｎ’−ｍ−フェニレン−ビス（アリルメチルビシクロ［２．２．１］ヘプト−５−エン−２，３−ジカルボキシイミド）、Ｎ，Ｎ’−｛（１−メチル）−２，４−フェニレン｝−ビス（アリルビシクロ［２．２．１］ヘプト−５−エン−２，３−ジカルボキシイミド）、Ｎ，Ｎ’−ｐ−キシリレン−ビス（アリルビシクロ［２．２．１］ヘプト−５−エン−２，３−ジカルボキシイミド）、Ｎ，Ｎ’−ｐ−キシリレン−ビス（アリルメチルビシクロ［２．２．１］ヘプト−５−エン−２，３−ジカルボキシイミド）、Ｎ，Ｎ’−ｍ−キシリレン−ビス（アリルビシクロ［２．２．１］ヘプト−５−エン−２，３−ジカルボキシイミド）、Ｎ，Ｎ’−ｍ−キシリレン−ビス（アリルメチルビシクロ［２．２．１］ヘプト−５−エン−２，３−ジカルボキシイミド）、
【０１７１】
２，２−ビス〔４−｛４−（アリルビシクロ［２．２．１］ヘプト−５−エン−２，３−ジカルボキシイミド）フェノキシ｝フェニル〕プロパン、２，２−ビス〔４−｛４−（アリルメチルビシクロ［２．２．１］ヘプト−５−エン−２，３−ジカルボキシイミド）フェノキシ｝フェニル〕プロパン、２，２−ビス〔４−｛４−（メタリルビシクロ［２．２．１］ヘプト−５−エン−２，３−ジカルボキシイミド）フェノキシ｝フェニル〕プロパン、ビス｛４−（アリルビシクロ［２．２．１］ヘプト−５−エン−２，３−ジカルボキシイミド）フェニル｝メタン、ビス｛４−（アリルメチルビシクロ［２．２．１］ヘプト−５−エン−２，３−ジカルボキシイミド）フェニル｝メタン、ビス｛４−（メタリルビシクロ［２．２．１］ヘプト−５−エン−２，３−ジカルボキシイミド）フェニル｝メタン、ビス｛４−（メタリルメチルビシクロ［２．２．１］ヘプト−５−エン−２，３−ジカルボキシイミド）フェニル｝メタン。
【０１７２】
そして、特に好ましいアルケニル置換ナジイミド化合物として、下記式（Ｉｎａ−１）で表されるビス｛４−（アリルビシクロ［２．２．１］ヘプト−５−エン−２，３−ジカルボキシイミド）フェニル｝メタン、式（Ｉｎａ−２）で表されるＮ，Ｎ’−ｍ−キシリレン−ビス（アリルビシクロ［２．２．１］ヘプト−５−エン−２，３−ジカルボキシイミド）、および式（Ｉｎａ−３）で表されるＮ，Ｎ’−ヘキサメチレン−ビス（アリルビシクロ［２．２．１］ヘプト−５−エン−２，３−ジカルボキシイミド）が挙げられる。
【化１３３】
0005569095.tif 000134
【化１３４】
0005569095.tif 000135
【化１３５】
0005569095.tif 000136
【０１７３】
本発明の液晶配向剤は、例えば液晶表示素子の電気特性を長期に安定させる観点から、ラジカル重合性不飽和二重結合を有する化合物をさらに含有していてもよい。ラジカル重合性不飽和二重結合を有する化合物としては、（メタ）アクリル酸エステル、（メタ）アクリル酸アミド等の（メタ）アクリル酸誘導体、およびビスマレイミドが挙げられ、ラジカル重合性不飽和二重結合を２つ以上有する（メタ）アクリル酸誘導体が好ましい。
【０１７４】
（メタ）アクリル酸エステルの具体例としては、（メタ）アクリル酸シクロヘキシル、（メタ）アクリル酸２−メチルシクロヘキシル、（メタ）アクリル酸ジシクロペンタニル、（メタ）アクリル酸ジシクロペンタニルオキシエチル、（メタ）アクリル酸イソボロニル、（メタ）アクリル酸フェニル、（メタ）アクリル酸ベンジル、（メタ）アクリル酸２−ヒドロキシエチル、および（メタ）アクリル酸２−ヒドロキシプロピルが挙げられる。
【０１７５】
２官能（メタ）アクリル酸エステルの具体例としては、エチレンビスアクリレート、東亜合成（株）の製品であるアロニックスＭ−２１０、アロニックスＭ−２４０およびアロニックスＭ−６２００、日本化薬（株）の製品であるＫＡＹＡＲＡＤ  ＨＤＤＡ、ＫＡＹＡＲＡＤ  ＨＸ−２２０、ＫＡＹＡＲＡＤ  Ｒ−６０４およびＫＡＹＡＲＡＤ  Ｒ−６８４、大阪有機化学工業（株）の製品であるＶ２６０、Ｖ３１２およびＶ３３５ＨＰ、並びに共栄社化学（株）の製品であるライトアクリレートＢＡ−４ＥＡ、ライトアクリレートＢＰ−４ＰＡおよびライトアクリレートＢＰ−２ＰＡが挙げられる。
【０１７６】
３官能以上の多官能（メタ）アクリル酸エステルの具体例としては、４，４’−メチレンビス（Ｎ，Ｎ―ジヒドロキシエチレンアクリレートアニリン）、アロニックスＭ−４００、アロニックスＭ−４０５、アロニックスＭ−４５０、アロニックスＭ−７１００、アロニックスＭ−８０３０、アロニックスＭ−８０６０、ＫＡＹＡＲＡＤ  ＴＭＰＴＡ、ＫＡＹＡＲＡＤ  ＤＰＣＡ−２０、ＫＡＹＡＲＡＤ  ＤＰＣＡ−３０、ＫＡＹＡＲＡＤ  ＤＰＣＡ−６０、ＫＡＹＡＲＡＤ  ＤＰＣＡ−１２０、および大阪有機化学工業（株）の製品であるＶＧＰＴが挙げられる。
【０１７７】
（メタ）アクリル酸アミド誘導体の具体例としては、Ｎ−イソプロピルアクリルアミド、Ｎ−イソプロピルメタクリルアミド、Ｎ−ｎ−プロピルアクリルアミド、Ｎ−ｎ−プロピルメタクリルアミド、Ｎ−シクロプロピルアクリルアミド、Ｎ−シクロプロピルメタクリルアミド、Ｎ−エトキシエチルアクリルアミド、Ｎ−エトキシエチルメタクリルアミド、Ｎ−テトラヒドロフルフリルアクリルアミド、Ｎ−テトラヒドロフルフリルメタクリルアミド、Ｎ−エチルアクリルアミド、Ｎ−エチル−Ｎ−メチルアクリルアミド、Ｎ，Ｎ−ジエチルアクリルアミド、Ｎ−メチル−Ｎ−ｎ−プロピルアクリルアミド、Ｎ−メチル−Ｎ−イソプロピルアクリルアミド、Ｎ−アクリロイルピペリジン、Ｎ−アクリロイルピロリディン、Ｎ，Ｎ’−メチレンビスアクリルアミド、Ｎ,Ｎ’−エチレンビスアクリルアミド、Ｎ，Ｎ’−ジヒドロキシエチレンビスアクリルアミド、Ｎ−（４−ヒドロキシフェニル）メタクリルアミド、Ｎ−フェニルメタクリルアミド、Ｎ−ブチルメタクリルアミド、Ｎ−（ｉｓｏ−ブトキシメチル）メタクリルアミド、Ｎ−［２−（Ｎ，Ｎ−ジメチルアミノ）エチル］メタクリルアミド、Ｎ，Ｎ−ジメチルメタクリルアミド、Ｎ−［３−（ジメチルアミノ）プロピル］メタクリルアミド、Ｎ−（メトキシメチル）メタクリルアミド、Ｎ−（ヒドロキシメチル）―２−メタクリルアミド、Ｎ−ベンジル−２−メタクリルアミド、およびＮ，Ｎ’−メチレンビスメタクリルアミドが挙げられる。
【０１７８】
上記の（メタ）アクリル酸誘導体のうち、Ｎ，Ｎ’−メチレンビスアクリルアミド、Ｎ，Ｎ’−ジヒドロキシエチレン−ビスアクリルアミド、エチレンビスアクリレート、および４，４’−メチレンビス（Ｎ，Ｎ―ジヒドロキシエチレンアクリレートアニリン）が特に好ましい。
【０１７９】
ビスマレイミドとしては、例えばケイ・アイ化成（株）製のＢＭＩ−７０およびＢＭＩ−８０、並びに大和化成工業（株）製のＢＭＩ−１０００、ＢＭＩ−３０００、ＢＭＩ−４０００、ＢＭＩ−５０００およびＢＭＩ−７０００が挙げられる。
【０１８０】
本発明の液晶配向剤は、液晶表示素子における電気特性の長期安定性の観点から、オキサジン化合物をさらに含有していてもよい。オキサジン化合物としては、例えば下記式（ａ）〜（ｆ）で表される化合物が挙げられる。
【化１３６】
0005569095.tif 000137
【化１３７】
0005569095.tif 000138
【化１３８】
0005569095.tif 000139
【０１８１】
式（ａ）〜（ｆ）において、Ｒ１およびＲ２は炭素数１〜３０の有機基である。Ｒ３〜Ｒ６は−Ｈまたは炭素数１〜６の炭化水素基である。Ｘは単結合、−Ｏ−、−Ｓ−、−Ｓ−Ｓ−、−ＳＯ２−、−ＣＯ−、−ＣＯＮＨ−、−ＮＨＣＯ−、−Ｃ（ＣＨ３）２−、−Ｃ（ＣＦ３）２−、−（ＣＨ２）ｍ−、−Ｏ−（ＣＨ２）ｍ−Ｏ−、−Ｓ−（ＣＨ２）ｍ−Ｓ−であり、ｍは１〜６の整数である。Ｙは独立して単結合、−Ｏ−、−Ｓ−、−ＣＯ−、−Ｃ（ＣＨ３）２−、−Ｃ（ＣＦ３）２−または炭素数１〜３のアルキレンである。
【０１８２】
本発明の液晶配向剤は、液晶表示素子における電気特性の長期安定性の観点から、分子内にエポキシ環を１つまたは２つ以上有するエポキシ化合物をさらに含有してもよい。このエポキシ化合物はエポキシ環を有するモノマー、オリゴマーまたは重合体であってもよい。
【０１８３】
本発明の液晶配向剤は、液晶表示素子における電気特性の長期安定性の観点から、オキサゾリン化合物をさらに含有していてもよい。オキサゾリン化合物とはオキサゾリン構造を有する化合物である。オキサゾリン化合物は１種で用いてもよいし、２種以上を併用してもよい。オキサゾリン化合物の含有量は、ポリアミック酸に対する重量比で０．００１〜０．５０であることが好ましく、０．０１〜０．４０であることがより好ましく、０．０１〜０．２０であることがさらに好ましい。または、オキサゾリン化合物の含有量は、オキサゾリン化合物中のオキサゾリン構造をオキサゾリンに換算したときに、ポリアミック酸に対して０．００１〜０．４０であることが好ましい。
【０１８４】
オキサゾリン化合物は、１つの化合物中にオキサゾリン構造を１種だけ有していてもよいし、２種以上有していてもよい。オキサゾリン化合物は、１つの化合物中にオキサゾリン構造を１個有していればよいが、２個以上有することが好ましい。また、オキサゾリン化合物は、オキサゾリン環構造を側鎖に有する重合体であってもよい。オキサゾリン構造を側鎖に有する重合体は、オキサゾリン構造を側鎖に有するモノマーの単独重合体であってもよいし、オキサゾリン構造を側鎖に有するモノマーとオキサゾリン構造を有しないモノマーとの共重合体であってもよい。オキサゾリン構造を側鎖に有する共重合体は、オキサゾリン構造を側鎖に有する２種以上のモノマーの共重合体であってもよいし、オキサゾリン構造を側鎖に有する２種以上のモノマーとオキサゾリン構造を有しないモノマーとの共重合体であってもよい。
【０１８５】
オキサゾリン構造は、オキサゾリン構造中の酸素および窒素の一方または両方とポリアミック酸のカルボニル基とが反応し得るように、オキサゾリン化合物中に存在する構造であることが好ましい。
【０１８６】
オキサゾリン化合物としては、例えば２，２’−ビス（２−オキサゾリン）、１，２，４−トリス−（２−オキサゾリン−２−イル）−ベンゼン、４−フラン−２−イルメチレン−２−フェニル−４Ｈ−オキサゾール−５−オン、１，４−ビス（４，５−ジヒドロ−２−オキサゾリル）ベンゼン、１，３−ビス（４，５−ジヒドロ−２−オキサゾリル）ベンゼン、２，３−ビス（４−イソプロペニル−２−オキサゾリン−２−イル）ブタン、２，２’−ビス−４−ベンジル−２−オキサゾリン、２，６−ビス（イソプロピル−２−オキサゾリン−２−イル）ピリジン、２，２’−イソプロピリデンビス（４−ｔｅｒｔ−ブチル−２−オキサゾリン）、２，２’−イソプロピリデンビス（４−フェニル−２−オキサゾリン）、２，２’−メチレンビス（４−ｔｅｒｔ−ブチル−２−オキサゾリン）、および２，２’−メチレンビス（４−フェニル−２−オキサゾリン）が挙げられる。これらの他、エポクロス（商品名、株式会社日本触媒製）のようなオキサゾリルを有するポリマーやオリゴマーも挙げられる。
【０１８７】
より好ましい前記オキサゾリン化合物としては、例えば２，２’―ビス（２−オキサゾリン）および１，３−ビス（４，５―ジヒドロ−２−オキサゾリル）ベンゼンが挙げられる。
【０１８８】
本発明の液晶配向剤は、液晶表示素子における電気特性の長期安定性の観点から、エポキシ化合物をさらに含有していてもよい。エポキシ化合物は１種で用いてもよいし、２種以上を併用してもよい。エポキシ化合物の含有量は、ポリアミック酸に対する重量比で０．００１〜０．５０であることが好ましく、０．０１〜０．４０であることがより好ましく、０．０１〜０．２０であることがさらに好ましい。
【０１８９】
エポキシ化合物としては、分子内にエポキシ環を１つまたは２つ以上有する種々の化合物が挙げられる。分子内にエポキシ環を１つ有する化合物としては、例えばフェニルグリシジルエーテル、ブチルグリシジルエーテル、３，３，３−トリフルオロメチルプロピレンオキシド、スチレンオキシド、ヘキサフルオロプロピレンオキシド、シクロヘキセンオキシド、３−グリシドキシプロピルトリメトキシシラン、２−（３，４−エポキシシクロヘキシル）エチルトリメトキシシラン、Ｎ−グリシジルフタルイミド、（ノナフルオロ−Ｎ−ブチル）エポキシド、パーフルオロエチルグリシジルエーテル、エピクロロヒドリン、エピブロモヒドリン、Ｎ，Ｎ−ジグリシジルアニリン、および３−［２−（パーフルオロヘキシル）エトキシ］−１，２−エポキシプロパンが挙げられる。
【０１９０】
分子内にエポキシ環を２つ有する化合物としては、例えばエチレングリコールジグリシジルエーテル、ポリエチレングリコールジグリシジルエーテル、プロピレングリコールジグリシジルエーテル、トリプロピレングリコールジグリシジルエーテル、ポリプロピレングリコールジグリシジルエーテル、ネオペンチルグリコールジグリシジルエーテル、１，６−ヘキサンジオールジグリシジルエーテル、グリセリンジグリシジルエーテル、２，２−ジブロモネオペンチルグリコールジグリシジルエーテル、３，４−エポキシシクロヘキセニルメチル−３’，４’−エポキシシクロヘキセンカルボキシレートおよび３−（Ｎ，Ｎ−ジグリシジル）アミノプロピルトリメトキシシランが挙げられる。
【０１９１】
分子内にエポキシ環を３つ有する化合物としては、例えば２−［４−（２，３−エポキシプロポキシ）フェニル］−２−［４−［１，１−ビス［４−（［２，３−エポキシプロポキシ］フェニル）］エチル］フェニル］プロパン（商品名「テクモアＶＧ３１０１Ｌ」、（三井化学）社製）が挙げられる。
【０１９２】
分子内にエポキシ環を４つ有する化合物としては、例えば１，３，５，６−テトラグリシジル−２，４−ヘキサンジオール、Ｎ，Ｎ，Ｎ’，Ｎ’−テトラグリシジル−ｍ−キシレンジアミン、１，３−ビス（Ｎ，Ｎ−ジグリシジルアミノメチル）シクロヘキサン、Ｎ，Ｎ，Ｎ’，Ｎ’−テトラグリシジル−４，４’−ジアミノジフェニルメタン、および３−（Ｎ−アリル−Ｎ−グリシジル）アミノプロピルトリメトキシシランが挙げられる。
【０１９３】
上記の他、分子内にエポキシ環を有する化合物の例として、エポキシ環を有するオリゴマーや重合体も挙げられる。エポキシ環を有するモノマーとしては、例えばグリシジル（メタ）アクリレート、３，４−エポキシシクロヘキシル（メタ）アクリレート、およびメチルグリシジル（メタ）アクリレートが挙げられる。
【０１９４】
エポキシ環を有するモノマーと共重合を行う他のモノマーとしては、例えば（メタ）アクリル酸、メチル（メタ）アクリレート、エチル（メタ）アクリレート、イソプロピル（メタ）アクリレート、ブチル（メタ）アクリレート、ｉｓｏ−ブチル（メタ）アクリレート、ｔ−ブチル（メタ）アクリレート、シクロヘキシル（メタ）アクリレート、ベンジル（メタ）アクリレート、２−ヒドロキシエチル（メタ）アクリレート、２−ヒドロキシプロピル（メタ）アクリレート、スチレン、メチルスチレン、クロルメチルスチレン、（３−エチル−３−オキセタニル）メチル（メタ）アクリレート、Ｎ−シクロヘキシルマレイミドおよびＮ−フェニルマレイミドが挙げられる。
【０１９５】
エポキシ環を有するモノマーの重合体の好ましい具体例としては、ポリグリシジルメタクリレート等が挙げられる。また、エポキシ環を有するモノマーと他のモノマーとの共重合体の好ましい具体例としては、Ｎ−フェニルマレイミド−グリシジルメタクリレート共重合体、Ｎ−シクロヘキシルマレイミド−グリシジルメタクリレート共重合体、ベンジルメタクリレート−グリシジルメタクリレート共重合体、ブチルメタクリレート−グリシジルメタクリレート共重合体、２−ヒドロキシエチルメタクリレート−グリシジルメタクリレート共重合体、（３−エチル−３−オキセタニル）メチルメタクリレート−グリシジルメタクリレート共重合体およびスチレン−グリシジルメタクリレート共重合体が挙げられる。
【０１９６】
これら例の中でも、Ｎ，Ｎ，Ｎ’，Ｎ’−テトラグリシジル−ｍ−キシレンジアミン、１，３−ビス（Ｎ，Ｎ−ジグリシジルアミノメチル）シクロヘキサン、Ｎ，Ｎ，Ｎ’，Ｎ’−テトラグリシジル−４，４’−ジアミノジフェニルメタン、商品名「テクモアＶＧ３１０１Ｌ」、３，４−エポキシシクロヘキセニルメチル−３’，４’−エポキシシクロヘキセンカルボキシレート、Ｎ−フェニルマレイミド−グリシジルメタクリレート共重合体、および２−（３，４−エポキシシクロヘキシル）エチルトリメトキシシランが特に好ましい。
【０１９７】
より体系的には、前記エポキシ化合物としては、例えばグリシジルエーテル、グリシジルエステル、グリシジルアミン、エポキシ基含有アクリル系樹脂、グリシジルアミド、グリシジルイソシアヌレート、鎖状脂肪族型エポキシ化合物、および環状脂肪族型エポキシ化合物が挙げられる。なお、エポキシ化合物はエポキシ基を有する化合物を意味し、エポキシ樹脂はエポキシ基を有する樹脂を意味する。
【０１９８】
グリシジルエーテルとしては、例えばビスフェノールＡ型エポキシ化合物、ビスフェノールＦ型エポキシ化合物、ビスフェノールＳ型エポキシ化合物、ビスフェノール型エポキシ化合物、水素化ビスフェノール−Ａ型エポキシ化合物、水素化ビスフェノール−Ｆ型エポキシ化合物、水素化ビスフェノール−Ｓ型エポキシ化合物、水素化ビスフェノール型エポキシ化合物、臭素化ビスフェノール−Ａ型エポキシ化合物、臭素化ビスフェノール−Ｆ型エポキシ化合物、フェノールノボラック型エポキシ化合物、クレゾールノボラック型エポキシ化合物、臭素化フェノールノボラック型エポキシ化合物、臭素化クレゾールノボラック型エポキシ化合物、ビスフェノールＡノボラック型エポキシ化合物、ナフタレン骨格含有エポキシ化合物、芳香族ポリグリシジルエーテル化合物、ジシクロペンタジエンフェノール型エポキシ化合物、脂環式ジグリシジルエーテル化合物、脂肪族ポリグリシジルエーテル化合物、ポリサルファイド型ジグリシジルエーテル化合物、およびビフェノール型エポキシ化合物が挙げられる。
【０１９９】
グリシジルエステルとしては、例えばジグリシジルエステル化合物およびグリシジルエステルエポキシ化合物が挙げられる。
【０２００】
グリシジルアミンとしては、例えばポリグリシジルアミン化合物が挙げられる。
【０２０１】
エポキシ基含有アクリル系化合物としては、例えばオキシラニルを有するモノマーの単独重合体および共重合体が挙げられる。
【０２０２】
グリシジルアミドとしては、例えばグリシジルアミド型エポキシ化合物が挙げられる。
【０２０３】
鎖状脂肪族型エポキシ化合物としては、例えばアルケン化合物の炭素−炭素二重結合を酸化して得られる、エポキシ基を含有する化合物が挙げられる。
【０２０４】
環状脂肪族型エポキシ化合物としては、例えばシクロアルケン化合物の炭素−炭素二重結合を酸化して得られる、エポキシ基を含有する化合物が挙げられる。
【０２０５】
ビスフェノールＡ型エポキシ化合物としては、例えば８２８、１００１、１００２、１００３、１００４、１００７、１０１０（いずれもジャパンエポキシレジン製）、エポトートＹＤ−１２８（東都化成（株）製）、ＤＥＲ−３３１、ＤＥＲ−３３２、ＤＥＲ−３２４（いずれもダウ・ケミカル日本（株）から購入可）、エピクロン８４０、エピクロン８５０、エピクロン１０５０（いずれもＤＩＣ（株）製）、エポミックＲ−１４０、エポミックＲ−３０１、およびエポミックＲ−３０４（いずれも三井化学（株）製）が挙げられる。
【０２０６】
ビスフェノールＦ型エポキシ化合物としては、例えば８０６、８０７、４００４Ｐ（いずれもジャパンエポキシレジン（株）製）、エポトートＹＤＦ−１７０、エポトートＹＤＦ−１７５Ｓ、エポトートＹＤＦ−２００１（いずれも東都化成（株）製）、ＤＥＲ−３５４（ダウ・ケミカル日本（株）から購入可）、エピクロン８３０、およびエピクロン８３５（いずれもＤＩＣ（株）製）が挙げられる。
【０２０７】
ビスフェノール型エポキシ化合物としては、例えば２，２−ビス（４−ヒドロキシフェニル）−１，１，１，３，３，３−ヘキサフルオロプロパンのエポキシ化物が挙げられる。
【０２０８】
水素化ビスフェノール−Ａ型エポキシ化合物としては、例えばサントートＳＴ−３０００（東都化成（株）製）、リカレジンＨＢＥ−１００（新日本理化（株）製）、およびデナコールＥＸ−２５２（ナガセケムテックス（株）製）が挙げられる。
【０２０９】
水素化ビスフェノール型エポキシ化合物としては、例えば水素化２，２−ビス（４−ヒドロキシフェニル）−１，１，１，３，３，３−ヘキサフルオロプロパンのエポキシ化物が挙げられる。
【０２１０】
臭素化ビスフェノール−Ａ型エポキシ化合物としては、例えば５０５０、５０５１（いずれもジャパンエポキシレジン（株）製）、エポトートＹＤＢ−３６０、エポトートＹＤＢ−４００（いずれも東都化成（株）製）、ＤＥＲ−５３０、ＤＥＲ−５３８（いずれもダウ・ケミカル日本（株）から購入可）、エピクロン１５２、およびエピクロン１５３（いずれもＤＩＣ（株）製）が挙げられる。
【０２１１】
フェノールノボラック型エポキシ化合物としては、例えば１５２、１５４（いずれもジャパンエポキシレジン（株）製）、ＹＤＰＮ−６３８（東都化成（株）製）、ＤＥＮ４３１、ＤＥＮ４３８（いずれもダウ・ケミカル日本（株）から購入可）、エピクロンＮ−７７０（ＤＩＣ（株）製）、ＥＰＰＮ−２０１、およびＥＰＰＮ−２０２（いずれも日本化薬（株）製）が挙げられる。
【０２１２】
クレゾールノボラック型エポキシ化合物としては、例えば１８０Ｓ７５（ジャパンエポキシレジン（株）製）、ＹＤＣＮ−７０１、ＹＤＣＮ−７０２（いずれも東都化成（株）製）、エピクロンＮ−６６５、エピクロンＮ−６９５（いずれもＤＩＣ（株）製）、ＥＯＣＮ−１０２Ｓ、ＥＯＣＮ−１０３Ｓ、ＥＯＣＮ−１０４Ｓ、ＥＯＣＮ−１０２０、ＥＯＣＮ−１０２５、およびＥＯＣＮ−１０２７（いずれも日本化薬（株）製）が挙げられる。
【０２１３】
ビスフェノールＡノボラック型エポキシ化合物としては、例えば１５７Ｓ７０（ジャパンエポキシレジン（株）製）、およびエピクロンＮ−８８０（ＤＩＣ（株）製）が挙げられる。
【０２１４】
ナフタレン骨格含有エポキシ化合物としては、例えばエピクロンＨＰ−４０３２、エピクロンＨＰ−４７００、エピクロンＨＰ−４７７０（いずれもＤＩＣ（株）製）、およびＮＣ−７０００（日本化薬（株）製）が挙げられる。
【０２１５】
芳香族ポリグリシジルエーテル化合物としては、例えばハイドロキノンジグリシジルエーテル（下記式Ｅ１０１）、カテコールジグリシジルエーテル（下記式Ｅ１０２）レゾルシノールジグリシジルエーテル（下記式Ｅ１０３）、トリス（４−グリシジルオキシフェニル）メタン（下記式Ｅ１０５）、１０３１Ｓ、１０３２Ｈ６０（いずれもジャパンエポキシレジン（株）製）、ＴＡＣＴＩＸ−７４２（ダウ・ケミカル日本（株）から購入可）、デナコールＥＸ−２０１（ナガセケムテックス（株）製）、ＤＰＰＮ−５０３、ＤＰＰＮ−５０２Ｈ、ＤＰＰＮ−５０１Ｈ、ＮＣ６０００（いずれも日本化薬（株）製）、テクモアＶＧ３１０１Ｌ（三井化学（株）製）、下記式Ｅ１０６で表される化合物、および下記式Ｅ１０７で表される化合物が挙げられる。
【０２１６】
【化１３９】
0005569095.tif 000140
【０２１７】
ジシクロペンタジエンフェノール型エポキシ化合物としては、例えばＴＡＣＴＩＸ−５５６（ダウ・ケミカル日本（株）から購入可）、およびエピクロンＨＰ−７２００（ＤＩＣ（株）製）が挙げられる。
【０２１８】
脂環式ジグリシジルエーテル化合物としては、例えばシクロヘキサンジメタノールジグリシジルエーテル化合物、およびリカレジンＤＭＥ−１００（新日本理化（株）製）が挙げられる。
【０２１９】
脂肪族ポリグリシジルエーテル化合物としては、例えばエチレングリコールジグリシジルエーテル（下記式Ｅ１０８）、ジエチレングリコールジグリシジルエーテル（下記式Ｅ１０９）、ポリエチレングリコールジグリシジルエーテル、プロピレングリコールジグリシジルエーテル（下記式Ｅ１１０）、トリプロピレングリコールジグリシジルエーテル（下記式Ｅ１１１）、ポリプロピレングリコールジグリシジルエーテル、ネオペンチルグリコールジグリシジルエーテル（下記式Ｅ１１２）、１，４−ブタンジオールジグリシジルエーテル（下記式Ｅ１１３）、１，６−ヘキサンジオールジグリシジルエーテル（下記式Ｅ１１４）、ジブロモネオペンチルグリコールジグリシジルエーテル（下記式Ｅ１１５）、デナコールＥＸ−８１０、デナコールＥＸ−８５１、デナコールＥＸ−８３０１、デナコールＥＸ−９１１、デナコールＥＸ−９２０、デナコールＥＸ−９３１、デナコールＥＸ−２１１、デナコールＥＸ−２１２、デナコールＥＸ−３１３（いずれもナガセケムテックス（株）製）、ＤＤ−５０３（（株）ＡＤＥＫＡ製）、リカレジンＷ−１００（新日本理化（株）製）、１，３，５，６−テトラグリシジル−２，４−ヘキサンジオール（下記式Ｅ１１６）、グリセリンポリグリシジルエーテル、ソルビトールポリグリシジルエーテル、トリメチロールプロパンポリグリシジルエーテル、ペンタエリスリトールポリグリシジルエーテル、デナコールＥＸ−３１３、デナコールＥＸ−６１１、デナコールＥＸ−３２１、およびデナコールＥＸ−４１１（いずれもナガセケムテックス（株）製）が挙げられる。
【０２２０】
【化１４０】
0005569095.tif 000141
【０２２１】
ポリサルファイド型ジグリシジルエーテル化合物としては、例えばＦＬＤＰ−５０、およびＦＬＤＰ−６０（いずれも東レチオコール（株）製）が挙げられる。
【０２２２】
ビフェノール型エポキシ化合物としては、例えばＹＸ−４０００、ＹＬ−６１２１Ｈ（いずれもジャパンエポキシレジン（株）製）、ＮＣ−３０００Ｐ、およびＮＣ−３０００Ｓ（いずれも日本化薬（株）製）が挙げられる。
【０２２３】
ジグリシジルエステル化合物としては、例えばジグリシジルテレフタレート（下記式１１７）、ジグリシジルフタレート（下記式Ｅ１１８）、ビス（２−メチルオキシラニルメチル）フタレート（下記式Ｅ１１９）、下記式Ｅ１２１で表される化合物、下記式Ｅ１２２で表される化合物、および下記式Ｅ１２３で表される化合物が挙げられる。
【０２２４】
【化１４１】
0005569095.tif 000142
【０２２５】
グリシジルエステルエポキシ化合物としては、例えば８７１、８７２（いずれもジャパンエポキシレジン（株）製）、エピクロン２００、エピクロン４００（いずれもＤＩＣ（株）製）、デナコールＥＸ−７１１、およびデナコールＥＸ−７２１（いずれもナガセケムテックス（株）製）が挙げられる。
【０２２６】
ポリグリシジルアミン化合物としては、例えばＮ，Ｎ−ジグリシジルアニリン（下記式Ｅ１２４）、Ｎ，Ｎ−ジグリシジル−ｏ−トルイジン（下記式Ｅ１２５）、Ｎ，Ｎ−ジグリシジル−ｍ−トルイジン（下記式Ｅ１２６）、Ｎ，Ｎ−ジグリシジル−２，４，６−トリブロモアニリン（下記式Ｅ１２７）、３−（Ｎ，Ｎ−ジグリシジル）アミノプロピルトリメトキシシラン（下記式Ｅ１２８）、Ｎ，Ｎ，Ｏ−トリグリシジル−ｐ−アミノフェノール（下記式Ｅ１２９）、Ｎ，Ｎ，Ｏ−トリグリシジル−ｍ−アミノフェノール（下記式Ｅ１３０）、Ｎ，Ｎ，Ｎ’，Ｎ’−テトラグリシジル−ｍ−キシリレンジアミン（ＴＥＴＲＡＤ−Ｘ（三菱ガス化学（株）製）、下記式Ｅ１３２）、１，３−ビス（Ｎ，Ｎ−ジグリシジルアミノメチル）シクロヘキサン（ＴＥＴＲＡＤ−Ｃ（三菱ガス化学（株）製）、下記式Ｅ１３３）、１，４−ビス（Ｎ，Ｎ−ジグリシジルアミノメチル）シクロヘキサン（下記式Ｅ１３４）、１，３−ビス（Ｎ，Ｎ−ジグリシジルアミノ）シクロヘキサン（下記式Ｅ１３５）、１，４−ビス（Ｎ，Ｎ−ジグリシジルアミノ）シクロヘキサン（下記式Ｅ１３６）、１，３−ビス（Ｎ，Ｎ−ジグリシジルアミノ）ベンゼン（下記式Ｅ１３７）、１，４−ビス（Ｎ，Ｎ−ジグリシジルアミノ）ベンゼン（下記式Ｅ１３８）、２，６−ビス（Ｎ，Ｎ−ジグリシジルアミノメチル）ビシクロ［２．２．１］ヘプタン（下記式Ｅ１３９）、Ｎ，Ｎ，Ｎ’，Ｎ’−テトラグリシジル−４，４’−ジアミノジシクロヘキシルメタン（下記式Ｅ１４０）、２，２’−ジメチル−（Ｎ，Ｎ，Ｎ’，Ｎ’−テトラグリシジル）−４，４’−ジアミノビフェニル（下記式Ｅ１４１）、Ｎ，Ｎ，Ｎ’，Ｎ’−テトラグリシジル−４，４’−ジアミノジフェニルエーテル（下記式Ｅ１４２）、１，３，５−トリス（４−（Ｎ，Ｎ−ジグリシジル）アミノフェノキシ）ベンゼン（下記式Ｅ１４３）、２，４，４’−トリス（Ｎ，Ｎ−ジグリシジルアミノ）ジフェニルエーテル（下記式Ｅ１４４）、トリス（４−（Ｎ，Ｎ−ジグリシジル）アミノフェニル）メタン（下記式Ｅ１４５）、３，４，３’，４’−テトラキス（Ｎ，Ｎ−ジグリシジルアミノ）ビフェニル（下記式Ｅ１４６）、３，４，３’，４’−テトラキス（Ｎ，Ｎ−ジグリシジルアミノ）ジフェニルエーテル（下記式Ｅ１４７）、下記式Ｅ１４８で表される化合物、および下記式Ｅ１４９で表される化合物が挙げられる。
【０２２７】
【化１４２】
0005569095.tif 000143
【０２２８】
【化１４３】
0005569095.tif 000144
【０２２９】
【化１４４】
0005569095.tif 000145
【０２３０】
オキシラニルを有するモノマーの単独重合体としては、例えばポリグリシジルメタクリレートが挙げられる。前記オキシラニルを有するモノマーの共重合体としては、例えばＮ−フェニルマレイミド−グリシジルメタクリレート共重合体、Ｎ−シクロヘキシルマレイミド−グリシジルメタクリレート共重合体、ベンジルメタクリレート−グリシジルメタクリレート共重合体、ブチルメタクリレート−グリシジルメタクリレート共重合体、２−ヒドロキシエチルメタクリレート−グリシジルメタクリレート共重合体、（３−エチル−３−オキセタニル）メチルメタクリレート−グリシジルメタクリレート共重合体、およびスチレン−グリシジルメタクリレート共重合体が挙げられる。
【０２３１】
オキシラニルを有するモノマーとしては、例えばグリシジル（メタ）アクリレート、３，４−エポキシシクロヘキシル（メタ）アクリレート、およびメチルグリシジル（メタ）アクリレートが挙げられる。
【０２３２】
オキシラニルを有するモノマーの共重合体における前記オキシラニルを有するモノマー以外の他のモノマーとしては、例えば（メタ）アクリル酸、メチル（メタ）アクリレート、エチル（メタ）アクリレート、イソプロピル（メタ）アクリレート、ブチル（メタ）アクリレート、ｉｓｏ−ブチル（メタ）アクリレート、ｔ−ブチル（メタ）アクリレート、シクロヘキシル（メタ）アクリレート、ベンジル（メタ）アクリレート、２−ヒドロキシエチル（メタ）アクリレート、２−ヒドロキシプロピル（メタ）アクリレート、スチレン、メチルスチレン、クロルメチルスチレン、（３−エチル−３−オキセタニル）メチル（メタ）アクリレート、Ｎ−シクロヘキシルマレイミド、およびＮ−フェニルマレイミドが挙げられる。
【０２３３】
グリシジルイソシアヌレートとしては、例えば１，３，５−トリグリシジル−１，３，５−トリアジン−２，４，６−（１Ｈ，３Ｈ，５Ｈ）−トリオン（下記式Ｅ１５０）、１，３−ジグリシジル−５−アリル−１，３，５−トリアジン−２，４，６−（１Ｈ，３Ｈ，５Ｈ）−トリオン（下記式Ｅ１５１）、およびグリシジルイソシアヌレート型エポキシ樹脂が挙げられる。
【０２３４】
【化１４５】
0005569095.tif 000146
【０２３５】
鎖状脂肪族型エポキシ化合物としては、例えばエポキシ化ポリブタジエン、およびエポリードＰＢ３６００（ダイセル化学工業（株）製）が挙げられる。
【０２３６】
環状脂肪族型エポキシ化合物としては、例えば２−メチル−３，４−エポキシシクロヘキシルメチル−２’−メチル−３’，４’−エポキシシクロヘキシルカルボキシレート（下記式Ｅ１５３）、２，３−エポキシシクロペンタン−２’，３’−エポキシシクロペンタンエーテル（下記式Ｅ１５４）、ε−カプロラクトン変性３，４−エポキシシクロヘキシルメチル−３’，４’−エポキシシクロヘキサンカルボキレート、１，２：８，９−ジエポキシリモネン（セロキサイド３０００（ダイセル化学工業（株）製）、3、4-エポキシシクロヘキセニルメチル-3、'4'-エポキシシクロヘキセンカルボキシレート（セロキサイド２０２１Ｐ（ダイセル化学工業（株）製）、下記式Ｅ１５５）、下記式Ｅ１５６で表される化合物、ＣＹ−１７５、ＣＹ−１７７、ＣＹ−１７９（いずれもＣＩＢＡ−ＧＥＩＧＹ  Ｌｔｄ．製）、ＥＨＰＤ−３１５０（ダイセル化学工業（株）製）、および環状脂肪族型エポキシ樹脂が挙げられる。
【０２３７】
【化１４６】
0005569095.tif 000147
【０２３８】
本発明の液晶配向剤は各種添加剤をさらに含有していてもよい。各種添加剤としては、例えばポリアミック酸およびその誘導体以外のポリマー、および低分子化合物が挙げられ、それぞれの目的に応じて選択して使用することができる。このポリマーとしては、有機溶剤に可溶性のポリマーが挙げられる。このようなポリマーを本発明の液晶配向剤に添加することは、形成される液晶配向膜の電気特性や配向性を制御する観点から好ましい。該ポリマーとしては、例えばポリアミド、ポリウレタン、ポリウレア、ポリエステル、ポリエポキサイド、ポリエステルポリオール、シリコーン変性ポリウレタン、およびシリコーン変性ポリエステルが挙げられる。
【０２３９】
低分子化合物としては、例えば１）塗布性の向上を望むときにはこの目的に沿った界面活性剤、２）帯電防止の向上を必要とするときは帯電防止剤、３）基板との密着性や耐ラビング性の向上を望むときにはシランカップリング剤やチタン系のカップリング剤、また、４）低温でイミド化を進行させる場合はイミド化触媒が挙げられる。
【０２４０】
シランカップリング剤としては、例えばビニルトリメトキシシラン、ビニルトリエトキシシラン、Ｎ−（２−アミノエチル）−３−アミノプロピルメチルジメトキシシラン、Ｎ−（２−アミノエチル）−３−アミノプロピルメチルトリメトキシシラン、パラアミノフェニルトリメトキシシラン、パラアミノフェニルトリエトキシシラン、メタアミノフェニルトリメトキシシラン、メタアミノフェニルトリエトキシシラン、３−アミノプロピルトリメトキシシラン、３−アミノプロピルトリエトキシシラン、３−クロロプロピルメチルジメトキシシラン、３−クロロプロピルトリメトキシシラン、３−メタクリロキシプロピルトリメトキシシラン、３−メルカプトプロピルトリメトキシシラン、Ｎ−（１，３−ジメチルブチリデン）−３−（トリエトキシシリル）−１−プロピルアミン、およびＮ，Ｎ’−ビス［３−（トリメトキシシリル）プロピル］エチレンジアミンが挙げられる。
【０２４１】
イミド化触媒としては、例えばトリメチルアミン、トリエチルアミン、トリプロピルアミン、トリブチルアミン等の脂肪族アミン類；Ｎ，Ｎ−ジメチルアニリン、Ｎ，Ｎ−ジエチルアニリン、メチル置換アニリン、ヒドロキシ置換アニリン等の芳香族アミン類；ピリジン、メチル置換ピリジン、ヒドロキシ置換ピリジン、キノリン、メチル置換キノリン、ヒドロキシ置換キノリン、イソキノリン、メチル置換イソキノリン、ヒドロキシ置換イソキノリン、イミダゾール、メチル置換イミダゾール、ヒドロキシ置換イミダゾール等の環式アミン類が挙げられる。前記イミド化触媒は、Ｎ，Ｎ−ジメチルアニリン、ｏ−ヒドロキシアニリン、ｍ−ヒドロキシアニリン、ｐ−ヒドロキシアニリン、ｏ−ヒドロキシピリジン，ｍ−ヒドロキシピリジン、ｐ−ヒドロキシピリジン、およびイソキノリンから選ばれる１種または２種以上であることが好ましい。
【０２４２】
本発明の液晶配向剤は、液晶配向剤の塗布性やポリアミック酸の濃度を調整する観点から、溶剤をさらに含有していてもよい。溶剤は、ポリマー成分を溶解する能力を持った溶剤であれば格別制限なく適用可能である。溶剤は、ポリアミック酸、可溶性ポリイミド等のポリマー成分の製造工程や用途面で通常使用されている溶剤を広く含み、使用目的に応じて適宜選択できる。溶剤は１種でも２種以上の混合溶剤であってもよい。このような溶剤としては、前記ポリアミック酸の親溶剤や、塗布性改善を目的とした他の溶剤が挙げられる。
【０２４３】
ポリアミック酸に対し親溶剤である非プロトン性極性有機溶剤としては、Ｎ−メチル−２−ピロリドン、ジメチルイミダゾリジノン、Ｎ−メチルカプロラクタム、Ｎ−メチルプロピオンアミド、Ｎ，Ｎ−ジメチルアセトアミド、ジメチルスルホキシド、Ｎ，Ｎ−ジメチルホルムアミド、Ｎ，Ｎ−ジエチルホルムアミド、ジエチルアセトアミド、γ−ブチロラクトン等のラクトンが挙げられる。
【０２４４】
塗布性改善等を目的とした他の溶剤の例としては、乳酸アルキル、３−メチル−３−メトキシブタノール、テトラリン、イソホロン、エチレングリコールモノアルキルエーテル（例えば、エチレングリコールモノブチルエーテル）、ジエチレングリコールモノアルキルエーテル（例えば、ジエチレングリコールモノエチルエーテル）、エチレングリコールモノアルキルエーテルアセテート、エチレングリコールモノフェニルエーテルアセテート、トリエチレングリコールモノアルキルエーテル、プロピレングリコールモノアルキルエーテル（例えば、プロピレングリコールモノメチルエーテル、プロピレングリコールモノブチルエーテル）、マロン酸ジアルキル（例えば、マロン酸ジエチル）、ジプロピレングリコールモノアルキルエーテル（例えば、ジプロピレングリコールモノメチルエーテル）、およびこれらの化合物の末端ＯＨ基をエステル化したアセテート類が挙げられる。
【０２４５】
これらのうち特に好ましい溶剤は、Ｎ−メチル−２−ピロリドン、Ｎ，Ｎ−ジメチルアセトアミド、ジメチルイミダゾリジノン、γ−ブチロラクトン、エチレングリコールモノブチルエーテル、ジエチレングリコールモノエチルエーテル、プロピレングリコールモノブチルエーテル、プロピレングリコールモノメチルエーテル、およびジプロピレングリコールモノメチルエーテルである。
【０２４６】
本発明において液晶配向剤中のポリアミック酸を含むポリマー成分の濃度は、特に限定されないが、前述のように０．１〜４０重量％が好ましい。該液晶配向剤を基板に塗布するときには、膜厚調整のため含有されているポリマー成分を予め溶剤により希釈する操作が必要とされることがある。このとき液晶配向剤に対して溶剤を容易に混合するのに適した粘度に液晶配向剤の粘度を調整する観点から、ポリマー成分の濃度は４０重量％以下であることが好ましい。
【０２４７】
また液晶配向剤中におけるポリマー成分の濃度は、液晶配向剤の塗布方法に応じて調整される場合もある。液晶配向剤の塗布方法がスピンナー法や印刷法のときには、膜厚を良好に保つために、ポリマー成分の濃度を通常１０重量％以下とすることが多い。その他の塗布方法、例えばディッピング法やインクジェット法では更に濃度を低くすることもあり得る。ポリマー成分の濃度が０．１重量％以上であると、得られる液晶配向膜の膜厚が最適となり易い。従って、ポリマー成分の濃度は、通常のスピンナー法や印刷法等では０．１重量％以上、好ましくは０．５〜１０重量％である。しかしながら、液晶配向剤の塗布方法によっては、更に低い濃度で使用してもよい。
【０２４８】
［液晶配向膜］
液晶配向膜の作製に用いる場合において、本発明の液晶配向剤の粘度は、この液晶配向剤の膜を形成する手段や方法に応じて決めることができる。例えば、印刷機を用いて液晶配向剤の膜を形成する場合は、十分な膜厚を得る観点から５ｍＰａ・ｓ以上であることが好ましく、また印刷ムラを抑制する観点から１００ｍＰａ・ｓ以下であることが好ましく、より好ましくは１０〜８０ｍＰａ・ｓである。スピンコートによって液晶配向剤を塗布して液晶配向剤の膜を形成する場合は、同様の観点から、５〜２００ｍＰａ・ｓであることが好ましく、より好ましくは１０〜１００ｍＰａ・ｓである。液晶配向剤の粘度は、溶剤による希釈や攪拌を伴う養生によって小さくすることができる。
【０２４９】
本発明の液晶配向膜は、前述した本発明の液晶配向剤の塗膜が加熱されて形成される膜である。本発明の液晶配向膜は、液晶配向剤から液晶配向膜を作製する通常の方法によって得ることができ、例えば本発明の液晶配向膜は、本発明の液晶配向剤の塗膜を形成する工程と、これを加熱して焼成する工程とによって得ることができる。本発明の液晶配向膜については、必要に応じて、前記焼成工程で得られる膜をラビング処理してもよい。
【０２５０】
塗膜は通常の液晶配向膜の作製と同様に、液晶表示素子における基板に本発明の液晶配向剤を塗布することによって形成することができる。基板には、ＩＴＯ（Ｉｎｄｉｕｍ  ＴｉｎＯｘｉｄｅ）電極等の電極やカラーフィルタ等が設けられていてもよいガラス製の基板が挙げられる。
【０２５１】
液晶配向剤を基板に塗布する方法としてはスピンナー法、印刷法、ディッピング法、滴下法、インクジェット法等が一般に知られている。これらの方法は本発明においても同様に適用可能である。
【０２５２】
塗膜の焼成はポリアミック酸が脱水・閉環反応を呈するのに必要な条件で行うことができる。塗膜の焼成はオーブンまたは赤外炉の中で加熱処理する方法、ホットプレート上で加熱処理する方法等が一般に知られている。これらの方法も本発明において同様に適用可能である。一般に１５０〜３００℃程度の温度で１分間〜３時間行うことが好ましい。
【０２５３】
ラビング処理は、通常の液晶配向膜の配向処理のためのラビング処理と同様に行うことができ、本発明の液晶配向膜において十分なリタデーションが得られる条件であればよい。特に好ましい条件は、毛足押し込み量０．２〜０．８ｍｍ、ステージ移動速度５〜２５０ｍｍ／ｓｅｃ、ローラー回転速度５００〜２，０００ｒｐｍである。液晶配向膜の配向処理方法としては、ラビング法の他に、光配向法や転写法等が一般に知られている。本発明の効果が得られる範囲において、これらの他の配向処理方法をラビング処理において併用してもよい。
【０２５４】
本発明の液晶配向膜は、前述した工程以外の他の工程をさらに含む方法によって好適に得られる。このような他の工程としては、前記塗膜を乾燥させる工程や、ラビング処理前後の膜を洗浄液で洗浄する工程等が挙げられる。
【０２５５】
乾燥工程は、焼成工程と同様に、オーブンまたは赤外炉の中で加熱処理する方法、ホットプレート上で加熱処理する方法等が一般に知られている。これらの方法も乾燥工程に同様に適用可能である。乾燥工程は溶剤の蒸発が可能な範囲内の温度で実施することが好ましく、焼成工程における温度に対して比較的低い温度で実施することがより好ましい。
【０２５６】
配向処理の前後における液晶配向膜の洗浄液による洗浄方法としては、ブラッシング、ジェットスプレー、蒸気洗浄または超音波洗浄等が挙げられる。これらの方法は単独で行ってもよいし、併用してもよい。洗浄液としては純水または、メチルアルコール、エチルアルコール、イソプロピルアルコール等の各種アルコール類、ベンゼン、トルエン、キシレン等の芳香族炭化水素類、塩化メチレン等のハロゲン系溶剤、アセトン、メチルエチルケトン等のケトン類を用いることができるが、これらに限定されるものではない。もちろん、これらの洗浄液は十分に精製された不純物の少ないものが用いられる。このような洗浄方法は、本発明の液晶配向膜の形成における前記洗浄工程にも適用することができる。
【０２５７】
本発明の液晶配向膜の膜厚は、特に限定されないが、１０〜３００ｎｍであることが好ましく、３０〜１５０ｎｍであることがより好ましい。本発明の液晶配向膜の膜厚は、段差計やエリプソメータ等の公知の膜厚測定装置によって測定することができる。
【０２５８】
［液晶表示素子］
本発明の液晶表示素子は、一対の基板と、この一対の基板の間に形成される液晶層、液晶層に電圧を印加する電極、および液晶分子を所定の方向に配向させる本発明の液晶配向膜を有する。
【０２５９】
基板には前述したガラス製の基板を用いることができ、電極にはＩＴＯ電極を用いることができる。液晶層は液晶配向膜面を内側にした基板間に密封される液晶組成物によって形成される。
【０２６０】
使用する液晶組成物には、特に制限はなく、誘電率異方性が正または負の各種の液晶組成物を用いることができる。誘電率異方性が正の好ましい液晶組成物には、特許第３０８６２２８号公報、特許第２６３５４３５号公報、特表平５−５０１７３５号公報、特開平８−１５７８２６号公報、特開平８−２３１９６０号公報、特開平９−２４１６４４号公報（ＥＰ８８５２７２Ａ１明細書）、特開平９−３０２３４６号公報（ＥＰ８０６４６６Ａ１明細書）、特開平８−１９９１６８号公報（ＥＰ７２２９９８Ａ１明細書）、特開平９−２３５５５２号公報、特開平９−２５５９５６号公報、特開平９−２４１６４３号公報（ＥＰ８８５２７１Ａ１明細書）、特開平１０−２０４０１６号公報（ＥＰ８４４２２９Ａ１明細書）、特開平１０−２０４４３６号公報、特開平１０−２３１４８２号公報、特開２０００−０８７０４０公報、特開２００１−４８８２２公報等に開示されている液晶組成物が挙げられる。
【０２６１】
誘電率異方性が負の好ましい液晶組成物には、特開昭５７−１１４５３２号公報、特開平２−４７２５号公報、特開平４−２２４８８５号公報、特開平８−４０９５３号公報、特開平８−１０４８６９号公報、特開平１０−１６８０７６号公報、特開平１０−１６８４５３号公報、特開平１０−２３６９８９号公報、特開平１０−２３６９９０号公報、特開平１０−２３６９９２号公報、特開平１０−２３６９９３号公報、特開平１０−２３６９９４号公報、特開平１０−２３７０００号公報、特開平１０−２３７００４号公報、特開平１０−２３７０２４号公報、特開平１０−２３７０３５号公報、特開平１０−２３７０７５号公報、特開平１０−２３７０７６号公報、特開平１０−２３７４４８号公報（ＥＰ９６７２６１Ａ１明細書）、特開平１０−２８７８７４号公報、特開平１０−２８７８７５号公報、特開平１０−２９１９４５号公報、特開平１１−０２９５８１号公報、特開平１１−０８００４９号公報、特開２０００−２５６３０７公報、特開２００１−０１９９６５公報、特開２００１−０７２６２６公報、特開２００１−１９２６５７公報等に開示されている液晶組成物が挙げられる。
【０２６２】
これらの誘電率異方性が正または負の液晶組成物に１種以上の光学活性化合物を添加して使用することも何ら差し支えない。
【０２６３】
本発明の液晶表示素子は、種々の電界方式用の液晶表示素子を形成することができる。このような電界方式用の液晶表示素子には、前記基板の表面に対して水平方向に前記電極が前記液晶層に電圧を印加する横電界方式用の液晶表示素子や、前記基板の表面に対して垂直方向に前記電極が前記液晶層に電圧を印加する縦電界方式用の液晶表示素子が挙げられる。
【０２６４】
横電界方式用の液晶表示素子は、比較的大きなプレチルト角を発現しなくてもよい。従って、横電界方式用の液晶表示素子には、非側鎖型ジアミンを用いて得られる非側鎖型ポリアミック酸を含有する液晶配向剤から形成される液晶配向膜が好適に用いられる。
【０２６５】
縦電界方式用の液晶表示素子は、比較的大きなプレチルト角の発現を要する。従って、縦電界方式用の液晶表示素子には、側鎖型ジアミンまたはこれを含むジアミン混合物を用いて得られる側鎖型ポリアミック酸を含有する液晶配向剤から形成される液晶配向膜が好適に用いられる。
【０２６６】
このように、本発明の液晶配向剤を原料として作製される液晶配向膜は、その原料であるポリマーを適宜選択することにより、種々の表示駆動方式の液晶表示素子に適用させることができる。
【０２６７】
本発明の液晶表示素子は、前述した構成要素以外の要素をさらに有していてもよい。このような他の構成要素として、本発明の液晶表示素子には、偏光板（偏光フィルム）、波長板、光散乱フィルム、駆動回路等の、液晶表示素子に通常使用される構成要素が実装されてもよい。
【実施例】
【０２６８】
以下、本発明を実施例により説明する。なお、実施例において用いる化合物は次の通りである。
【０２６９】
＜テトラカルボン酸二無水物＞
酸無水物（１）：ピロメリット酸二無水物
酸無水物（１９）：１，２，３，４−シクロブタンテトラカルボン酸二無水物
【０２７０】
＜ジアミン＞
ジアミン（Ｎ−１）：ビス−４−（Ｎ，Ｎ’−（４−アミノフェニル）アミノフェニル）メタン
ジアミン（Ｎ−３）：１，３−ビス−４−（Ｎ，Ｎ’−（４−アミノフェニル）アミノフェニル）プロパン
ジアミン（Ｖ−１）：４，４’−ジアミノジフェニルメタン 
ジアミン（Ｖ−７）：４，４’−ジアミノ−１，２−ジフェニルエタン
ジアミン（ＸＩＩ−２−１）：１，１−ビス[４−（４−アミノフェニル）メチルフェニル] −４−ｎ−ヘプチルシクロヘキサン
ジアミン（ＸＩＩ−４−１）：１，１−ビス［４−（４−アミノフェノキシ）フェニル−４−（トランス−４−ｎ−ペンチルシクロヘキシル）シクロヘキサン
【０２７１】
＜溶剤＞
ＮＭＰ：Ｎ−メチル−２−ピロリドン 
ＢＣ  ：ブチルセロソルブ（エチレングリコールモノブチルエーテル）
【０２７２】
＜添加剤＞
化合物：ビス［４−（アリルビシクロ［２．２．１］ヘプト−５−エン−２，３−ジカルボキシイミド）フェニル］メタン：ＢＡＮＩ−Ｍ
化合物：４，４’−メチレンビス（Ｎ，Ｎ−ジヒドロキシエチレンアクリレートアニリン）：ＭＨＡ
化合物：２−（３，４−エポキシシクロヘキシル）エチルトリメトキシシラン：ＥＨＳ
【０２７３】
＜１．ジアミンの合成＞
［１，３−ビス−４−（Ｎ，Ｎ’−（４−アミノフェニル）アミノフェニル）プロパン：（Ｎ−３）の合成］
第一段：１，３−ビス−４−（Ｎ，Ｎ’−（４−ニトロフェニル）アミノフェニル）プロパンの合成
【化１４７】
0005569095.tif 000148
【０２７４】
５００ｍＬ３つ口フラスコに、Journal of Organic Chemistry(1958),23,487-488に記載の方法に従い合成した１，３−ビス（４−アミノフェニル）プロパン１０ｇ（４４．２ｍｍｏｌ）、４−ブロモニトロベンゼン１７．９ｇ（８８．４ｍｍｏｌ）、酢酸パラジウム（II）２．０ｇ（８．８４ｍｍｏｌ）、２−（ジイソプロピルフォスフィノ）ビフェニル２．４ｇ（８．８４ｍｍｏｌ）および炭酸カリウム１４．７ｇ（１０６．１ｍｍｏｌ）を入れ、トルエン２００ｍＬを加えた。この溶液を２０時間加熱還流し、得られた反応溶液を純水３００ｍＬにあけ、酢酸エチル３００ｍＬで抽出した。この有機層を純水３００ｍＬで2回洗浄し、無水硫酸マグネシウムで乾燥させた。硫酸マグネシウムをろ過して除去し、溶媒を減圧留去して粗結晶を得た。この粗結晶をトルエン／酢酸エチル＝５／１（容積比）で再結晶して、１，３−ビス−４−（Ｎ，Ｎ’−（４−ニトロフェニル）アミノフェニル）プロパンを得た（収量１４．７ｇ、収率７１％）。
【０２７５】
第二段：ニトロ基の還元
【化１４８】
0005569095.tif 000149
１Ｌオートクレーブ反応管に、得られた１，３−ビス−４−（Ｎ，Ｎ’−（４−ニトロフェニル）アミノフェニル）プロパン１４．７ｇ（３１．４ｍｍｏｌ）、Ｐｄ／Ｃ粉末１．５ｇを入れ、酢酸エチル１５０ｍＬおよびエタノール１５０ｍＬを加えた。水素圧８ｋｇｆ／ｃｍ２、室温で12時間反応させた後、Ｐｄ／Ｃ粉末をろ過して除去し、溶媒を減圧留去した。残渣をカラムクロマトグラフィー（ジクロロメタン／メタノール＝１０／１（ｖ／ｖ））で分離精製し、得られた粗結晶をトルエン／酢酸エチル＝２０／１（ｖ／ｖ）で再結晶して、１，３−ビス−４−（Ｎ，Ｎ’−（４−アミノフェニル）アミノフェニル）プロパンを得た（収量１０．６ｇ、収率８３％）。
融点；１４８．７−１５１．５℃
1H-NMR(DMSO, ppm): 1.73-1.79(-CH2-, 2H, m), 2.43-2.46(-CH2-, 4H, t, J=7.65Hz), 4.74(-NH2, 4H, br.s), 6.52-6.55(arm.H, 4H, q, J=8.6Hz), 6.72-6.74(arm.H, 4H, d, J=8.5Hz), 6.80-6.83(arm.H, 4H, q, J=8.6Hz), 6.93-6.95(arm.H, 4H, d, J=8.4Hz), 7.34(>NH, 2H, br.s).
【０２７６】
＜２．ポリアミック酸の合成＞
[合成例１]
温度計、攪拌機、原料投入仕込み口および窒素ガス導入口を備えた１００ｍＬの四つ口フラスコに化合物（Ｎ−１）を３．８８５ｇ、および脱水ＮＭＰ４０．０ｇを入れ、乾燥窒素気流下攪拌溶解した。次いで化合物（１）を１．１１４ｇ、化合物（１９）を１．００１ｇおよび脱水ＮＭＰ４０．０ｇを入れ、室温で１５時間反応させた。得られた溶液に、ＢＣ１４．０ｇを加えて、固形分濃度が６重量％のポリアミック酸溶液を得た。このポリアミック酸をＰＡ１とする。ＰＡ１の重量平均分子量は８０２００であった。
【０２７７】
ポリアミック酸の重量平均分子量は、得られたポリアミック酸をリン酸−ＤＭＦ混合溶液（リン酸／ＤＭＦ＝０．６／１００：重量比）でポリアミック酸濃度が約２重量％になるように希釈し、２６９５セパレーションモジュール・２４１４示差屈折計（Ｗａｔｅｒｓ製）を用いて、上記混合溶液を展開剤としてＧＰＣ法により測定し、ポリスチレン換算することにより求めた。なお、カラムはＨＳＰｇｅｌ  ＲＴ  ＭＢ−Ｍ（Ｗａｔｅｒｓ製）を使用し、カラム温度５０℃、流速０．４０ｍＬ／ｍｉｎの条件で測定した。
【０２７８】
［合成例２〜９］
表１に示したようにテトラカルボン酸二無水物およびジアミンを変更した以外は、合成例１に準拠してポリアミック酸溶液（ＰＡ２）〜（ＰＡ９）を調製した。合成例１を含めて、結果を表１にまとめた。
【０２７９】
【表１】
0005569095.tif 000150
【０２８０】
［実施例１］
＜２．液晶表示素子の作製＞
合成例１で合成した固形分濃度６重量％のポリアミック酸溶液（ＰＡ１）を、ＮＭＰ／ＢＣ＝４／１（重量比）の混合溶剤を加えて固形分濃度４重量％に希釈して液晶配向剤とした。得られた液晶配向剤を用いて下記の通り液晶表示素子を作製した。
【０２８１】
＜液晶表示素子の作製方法＞
液晶配向剤を２枚のＩＴＯ電極付きガラス基板にスピンナーにて塗布し、膜厚７０ｎｍの膜を形成した。塗膜後８０℃にて約１分間加熱乾燥した後、２１０℃にて１５分間加熱処理して液晶配向膜を形成した。次いで、液晶配向膜が形成された基板の表面をラビング装置にてラビング処理して配向処理を行った。その後、液晶配向膜を超純水中で５分間超音波洗浄してから１２０℃のオーブンで３０分間乾燥した。
【０２８２】
一方のガラス基板に４μｍのギャップ材を散布し、液晶配向膜を形成した面を内側にしてラビング方向が逆平行になるように対向配置させた後、エポキシ系シール剤でシールして、ギャップ４μｍのアンチパラレルセルを作製した。該セルに、下記の液晶組成物を注入し、注入口をＵＶ硬化型封止剤で封止した。次いで、１１０℃で３０分間加熱処理を行い、評価用の液晶表示素子を作製した。
【０２８３】
【化１４９】
0005569095.tif 000151
【０２８４】
［実施例２］
合成例２で合成した固形分濃度６重量％のポリアミック酸溶液（ＰＡ２）を、ＮＭＰ／ＢＣ＝４／１（重量比）の混合溶剤を加えて固形分濃度４重量％に希釈して液晶配向剤とした。得られた液晶配向剤を用いて、実施例１に準じた方法で液晶表示素子を作製した。
【０２８５】
［実施例３］
合成例３で合成した固形分濃度６重量％のポリアミック酸溶液（ＰＡ３）を、ＮＭＰ／ＢＣ＝４／１（重量比）の混合溶剤を加えて固形分濃度４重量％に希釈して液晶配向剤とした。得られた液晶配向剤を用いて、実施例１に準じた方法で液晶表示素子を作製した。
【０２８６】
［実施例４］
合成例４で合成した固形分濃度６重量％のポリアミック酸溶液（ＰＡ４）を、ＮＭＰ／ＢＣ＝４／１（重量比）の混合溶剤を加えて固形分濃度４重量％に希釈して液晶配向剤とした。得られた液晶配向剤を用いて、実施例１に準じた方法で液晶表示素子を作製した。
【０２８７】
［実施例５］
合成例１で合成した固形分濃度６重量％のポリアミック酸溶液（ＰＡ１）と合成例７で合成した濃度６重量％のポリアミック酸溶液（ＰＡ７）とを重量比２／８で混合した。得られた混合物にＮＭＰ／ＢＣ＝１／１（重量比）の混合溶媒を加えて固形分濃度４重量％に希釈して液晶配向剤とした。得られた液晶配向剤を用いて、実施例１に準じた方法で液晶表示素子を作製した。
【０２８８】
［実施例６］
合成例１で合成した固形分濃度６重量％のポリアミック酸溶液（ＰＡ１）と合成例７で合成した濃度６重量％のポリアミック酸溶液（ＰＡ７）とを重量比８／２で混合した。得られた混合物にＮＭＰ／ＢＣ＝１／１（重量比）の混合溶媒を加えて固形分濃度４重量％に希釈して液晶配向剤とした。得られた液晶配向剤を用いて、実施例１に準じた方法で液晶表示素子を作製した。
【０２８９】
［実施例７］
合成例１で合成した固形分濃度６重量％のポリアミック酸溶液（ＰＡ１）と合成例６で合成した固形分濃度６重量％のポリアミック酸溶液（ＰＡ６）とを重量比２／８で混合した。得られた混合物にＮＭＰ／ＢＣ＝１／１（重量比）の混合溶媒を加えて固形分濃度４重量％に希釈して液晶配向剤とした。得られた液晶配向剤を用いて、実施例１に準じた方法で液晶表示素子を作製した。
【０２９０】
［実施例８］
合成例３で合成した固形分濃度６重量％のポリアミック酸溶液（ＰＡ３）と合成例８で合成した固形分濃度６重量％のポリアミック酸溶液（ＰＡ８）とを重量比２／８で混合した。得られた混合物にＮＭＰ／ＢＣ＝１／１（重量比）の混合溶媒を加えて固形分濃度４重量％に希釈して液晶配向剤とした。得られた液晶配向剤を用いて、実施例１に準じた方法で液晶表示素子を作製した。
【０２９１】
［実施例９］
合成例１で合成した固形分濃度６重量％のポリアミック酸溶液（ＰＡ１）と合成例７で合成した固形分濃度６重量％のポリアミック酸溶液（ＰＡ７）とを重量比２／８で混合した。得られた混合物にＭＨＡをポリマー重量当たり２０重量％添加した。その後、ＮＭＰ／ＢＣ＝１／１（重量比）の混合溶媒を加えて固形分濃度４重量％に希釈して液晶配向剤とした。得られた液晶配向剤を用いて、実施例１に準じた方法で液晶表示素子を作製した。
【０２９２】
［実施例１０］
合成例１で合成した固形分濃度６重量％のポリアミック酸溶液（ＰＡ１）と合成例６で合成した固形分濃度６重量％のポリアミック酸溶液（ＰＡ６）とを重量比２／８で混合した。得られた混合物にＢＡＮＩ−Ｍをポリマー重量当たり２０重量％、ＥＨＳをポリマー重量当たり１０重量％添加した。その後、ＮＭＰ／ＢＣ＝１／１（重量比）の混合溶媒を加えて固形分濃度４重量％に希釈して液晶配向剤とした。得られた液晶配向剤を用いて、実施例１に準じた方法で液晶表示素子を作製した。
【０２９３】
［実施例１１］
合成例１で合成した固形分濃度６重量％のポリアミック酸溶液（ＰＡ１）と合成例７で合成した固形分濃度６重量％のポリアミック酸溶液（ＰＡ７）とを重量比２／８で混合した。得られた混合物にＢＡＮＩ−Ｍをポリマー重量当たり２０重量％添加した。その後、ＮＭＰ／ＢＣ＝１／１（重量比）の混合溶媒を加えて固形分濃度４重量％に希釈して液晶配向剤とした。得られた液晶配向剤を用いて、実施例１に準じた方法で液晶表示素子を作製した。
【０２９４】
［比較例１］
合成例９で合成した固形分濃度６重量％のポリアミック酸溶液（ＰＡ９）を、ＮＭＰ／ＢＣ＝１／１（重量比）の混合溶剤を加えて固形分濃度４重量％に希釈して液晶配向剤とした。得られた液晶配向剤を用いて、実施例１に準じた方法で液晶表示素子を作製した。
【０２９５】
＜３．電気特性の評価＞
実施例１〜１１および比較例１で作製した液晶表示素子について、イオン密度の測定と長期信頼性の評価を以下のようにして行った。
【０２９６】
１）イオン密度の測定
東陽テクニカ製液晶物性評価装置６２５４型を用いてイオン密度の測定を行った。測定条件は、波形：三角波、周波数：０．０１Ｈｚ、電圧：±１０Ｖであり、測定温度は６０℃とした。この値が小さいほど電気特性は良好であると言える。結果を表２に示す。
【０２９７】
２）イオン密度の保持特性の測定
作製した液晶表示素子について、経時的にイオン密度［ｐＣ］を求め、その保持特性を評価した。保持特性の試験法は、温度１００℃のオーブン中に液晶表示素子を放置し、経時的に取り出してイオン密度［ｐＣ］を測定する方法を採用した。下式にて求めたイオン密度の増加量が小さいほどイオン密度の保持特性が良好であると言え、また電気特性の長期信頼性が良好であると言える。イオン密度の増加量は１５０未満であることが好ましい。３００時間後および５００時間後のデータを表２に示す。
イオン密度の増加量［ｐＣ］＝５００時間後のイオン密度−初期（０時間）のイオン密度
【０２９８】
【表２】
0005569095.tif 000152
【０２９９】
テトラカルボン酸二無水物と反応させるジアミンとして（Ｎ−１）または（Ｎ−３）を用いてポリアミック酸を製造し、これを含有する液晶配向剤を調製した。この液晶配向剤から形成される液晶配向膜を有する液晶表示素子は、表２に示されたように、イオン密度の経時的増大を抑制する効果が顕著であった。